(57)【要約】  本発明は、フラット、負、または正の光学分散を有する重合性ＬＣ媒体、そのような材料から得ることができるフラット、負、または正の光学分散を有するポリマーフィルム、ならびに、光学、電気光学、電子、半導体、または発光部品またはデバイスにおける重合性ＬＣ媒体およびポリマーフィルムの使用に関する。【特許請求の範囲】
【請求項１】
１種以上の式Ｔの化合物、および１種以上の式Ｉの化合物を含む、重合性ＬＣ材料。
【化１】
2020531615.tif 000076
（式中、
ＲＴ１およびＲＴ２は、それぞれ互いに独立に、Ｈまたは１〜２０個のＣ原子を有する炭化水素基を表し、ただし、該基は置換基を有していてもよく、任意の炭素原子はヘテロ原子で置換されていてもよく、ＲＴ１およびＲＴ２のうちの少なくとも１個はＰ−Ｓｐ−を表し、
Ｐは、重合性基を表し、
Ｓｐは、スペーサー基を表し、
ＡＴ１およびＡＴ２は、それぞれ独立して、各出現において、１，４−フェニレン基、１，４−シクロヘキシレン基、ピリジン−２，５−ジイル基、ピリミジン−２，５−ジイル基、ナフタレン−２，６−ジイル基、ナフタレン−１，４−ジイル基、テトラヒドロナフタレン−２，６−ジイル基、デカヒドロナフタレン−２，６−ジイル基、または１，３−ジオキサン−２，５−ジイル基を表し、ただし、これらの基は非置換であっても、置換基Ｌの１つ以上で置換されていてもよく、
Ｌは、それぞれ独立して、各出現において、Ｆ、Ｃｌ、Ｂｒ、Ｉ、ペンタフルオロスルフラニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基、または１〜２０個の炭素原子を有する直鎖状もしくは分岐状のアルキル基を表し、ただし、１つの−ＣＨ２−または２つ以上の隣接していない−ＣＨ２−は、それぞれ独立して、−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−、または−Ｃ≡Ｃ−で置換されていてもよく、アルキル基の任意の水素原子はＦで置換されていてもよく、ＬはＰ−Ｓｐ−で表される基を表してもよく、
ＺＴ１およびＺＴ２は、それぞれ独立して、Ｏ−、−Ｓ−、−ＯＣＨ２−、−ＣＨ２Ｏ−、−ＣＨ２ＣＨ２−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＯＣＯ−ＮＨ−、−ＮＨ−ＣＯＯ−、−ＮＨ−ＣＯ−ＮＨ−、−ＮＨ−Ｏ−、−Ｏ−ＮＨ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−、−Ｎ＝ＣＨ−、−ＣＨ＝Ｎ−Ｎ＝ＣＨ−、−ＣＦ＝ＣＦ−、−Ｃ≡Ｃ−、単結合、または−ＣＲ０１Ｒ０２Ｏ−または−ＯＣＲ０１Ｒ０２−で表される基を表し、
Ｒ０１およびＲ０２は、それぞれ独立に、水素原子、Ｆ、Ｃｌ、Ｂｒ、Ｉ、または１〜２０個の炭素原子を有する直鎖状もしくは分岐状のアルキル基を表し、ただし、１つの−ＣＨ２−または隣接していない２個以上の−ＣＨ２−は、それぞれ独立して、−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−、または−Ｃ≡Ｃ−で置換されていてもよく、アルキル基の任意の水素原子はＦまたはＣｌで置換されていてもよく、
ＧＴ１は、式Ｍ−１〜Ｍ−８から選択される基を表し、
【化２】
2020531615.tif 000077
ただし、これらの基は、非置換であっても、上に定義されるとおりの置換基Ｌの１個以上で置換されていてもよく、
Ｔ１は、下記式Ｔ１−１およびＴ１−２から選択される基を表し、
【化３】
2020531615.tif 000078
ＷＴ１は、置換されていてもよい１〜４０個の炭素原子を有する芳香族基および／または非芳香族基を含有する基を表し、該芳香族基は炭化水素環またはヘテロ環式環であってよく、該非芳香族基は、炭化水素基または炭化水素基の任意の炭素原子がヘテロ原子で置換されている基であってよく（ただし、酸素原子は互いに直接結合していない）、
ＷＴ２は、水素原子、または１〜２０個の炭素原子を有する直鎖状または分岐状のアルキル基を表し、ただし、１つの−ＣＨ２−または２個以上の隣接していない−ＣＨ２−基は、それぞれ独立して、Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−、または−Ｃ≡Ｃ−で置換されていてもよく、アルキル基の任意の水素原子はＦで置換されていてもよく、あるいは、ＷＴ２は、少なくとも１つの芳香族基を有する炭素数２〜３０の基を表してもよく、該基は非置換であっても上に定義される置換基Ｌの１つ以上で置換されていてもよく、あるいは、ＷＴ２は、Ｐ−Ｓｐ−による基を表してもよく、
Ｙは、水素原子、Ｆ、Ｃｌ、Ｂｒ、Ｉ、ペンタフルオロスルフラニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基、または１〜２０個の炭素原子を有する直鎖状もしくは分岐状のアルキル基を表し、ただし、１つの−ＣＨ２−または２個以上の隣接していない−ＣＨ２−は、それぞれ独立して、−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−、または−Ｃ≡Ｃ−で置換されていてもよく、アルキル基の任意の水素原子はＦで置換されていてもよいか、あるいは、Ｙは、Ｐ−Ｓｐ−で表される基を表してもよく、
ｍ１およびｍ２は、それぞれ独立して、１〜６の整数を表す。）
【化４】
2020531615.tif 000079
（式中、
Ｕ１およびＵ２は、互いに独立して、
【化５】
2020531615.tif 000080
（その鏡像体を含む）から選択され、式中、環Ｕ１およびＵ２は、それぞれアキシアル結合を介して基−（Ｂ）ｑ−と結合しており、かつ、これらの環における１または２個の隣接してないＣＨ２基は、任意で、Ｏおよび／またはＳで置き換えられていてもよく、かつ、環Ｕ１およびＵ２は、任意で、式Ｔについて上記に与えられる１個以上の基Ｌで置換されていてもよく、
Ｑ１およびＱ２は、互いに独立して、ＣＨまたはＳｉＨであり、
Ｑ３は、ＣまたはＳｉであり、
Ｂは、各出現において、互いに独立に、−Ｃ≡Ｃ−、−ＣＹ１＝ＣＹ２−、または、任意で置換されていてもよい芳香族またはヘテロ芳香族基であり、
Ｙ１およびＹ２は、互いに独立して、Ｈ、Ｆ、Ｃｌ、ＣＮまたはＲ０であり、
ｑは、１〜１０の整数であり、
Ａ１〜Ａ４は、互いに独立して、各出現において、非芳香族、芳香族またはヘテロ芳香族炭素環またはヘテロ炭素環基から選択され、ただし、該基は、任意で、１つ以上のＲ５で置換されていてもよく、かつ、−（Ａ１−Ｚ１）ｍ−Ｕ１−（Ｚ２−Ａ２）ｎ−および−（Ａ３−Ｚ３）ｏ−Ｕ２−（Ｚ４−Ａ４）ｐ−の各々は、非芳香族基よりも多い芳香族基を含有せず、
Ｚ１〜Ｚ４は、互いに独立して、各出現において、−Ｏ−、−Ｓ−、−ＣＯ−、−ＣＯＯ−、−ＯＣＯ−、−Ｏ−ＣＯＯ−、−ＣＯ−ＮＲ０−、−ＮＲ０−ＣＯ−、−ＮＲ０−ＣＯ−ＮＲ０−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ２ＣＨ２−、−（ＣＨ２）３−、−（ＣＨ２）４−、−ＣＦ２ＣＨ２−、−ＣＨ２ＣＦ２−、−ＣＦ２ＣＦ２−、−ＣＨ＝ＣＨ−、−ＣＹ１＝ＣＹ２−、−ＣＨ＝Ｎ−、−Ｎ＝ＣＨ−、−Ｎ＝Ｎ−、−ＣＨ＝ＣＲ０−、−Ｃ≡Ｃ−、−ＣＨ＝ＣＨ−ＣＯＯ−、−ＯＣＯ−ＣＨ＝ＣＨ−、ＣＲ０Ｒ００または単結合であり、
Ｒ０およびＲ００は、互いに独立して、Ｈまたは１〜１２個のＣ原子を有するアルキルであり、
ｍおよびｎは、互いに独立して、０、１、２、３または４であり、
ｏおよびｐは、互いに独立して、０、１、２、３または４であり、かつ、
Ｒ１〜Ｒ５は、互いに独立して、Ｈ、ハロゲン、−ＣＮ、−ＮＣ、−ＮＣＯ、−ＮＣＳ、−ＯＣＮ、−ＳＣＮ、−Ｃ（＝Ｏ）ＮＲ０Ｒ００、−Ｃ（＝Ｏ）Ｘ０、−Ｃ（＝Ｏ）Ｒ０、−ＮＨ２、−ＮＲ０Ｒ００、−ＳＨ、−ＳＲ０、−ＳＯ３Ｈ、−ＳＯ２Ｒ０、−ＯＨ、−ＮＯ２、−ＣＦ３、−ＳＦ５、Ｐ−Ｓｐ−、任意で置換されていてもよいシリル、または、任意で置換されていてもよく、かつ任意で１個以上のヘテロ原子を有していてもよい１〜４０個のＣ原子を有するカルビルまたはヒドロカルビルから選択される同一のまたは異なる基であるか、または、ＰもしくはＰ−Ｓｐ−を表すか、またはＰもしくはＰ−Ｓｐ−で置換されており、ただし、該化合物は、ＰもしくはＰ−Ｓｐ−を表すか、またはＰもしくはＰ−Ｓｐ−らで置換されている少なくとも１つの基Ｒ１−５を含む。）
【請求項２】
式Ｔにおいて、ＡＴ１およびＡＴ２が、それぞれ独立して、各出現において、式Ａ−１〜Ａ−１１から選択される基を表す、請求項１に記載の重合性ＬＣ材料。
【化６】
2020531615.tif 000081
（式中、Ｌは、請求項１において上に与えられる意味の１つを有する。）
【請求項３】
式Ｔにおいて、ｍ１および２が、それぞれ独立して、１〜３の整数を表す、請求項１または２に記載の重合性ＬＣ材料。
【請求項４】
式Ｔにおいて、ＷＴ１が、下記式（Ｗ−１）〜（Ｗ−１８）から選択される基を表し、その各々は、非置換であっても、請求項１において与えられるとおりの置換基Ｌの１つ以上で置換されていてもよい、請求項１または３にのいずれか１項に記載の重合性ＬＣ材料。
【化７】
2020531615.tif 000082
（式中、環構造は、その任意の位置でＴ１−１またはＴ１−２への結合を有していてもよく、これらの基から選択された２個以上の芳香族基が単結合によって連結された基が形成されていてもよく、任意の−ＣＨ＝は、それぞれ独立して、−Ｎ＝で置換されていてもよく、かつ、−ＣＨ２−は、それぞれ独立して、−Ｏ−、−Ｓ−、−ＮＲＴ−で置換されていてもよく、ただし、
ＲＴは、水素原子、または１〜２０個のＣ原子を有するアルキル基、−ＣＳ−、または−ＣＯ−を表し、ただし、これらの基は、−Ｏ−Ｏ−結合を含有しない。さらに、これらの基は、非置換であっても、請求項１において定義されるとおりの置換基Ｌの１つ以上で置換されていてもよい。）
【請求項５】
式Ｔにおいて、ＷＴ１が、下記式（Ｗ−７−１）〜（Ｗ−７−８）から選択される基を表し、ただし、その各々は、非置換であっても、請求項１において定義されるとおりの置換基Ｌの１つ以上で置換されていてもよい、請求項１または４に記載の重合性ＬＣ材料。
【化８】
2020531615.tif 000083
（式中、これらの基は、任意の位置でＴ１−１またはＴ１−２への結合を有していてもよく、ＲＴは、水素原子または１〜８の炭素原子を有するアルキル基を表す。）
【請求項６】
式Ｔにおいて、ＷＴ１が式（Ｗ−７−７−１）の基を表す、請求項１または５のいずれか１項に記載の重合性ＬＣ材料。
【化９】
2020531615.tif 000084
【請求項７】
式Ｉにおいて、架橋基または−（Ｂ）ｑ−が、−Ｃ≡Ｃ−、−Ｃ≡Ｃ−Ｃ≡Ｃ−、−Ｃ≡Ｃ−Ｃ≡Ｃ−Ｃ≡Ｃ−、−Ｃ≡Ｃ−Ｃ≡Ｃ−Ｃ≡Ｃ−Ｃ≡Ｃ−、
【化１０】
2020531615.tif 000085
（式中、
ｒは、０、１、２、３または４であり、
Ｌは、それぞれ独立して、各出現において、請求項１に定義されるとおりの置換基Ｌを表す。）
から選択される、請求項１〜６のいずれか１項に記載の重合性ＬＣ媒体。
【請求項８】
式Ｉにおいて、架橋基が結合されているメソゲン基の非芳香族環、またはＵ１およびＵ２が、以下から選択される、請求項１〜７のいずれか１項に記載の重合性ＬＣ媒体。
【化１１】
2020531615.tif 000086
（式中、Ｒ５は、請求項１に与えられる意味の１つを有する。）
【請求項９】
式Ｉにおいて、芳香族および非芳香族基、またはＡ１−４が、任意で請求項１において定義されるとおりの１つ以上の置換基Ｌで置換されていてもよいトランス−１，４−シクロへキシレンおよび１，４−フェニレンから選択される、請求項１〜８のいずれか１項に記載の重合性ＬＣ媒体。
【請求項１０】
式Ｉにおいて、メソゲン基において芳香族および非芳香族環式基を連結している連結基、またはＺ１−４が、−Ｏ−、−Ｓ−、−ＣＯ−、−ＣＯＯ−、−ＯＣＯ−、−Ｏ−ＣＯＯ−、−ＣＯ−ＮＲ０−、−ＮＲ０−ＣＯ−、−ＮＲ０−ＣＯ−ＮＲ０−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ２ＣＨ２−、−（ＣＨ２）３−、−（ＣＨ２）４−、−ＣＦ２ＣＨ２−、−ＣＨ２ＣＦ２−、−ＣＦ２ＣＦ２−、−ＣＨ＝ＣＨ−、−ＣＹ１＝ＣＹ２−、−ＣＨ＝Ｎ−、−Ｎ＝ＣＨ−、−Ｎ＝Ｎ−、−ＣＨ＝ＣＲ０−、−Ｃ≡Ｃ−、−ＣＨ＝ＣＨ−ＣＯＯ−、−ＯＣＯ−ＣＨ＝ＣＨ−、ＣＲ０Ｒ００または単結合から選択され、ただし、Ｒ０、Ｒ００、Ｙ１およびＹ２は、請求項１に与えられる意味を有する、請求項１〜９のいずれか１項に記載の重合性ＬＣ媒体。
【請求項１１】
式Ｉの重合性化合物が、以下のサブ式から選択される、請求項１〜１０のいずれか１項に記載の重合性ＬＣ媒体。
【化１２】
2020531615.tif 000087
【化１３】
2020531615.tif 000088
【化１４】
2020531615.tif 000089
【化１５】
2020531615.tif 000090
【化１６】
2020531615.tif 000091
（式中、Ｒ１〜Ｒ５、Ａ１〜Ａ４、Ｚ１〜Ｚ４、Ｂ、ｍ、ｎ、ｏ、ｐおよびｑは、請求項１において与えられる意味を有する。）
【請求項１２】
式Ｉの重合性化合物が、以下のサブ式から選択される、請求項１〜１１のいずれか１項に記載の重合性ＬＣ媒体。
【化１７】
2020531615.tif 000092
【化１８】
2020531615.tif 000093
【化１９】
2020531615.tif 000094
【化２０】
2020531615.tif 000095
【化２１】
2020531615.tif 000096
【化２２】
2020531615.tif 000097
【化２３】
2020531615.tif 000098
【化２４】
2020531615.tif 000099
【化２５】
2020531615.tif 000100
（式中、Ｚは、請求項１において与えられるＺ１の意味の１つを有し、Ｒは、請求項１において与えられるＰ−Ｓｐ−とは異なるＲ１の意味の１つを有し、かつ、Ｓｐ、Ｌおよびｒは、請求項１において定義されるとおりであり、かつ、メソゲン基におけるベンゼン環は、任意で、請求項１において定義される１つ以上の置換基Ｌで置換されていてもよい。）
【請求項１３】
式Ｉの重合性化合物がサブ式Ｉ２５またはＩ２６から選択され、ここで、Ｚは−ＣＯＯ−を表し、ｒは各出現において０であり、Ｒは請求項１に与えられるＰ−Ｓｐ−とは異なるＲ１の意味の１つを有し、Ｐ、Ｓｐは請求項１に定義されるとおりである、請求項１〜１２のいずれか１項に記載の重合性ＬＣ媒体。
【請求項１４】
以下の式から選択される１種以上の多反応性または二反応性メソゲン化合物を含む、請求項１〜１３のいずれか１項に記載の重合性ＬＣ材料。
【化２６】
2020531615.tif 000101
【化２７】
2020531615.tif 000102
（式中、
Ｐ０は、複数回出現する場合、互いに独立に、重合性基（Ｐ）であり、
Ｌは、それぞれ独立に、各出現において、請求項１において置換基Ｌについて与えられる意味の１つを有し、
ｒは、０、１、２、３または４であり、
ｘおよびｙは、互いに独立して、０または１〜１２の同一または異なる整数であり、
ｚは、それぞれ独立して、０または１であり、ただし、隣接するｘまたはｙが０である場合、ｚは０である。）
【請求項１５】
以下の式から選択される１種以上の単反応性メソゲン化合物を含む、請求項１〜１４のいずれか１項に記載の重合性ＬＣ材料。
【化２８】
2020531615.tif 000103
【化２９】
2020531615.tif 000104
【化３０】
2020531615.tif 000105
【化３１】
2020531615.tif 000106
（式中、
Ｐ０、Ｌ、ｒ、ｘ、ｙおよびｚは、請求項１０において式ＤＲＭａ−１〜式ＤＲＭｆにおいて定義されるとおりであり、
Ｒ０は、１個以上、好ましくは１〜１５個のＣ原子を有するアルキル、アルコキシ、チオアルキル、アルキルカルボニル、アルコキシカルボニル、アルキルカルボニルオキシ、またはアルコキシカルボニルオキシであるか、またはＹ０を表し、
Ｙ０は、Ｆ、Ｃｌ、ＣＮ、ＮＯ２、ＯＣＨ３、ＯＣＮ、ＳＣＮ、ＳＦ５、または、１〜４個のＣ原子を有するモノ、オリゴ、もしくはポリフッ素化アルキルもしくはアルコキシであり、
Ｚ０は、ＣＯＯ−、−ＯＣＯ−、−ＣＨ２ＣＨ２−、−ＣＦ２Ｏ−、−ＯＣＦ２−、−ＣＨ＝ＣＨ−，−ＯＣＯ−ＣＨ＝ＣＨ−、−ＣＨ＝ＣＨ−ＣＯＯ−または単結合であり、
Ａ０は、複数回出現する場合、互いに独立に、非置換であるか、１、２、３、もしくは４個の基Ｌで置換されている１，４−フェニレン、またはトランス−１，４−シクロフェキシレンであり、
ｕおよびｖは、互いに独立して、０、１または２であり、
ｗは、０または１であり、
ただし、ベンゼンおよびナフタレン環は、追加的に、請求項１において定義される１つ以上の同一または異なる置換基Ｌで置換されていてもよい。）
【請求項１６】
１種以上の光開始剤を含む、請求項１〜１５のいずれか１項に記載の重合性ＬＣ材料。
【請求項１７】
界面活性剤、安定剤、触媒、増感剤、阻害剤、連鎖移動剤、共反応モノマー、反応性シンナー、界面活性化合物、潤滑剤、湿潤剤、分散剤、疎水化剤、接着剤、流動性改善剤、脱泡剤または消泡剤、脱気剤、希釈剤、反応性希釈剤、助剤、着色剤、染料、顔料およびナノ粒子からなる群から選択される１種以上の添加剤を任意に含む、請求項１〜１６のいずれか１項に記載の重合性ＬＣ材料。
【請求項１８】
１種以上の式Ｉの化合物を１種以上の式Ｔの化合物と混合するステップを含む、請求項１〜１７のいずれか１項に記載の重合性ＬＣ材料の調製プロセス。
【請求項１９】
−  請求項１〜１７のいずれか１項に記載の重合性ＬＣ材料の層を基体上に提供すること、
−  重合性ＬＣ材料を光重合すること、および
−  任意に、重合したＬＣ材料を基体から除去するステップ、および／または、任意に、それを他の基体上に提供すること
による、ポリマーフィルムの調製プロセス。
【請求項２０】
−  重合性ＬＣ材料の層を基体上に提供するステップ、
−  ＬＣ材料を光重合するステップ、および
−  任意に、重合したＬＣ材料を基体から除去するステップ、および／または、任意に、それを他の基体上に提供するステップ
を含むプロセスによって、請求項１〜１７のいずれか１項に記載の重合性ＬＣ材料から得ることができるポリマーフィルム。
【請求項２１】
ポリマーが正、負、またはフラット分散を示す、請求項２０に記載のポリマーフィルム。
【請求項２２】
光学、電気光学、情報保管、装飾および保安用途、例えば、液晶ディスプレイ、３Ｄディスプレイ、プロジェクションシステム、偏光子、補償板、配向層、円偏光子、カラーフィルター、装飾画像、液晶顔料、空間的に変動する反射色を有する反射フィルム、多色画像、偽造不可能な文書、例えば身分証明書もしくはクレジットカードまたは紙幣における、請求項２０もしくは２１に記載のポリマーフィルムまたは請求項１〜１７のいずれか１項に記載の重合性ＬＣ材料の使用。
【請求項２３】
請求項２０もしくは２１に記載の少なくとも１種のポリマーフィルムまたは請求項１〜１７のいずれか１項に記載の重合性ＬＣ材料を含む、光学部品またはデバイス、偏光子、パターン化リターダー、補償板、配向層、円偏光子、カラーフィルター、装飾画像、液晶レンズ、液晶顔料、空間的に変動する反射色を有する反射フィルム、装飾用または情報保管用の多色画像。
【発明の詳細な説明】
【技術分野】
【０００１】
本発明は、フラット、負または正の光学分散を有する重合性ＬＣ媒体、そのような材料から得ることができるフラット、負または正の光学分散を有するポリマーフィルム、ならびに、光学、電気光学、電子、半導体、または発光部品またはデバイスにおける重合性ＬＣ媒体およびポリマーフィルムの使用に関する。
【背景技術】
【０００２】
重合性液晶材料は、異方性ポリマーフィルムの調製について従来技術で知られている。これらのフィルムは通常、重合性液晶混合物の薄層を基体上にコーティングし、混合物を均一配向に配列させ、最後に重合性液晶材料を重合させることによって液晶分子の配向を固定することによって調製される。そのため、重合したフィルムにおける液晶分子の配向は、プラナー（すなわち、液晶分子が層に実質的に平行に配向している）、ホメオトロピック（層に直角または垂直）またはティルトであり得る。対応する光学フィルムは、例えば、ＥＰ  ０  ９４０  ７０７  Ｂ１（特許文献１）、ＥＰ  ０  ８８８  ５６５  Ｂ１（特許文献２）およびＧＢ  ２  ３２９  ３９３  Ｂ１（特許文献３）に記載されている。
【０００３】
専門家に一般的に知られているように、重合性液晶材料に基づく光学フィルムは、典型的には、波長依存性のリターデーションを示す。これに関して、以下の３つの主要な光学挙動が知られている：
ｉ）例えば、ＥＰ  ０  ９４０  ７０７  Ｂ１に記載されているような「正常」または「正」の光学分散、
ｉｉ）例えば、ＷＯ  ２０１６／０２００３５  Ａ１（特許文献４）に記載されているような「逆」または「負」の光学分散
ｉｉｉ）例えば、ＷＯ  ２００９／０５８３９６  Ａ１（特許文献５）に記載されているような「フラット」光分散
【０００４】
例えば、フラットまたは負分散の重合性液晶材料は、通常の屈折率（ｎｏ）が異常屈折率（ｎｅ）よりも高い少なくとも１種の成分を配合物に添加することによって製造することができる。したがって、高度に共役した置換基が分子の長軸に直交する位置に必要である。後者の材料は、光学フィルムの硬化時にＵＶ線量の一部を吸収するため、硬化フィルムの硬化度および熱耐久性が低下する。さらに、後者の分子ブロックは、酸素の存在下で高温下で容易に酸化し得る。同じことは、高度に共役した反応性メソゲンを含有する高複屈折配合物にも当てはまり、これにより硬化フィルムの熱耐久性が低下し、一般的に黄変し易い。
【０００５】
例えば、ＷＯ  ２００８／１１９４２７  Ａ１（特許文献６）には、負の光学分散を有する複屈折ポリマーフィルムが記載されており、これは、負の分散成分として以下に示す構造を有する化合物またはその誘導体を含む重合性ＬＣ材料から得ることができる：
【０００６】
【化１】
2020531615.tif 000002
【０００７】
ＷＯ  ２００８／１１９４２７  Ａ１に開示されている重合性ＬＣ材料における負の分散成分の比率は、例えば、固形分（すなわち、溶媒を含まない）の総量の５０〜６０％である。
【０００８】
しかしながら、先行技術による負分散化合物は、嵩高い性質を有するため、典型的には、配向したり、アニーリング温度の狭いプロセスウィンドウを有する配合物を与えることが困難であり、このことは大量生産には不都合である。
【０００９】
さらに、従来技術のフラットまたは負分散のフィルムは、用いられるＬＣ材料の複屈折が低いために、好ましくない厚さ（３０〜１００μｍ）を有する。光学リタデーションフィルムのリタデーションは、その複屈折とフィルム厚の積によって与えられ、またフラットパネルディスプレイ用途では一般により薄いフィルムが好ましいため、同じリタデーションを達成しながらフィルム厚を薄くできるように、フィルムの複屈折を大きくすることが望ましい。加えて、先行技術のフラット分散フィルムは、その好ましくない厚さのために、しばしば、好ましくない処理工程を必要とし、このことは大量生産プロセスに適しない。
【００１０】
他の態様は、室温では安定であるが、高温にさらされると劣化し得る、フラットまたは負分散のフィルム用の重合性液晶（ＬＣ）材料である。例えば、所定の期間加熱されると、分散またはリターダンス（遅延）などの光学特性が低下し、そのため光学フィルムの性能は時間とともに劣化する。これは、とりわけ、低い重合度、およびポリマー中の対応する残留フリーラジカルの高含量、および／またはポリマー収縮、および／または熱酸化的な劣化に起因し得る。しかしながら、劣化の低減は、光学フィルムがインセル適用（ｉｎ−ｃｅｌｌ  ａｐｐｌｉｃａｔｉｏｎ）に利用される場合に特に重要である。特に、光学フィルムは、ＬＣセルにおけるポリイミド層のアニーリングを確実にするものでなければならない。
【００１１】
上記の問題を解決するために、とりわけ、用いられた光開始剤の選択により、およびその固形分の増加により、より高い重合度に影響を与えることができる。特に、光開始剤の固形分を増加させることにより、典型的には、重合率の増大を達成することができ、これによりより高い硬化度がもたらされる。しかしながら、光開始剤固形分の増加はまた、典型的には、非常に高い重合率のために液晶分子の均一配向が失われる結果となる。
【００１２】
多反応性材料は、架橋密度を増加させることにより、重合したフィルムのポリマー収縮を低減するために使用することができる。ポリマー収縮は、光学フィルムの厚さの減少であり、Ｒ＝ｄΔｎ（式中、Ｒはリターダンス、ｄは複屈折フィルムの厚さ、Δｎは複屈折である）に従う通過光のリターダンスを減少させる。しかしながら、例えば、液晶分子の均一配向、フィルム構造、フィルムの接着、温度安定性および光学的性能のような光学リターデーションフィルムに望まれる特性は、重合性液晶材料の組成、特に単反応性および二反応性メソゲン化合物の比率および選択に大きく依存する。
【００１３】
熱酸化的な劣化は、高温での酸化によって触媒されるポリマーネットワークの崩壊である。一般的に知られているとおり、抗酸化作用のある添加剤、または略して抗酸化剤は、高温に供されたときのポリマーの熱酸化的な劣化を低減するために使用することができる。しかしながら、抗酸化剤の量の増加は、典型的には、液晶分子の均一配向の損失をもたらす。
【００１４】
要約すると、先行技術の例は全て、特定の添加剤、例えば、光開始剤、抗酸化剤を添加することにより、あるいは、ポリマーネットワークの架橋密度を増大させることにより、熱耐久性を改善する様々な方法を記載している。しかしながら、後者の方法を用いると、接着力の低下、ゲル化作用、または硬化フィルムの配向不良などの欠点が生じる。
【００１５】
したがって、先行技術の欠点を示さず、またもし示したとしても、欠点の程度が低い、新規で、かつ好ましくは改善された重合性液晶材料またはそれから得られるポリマーフィルムが依然として必要とされている。
【００１６】
それらを含む重合性材料（これは、フィルムを調製するのに使用される）は、良好な熱特性、特には適度な融点、ＬＣホストおよび有機溶媒への良好な溶解性、ならびに適切な外挿透明点を示すべきであり、かつ、さらに、優れた光学特性を示すべきである。
【００１７】
有利には、前記重合性ＬＣ材料は、好ましくは、様々な均一配向ポリマーフィルムの調製に適用可能であるべきであり、かつ、特に、同時に、
−  基体に対して好ましい接着を示し、
−  ＶＩＳ光に対して高度に透明であり、
−  時間経過に伴う黄色化（黄変）の低減を示し、
−  フィルム厚を減らすための高い複屈折を示し、
−  好ましい高温安定性または耐久性を示し、加えて、
−  均一配向ポリマーフィルムは、大量生産のための互換性のある一般的に知られている方法で生産されるべきである。
【００１８】
本発明の他の目的は、当業者であれば、以下の詳細な記載から直ちに分かるであろう。
【００１９】
驚くべきことに、本発明の発明者らは、請求項１に記載の重合性ＬＣ材料を使用することによって、上の要件目的の１以上、好ましくはすべてを、好ましくは同時に達成することができることを見出した。
【先行技術文献】
【特許文献】
【００２０】
【特許文献１】ＥＰ  ０  ９４０  ７０７  Ｂ１
【特許文献２】ＥＰ  ０  ８８８  ５６５  Ｂ１
【特許文献３】ＧＢ  ２  ３２９  ３９３  Ｂ１
【特許文献４】ＷＯ  ２０１６／０２００３５  Ａ１
【特許文献５】ＷＯ  ２００９／０５８３９６  Ａ１
【特許文献６】ＷＯ  ２００８／１１９４２７  Ａ１
【発明の概要】
【課題を解決するための手段】
【００２１】
本発明は、１種以上の式Ｔの化合物および１種以上の式Ｉの化合物を含む重合性液晶（ＬＣ）媒体に関する。
【００２２】
【化２】
2020531615.tif 000003
式中、
ＲＴ１およびＲＴ２は、それぞれ互いに独立に、Ｈ、または１〜２０個のＣ原子を有する炭化水素基を表し、ただし、該基は置換基を有していてもよく、任意の炭素原子がヘテロ原子で置換されていてもよく、ＲＴ１およびＲＴ２のうちの少なくとも１個がＰ−Ｓｐ−を表し、
Ｐは、重合性基を表し、
Ｓｐは、スペーサー基を表し、
【００２３】
ＡＴ１およびＡＴ２は、それぞれ独立して、各出現において、１，４−フェニレン基、１，４−シクロヘキシレン基、ピリジン−２，５−ジイル基、ピリミジン−２，５−ジイル基、ナフタレン−２，６−ジイル基、ナフタレン−１，４−ジイル基、テトラヒドロナフタレン−２，６−ジイル基、デカヒドロナフタレン−２，６−ジイル基、または１，３−ジオキサン−２，５−ジイル基を表し、ただし、これらの基は非置換であっても、置換基Ｌの１つ以上で置換されていてもよく、
【００２４】
Ｌは、それぞれ独立して、各出現において、Ｆ、Ｃｌ、Ｂｒ、Ｉ、ペンタフルオロスルフラニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基、または１〜２０個、好ましくは１〜１２個の炭素原子を有する直鎖状もしくは分岐状のアルキル基を表し、ただし、１つの−ＣＨ２−または２個以上の隣接していない−ＣＨ２−は、それぞれ独立して、−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−、もしくは−Ｃ≡Ｃ−で置換されていてもよく、アルキル基の任意の水素原子はＦで置換されていてもよく、ＬはＰ−Ｓｐ−で表される基を表してもよく、
【００２５】
ＺＴ１およびＺＴ２は、それぞれ独立して、−Ｏ−、−Ｓ−、−ＯＣＨ２−、−ＣＨ２Ｏ−、−ＣＨ２ＣＨ２−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＯＣＯ−ＮＨ−、−ＮＨ−ＣＯＯ−、−ＮＨ−ＣＯ−ＮＨ−、−ＮＨ−Ｏ−、−Ｏ−ＮＨ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−、−Ｎ＝ＣＨ−、−ＣＨ＝Ｎ−Ｎ＝ＣＨ−、−ＣＦ＝ＣＦ−、−Ｃ≡Ｃ−、単結合、または−ＣＲ０１Ｒ０２Ｏ−もしくは−ＯＣＲ０１Ｒ０２−で表される基を表し、
【００２６】
Ｒ０１およびＲ０２は、それぞれ独立に、水素原子、Ｆ、Ｃｌ、Ｂｒ、Ｉ、または１〜２０個の炭素原子、好ましくは１〜１２個の炭素原子を有する直鎖状もしくは分岐アルキル基を表し、ただし、１つの−ＣＨ２−または隣接していない２個以上の−ＣＨ２−は、それぞれ独立して、−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−、または−Ｃ≡Ｃ−で置換されていてもよく、アルキル基の任意の水素原子はＦまたはＣｌで置換されていてもよく、
【００２７】
ＧＴ１は、式Ｍ−１〜Ｍ−８から選択される基を表し、
【００２８】
【化３】
2020531615.tif 000004
ただし、これらの基は、非置換であっても、置換基Ｌの１つ以上で置換されていてもよく、
【００２９】
Ｔ１は、下記式Ｔ１−１およびＴ１−２から選択される基を表し、
【００３０】
【化４】
2020531615.tif 000005
【００３１】
ＷＴ１は、置換されていてもよい１〜４０個の炭素原子、好ましくは１〜２０個の炭素原子を有する芳香族基および／または非芳香族基を含有する基を表し、該芳香族基は炭化水素環またはヘテロ環式環であってよく、該非芳香族基は、炭化水素基または炭化水素基の任意の炭素原子がヘテロ原子で置換されている基であってよく（ただし、酸素原子は互いに直接結合していない。）、
【００３２】
ＷＴ２は、水素原子、または１〜２０個の炭素原子、好ましくは１〜１２個の炭素原子を有する直鎖状または分岐状のアルキル基を表し、ただし、１つの−ＣＨ２−または２個以上の隣接していない−ＣＨ２−基は、それぞれ独立して、−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−、または−Ｃ≡Ｃ−で置換されていてもよく、アルキル基の任意の水素原子はＦで置換されていてもよく、あるいは、ＷＴ２は、少なくとも１つの芳香族基を有する炭素数２〜３０の基を表してもよく、該基は非置換であっても置換基Ｌの１つ以上で置換されていてもよく、あるいは
ＷＴ２は、Ｐ−Ｓｐ−による基を表してもよく、
【００３３】
Ｙは、水素原子、Ｆ、Ｃｌ、Ｂｒ、Ｉ、ペンタフルオロスルフラニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基、または１〜２０個の炭素原子を有する直鎖状もしくは分岐状のアルキル基を表し、ただし、１つの−ＣＨ２−または２個以上の隣接していない−ＣＨ２−は、それぞれ独立して、−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−、または−Ｃ≡Ｃ−で置換されていてもよく、アルキル基の任意の水素原子はＦで置換されていてもよいか、あるいは、
Ｙは、Ｐ−Ｓｐ−により表される基を表してもよく、
ｍ１およびｍ２は、それぞれ独立して、１〜６の整数を表す。
【００３４】
【化５】
2020531615.tif 000006
式中、
Ｕ１およびＵ２は、互いに独立して、
【００３５】
【化６】
2020531615.tif 000007
（それらの鏡像体を含む）から選択され、式中、
環Ｕ１およびＵ２は、それぞれアキシアル結合を介して基−（Ｂ）ｑ−と結合しており、かつ、これらの環における１または２個の隣接していないＣＨ２基は、任意で、Ｏおよび／またはＳで置き換えられていてもよく、かつ、環Ｕ１およびＵ２は、任意で、１つ以上の基Ｌで置換されていてもよく、
Ｑ１およびＱ２は、互いに独立して、ＣＨまたはＳｉＨであり、
Ｑ３は、ＣまたはＳｉであり、
Ｂは、各出現において、互いに独立に、−Ｃ≡Ｃ−、−ＣＹ１＝ＣＹ２−、または任意で置換されていてもよい芳香族もしくはヘテロ芳香族基であり、
Ｙ１およびＹ２は、互いに独立して、Ｈ、Ｆ、Ｃｌ、ＣＮまたはＲ０であり、
ｑは、１〜１０の整数、好ましくは１、２、３、４、５、６または７であり、
Ａ１〜Ａ４は、互いに独立して、各出現において、非芳香族、芳香族またはヘテロ芳香族炭素環またはヘテロ環式基から選択され、ただし、該基は、任意で、１つ以上のＲ５で置換されていてもよく、かつ、−（Ａ１−Ｚ１）ｍ−Ｕ１−（Ｚ２−Ａ２）ｎ−および−（Ａ３−Ｚ３）ｏ−Ｕ２−（Ｚ４−Ａ４）ｐ−の各々は、非芳香族基よりも多い芳香族基を含有せず、好ましくは、１個より多い芳香族基を含有せず、
Ｚ１〜Ｚ４は、互いに独立して、各出現において、−Ｏ−、−Ｓ−、−ＣＯ−、−ＣＯＯ−、−ＯＣＯ−、−Ｏ−ＣＯＯ−、−ＣＯ−ＮＲ０−、−ＮＲ０−ＣＯ−、−ＮＲ０−ＣＯ−ＮＲ０−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ２ＣＨ２−、−（ＣＨ２）３−、−（ＣＨ２）４−、−ＣＦ２ＣＨ２−、−ＣＨ２ＣＦ２−、−ＣＦ２ＣＦ２−、−ＣＨ＝ＣＨ−、−ＣＹ１＝ＣＹ２−、−ＣＨ＝Ｎ−、−Ｎ＝ＣＨ−、−Ｎ＝Ｎ−、−ＣＨ＝ＣＲ０−、−Ｃ≡Ｃ−、−ＣＨ＝ＣＨ−ＣＯＯ−、−ＯＣＯ−ＣＨ＝ＣＨ−、ＣＲ０Ｒ００または単結合であり、
Ｒ０およびＲ００は、互いに独立して、Ｈまたは１〜１２個のＣ原子を有するアルキルであり、
ｍおよびｎは、互いに独立して、０、１、２、３または４であり、
ｏおよびｐは、互いに独立して、０、１、２、３または４であり、
Ｒ１〜Ｒ５は、互いに独立して、Ｈ、ハロゲン、−ＣＮ、−ＮＣ、−ＮＣＯ、−ＮＣＳ、−ＯＣＮ、−ＳＣＮ、−Ｃ（＝Ｏ）ＮＲ０Ｒ００、−Ｃ（＝Ｏ）Ｘ０、−Ｃ（＝Ｏ）Ｒ０、−ＮＨ２、−ＮＲ０Ｒ００、−ＳＨ、−ＳＲ０、−ＳＯ３Ｈ、−ＳＯ２Ｒ０、−ＯＨ、−ＮＯ２、−ＣＦ３、−ＳＦ５、Ｐ−Ｓｐ−、任意で置換されていてもよいシリル、または、任意で置換されていてもよく、かつ任意で１つ以上のヘテロ原子を含んでいてもよい１〜４０個のＣ原子を有するカルビルまたはヒドロカルビルから選択される同一のまたは異なる基であるか、または、ＰもしくはＰ−Ｓｐ−を表すか、またはＰもしくはＰ−Ｓｐ−で置換されており、ただし、該化合物は、ＰもしくはＰ−Ｓｐ−を表すか、またはＰもしくはＰ−Ｓｐ−で置換されている少なくとも１つの基Ｒ１−５を含み、
Ｐは、重合性基であり、
Ｓｐは、スペーサー基または単結合である。
【００３６】
本発明はさらに、光学、電子、および電気光学部品およびデバイスにおける、好ましくはフラット光学分散を有する光学フィルム、リターダー、または補償子における上記および下記の重合性ＬＣ媒体またはポリマーフィルムの使用に関する。
【００３７】
本発明はさらに、上記および下記の重合性ＬＣ媒体を重合することにより得ることができるか得られる複屈折ポリマーフィルムの使用、好ましくは、薄膜の形態における配向状態におけるＬＣ相におけるその使用に関する。
【００３８】
本発明は、特に、ＡプレートまたはＣプレート、好ましくは正Ａプレート（＋Ａプレート）または正Ｃプレート（＋Ｃプレート）である、上記および下記のポリマーフィルムに関する。
【００３９】
本発明は、さらに、上記および下記の重合性ＬＣ媒体またはポリマーフィルムを含む光学、電子、または電気光学部品またはデバイスに関する。
【００４０】
前記デバイスとしては、限定されるものではないが、電気光学ディスプレイ、ＬＣＤ、非線形光学（ＮＬＯ）デバイス、光学情報保管デバイス、電子デバイス、電気発光ディスプレイ、有機光起電力（ＯＰＶ）デバイス、照光デバイス、センサーデバイス、電子写真記録デバイス、有機メモリーデバイスが挙げられる。
【００４１】
前記構成要素としては、限定するものではないが、光学フィルム、リターダー、補償板、偏光子、ビームスプリッター、反射フィルム、配向層、カラーフィルター、ホログラフィック素子、ホットスタンピングフォイル、カラー画像、装飾または保安マーク、ＬＣ顔料、接着剤、有機半導体、有機電界効果トランジスタ（ＯＦＥＴ）、集積回路（ＩＣ）、薄膜トランジスタ（ＴＦＴ）、無線周波数識別（ＲＦＩＤ）タグ、有機発光ダイオード（ＯＬＥＤ）、有機発光トランジスタ（ＯＬＥＴ）、有機太陽電池（Ｏ−ＳＣ）、有機レーザーダイオード（Ｏ−レーザー）、有機集積回路（Ｏ−ＩＣ）、電極材料、光伝導体、光検出器、キャパシタ、電荷注入層、ショットキーダイオード、平坦化層、帯電防止膜、導電性基板、導電性パターン、光伝導体、電子写真アプリケーション、電子写真記録、バイオセンサー、バイオチップが挙げられる。
【００４２】
用語および定義
本明細書において使用されるとき、用語「ポリマー」は、１以上の異なるタイプの繰り返し単位（分子の最小構成単位）の主鎖を包含する分子を意味するものと理解されよう。ここで、該用語は、一般的に知られている「オリゴマー」、「コポリマー」、「ホモポリマー」等の用語を包含する。さらに、用語ポリマーは、ポリマー自体に加えて、開始剤や触媒からの残留物、およびかかるポリマーの合成に関与する他の要素も包含するものと理解されよう。ここで、かかる残留物は、共有結合で組み込まれたものではないと理解される。さらに、かかる残留物および他の要素は、通常は重合後の精製プロセスの間に除去されるものであるが、容器間または溶媒間または分散媒体間を移動させる際には、通常、ポリマーとともに存在するように、典型的にはポリマーに混合されているか、ポリマーと混ざり合っている。
【００４３】
本発明において使用されるとき、用語「（メタ）アクリルポリマー」は、アクリルモノマーから得られるポリマー、メタアクリルモノマーから得ることができるポリマー、およびかかるモノマーの混合物から得ることができる対応するコポリマーを包含する。
【００４４】
用語「重合」は、複数の重合性基またはかかる重合性基を含有するポリマー前駆体（重合性化合物）をともに結合させることによって、ポリマーを形成する化学プロセスを意味する。
【００４５】
用語「フィルム」および「層」は、機械的安定性を有する、剛直なまたは可撓性の、自立したまたは独立したフィルム、ならびに支持基体上のまたは２つの基体間のコーティングまたは層を包含する。
【００４６】
用語「液晶またはメソゲン化合物」は、１つ以上のカラミティック（棒状または板状／薄板状）またはディスコティック（円盤状）メソゲン基を含む化合物を意味する。用語「メソゲン基」は、液晶（ＬＣ）相挙動を誘導する能力を有する基を意味する。メソゲン基を含む化合物自体が必ずしもＬＣ相を示す必要はない。これらは、他の化合物との混合物中において、あるいは、メソゲン化合物もしくは材料、またはそれらの混合物が重合されたときにのみ、ＬＣ相を示すことも可能である。簡単にするために、用語「液晶」を以下では、メソゲン材料およびＬＣ材料の両方に用いる。定義の概要については、Ｃ．Ｔｓｃｈｉｅｒｓｋｅ，Ｇ．Ｐｅｌｚｌ  ａｎｄ  Ｓ．Ｄｉｅｌｅ，Ａｎｇｅｗ．Ｃｈｅｍ．２００４，１１６，６３４０−６３６８を参照されたい。
【００４７】
カラミティックメソゲン基は通常、互いに直接または連結基を介して連結された１つ以上の芳香族または非芳香族環基からなるメソゲン性コアを含み、任意で該メソゲン性コアの末端に結合した末端基を含み、かつ任意でメソゲン性コアの長手側に結合した１つ以上の側方基を含み、ここでこれらの末端基および側方基は通常、例えば、カルビル基またはヒドロカルビル基、ハロゲン、ニトロ、ヒドロキシ等の極性基、または重合性基から選択される。
【００４８】
用語「反応性メソゲン」（ＲＭ：ｒｅａｃｔｉｖｅ  ｍｅｓｏｇｅｎ）は、重合性のメソゲンまたは液晶化合物を意味する。
【００４９】
１つの重合性基を有する重合性化合物は「単反応性」化合物とも称され、２つの重合性基を有する化合物は「二反応性」化合物とも称され、２つより多い重合性基を有する化合物は「多反応性」化合物とも称される。重合性基を有しない化合物は「非反応性」化合物とも称される。
【００５０】
用語「重合性ＬＣ材料」は、９０重量％を超える、好ましくは９５重量％を超える、より好ましくは９８重量％を超える、上記および下記の重合性化合物を含む材料を意味する。
【００５１】
用語「非メソゲン化合物または材料」は、上に定義されるとおりのメソゲン基を含有しない化合物または材料を意味する。
【００５２】
可視光は、約４００ｎｍ〜約７４０ｎｍの範囲の波長を有する電磁照射である。紫外（ＵＶ）光は、約２００ｎｍ〜約４５０ｎｍの範囲の波長を有する電磁照射である。
【００５３】
放射照度（Ｅｅ）または照射力は、表面上への単位面積（ｄＡ）あたりの電磁照射（ｄθ）入射の力として定義される。
【００５４】
【化７】
2020531615.tif 000008
【００５５】
放射線露光または放射線量（Ｈｅ）は、時間（ｔ）あたりの放射照度または照射力（Ｅｅ）である。
【００５６】
【化８】
2020531615.tif 000009
【００５７】
すべての温度、例えば、液晶の融点Ｔ（Ｃ，Ｎ）またはＴ（Ｃ，Ｓ）、スメクティック（Ｓ）からネマティック（Ｎ）相への転移Ｔ（Ｓ，Ｎ）および透明点Ｔ（Ｎ，Ｉ）などは、セルシウス度で示される。すべての温度差は、差分度で示される。
【００５８】
用語「透明点」は、最も高い温度範囲を有するメソフェーズと、等方相との間の転移が起こる温度を意味する。
【００５９】
用語「ダイレクタ」は、先行技術において知られており、液晶分子またはＲＭ分子の長い分子軸（カラミティック化合物の場合）または短い分子軸（ディスコティック化合物の場合）の優先配向方向を意味する。そのような異方性分子が一軸性に配向する場合、ダイレクタは異方性の軸である。
【００６０】
すべての物理的特性は、“Ｍｅｒｃｋ  Ｌｉｑｕｉｄ  Ｃｒｙｓｔａｌｓ、Ｐｈｙｓｉｃａｌ  Ｐｒｏｐｅｒｔｉｅｓ  ｏｆ  Ｌｉｑｕｉｄ  Ｃｒｙｓｔａｌｓ”、Ｓｔａｔｕｓ  Ｎｏｖ．  １９９７、Ｍｅｒｃｋ  ＫｇａＡ、Ｇｅｒｍａｎｙに従って決定されたものであり、また決定され、明示的な別段の言及がない限り、２０℃の温度に対して与えられる。光学的異方性（Δｎ）は、５８９．３ｎｍの波長で決定される。
【００６１】
疑いがある場合は、Ｃ．Ｔｓｃｈｉｅｒｓｋｅ、Ｇ．ＰｅｌｚｌおよびＳ．Ｄｉｅｌｅ、Ａｎｇｅｗ．Ｃｈｅｍ．２００４、１１６、６３４０−６３６８に示されている定義を適用されたい。
【００６２】
所定の一般式において別段の明示的な言及がない限り、以下の用語は、以下の意味を有する：
【００６３】
「カルビル基」は、少なくとも１個の炭素原子を含有する一価または多価の有機基を表し、ただし、該基は、更なる種類の原子を含有しない（例えば、−Ｃ≡Ｃ−など）か、任意で、例えばＮ、Ｏ、Ｓ、Ｐ、Ｓｉ、Ｓｅ、Ａｓ、ＴｅまたはＧｅなどの１種類以上の更なる原子を含有する（例えば、カルボニルなど）かのいずれかである。「ヒドロカルビル基」は、１個以上のＨ原子を追加的に含有しており、任意で、例えばＮ、Ｏ、Ｓ、Ｐ、Ｓｉ、Ｓｅ、Ａｓ、ＴｅまたはＧｅなどの１種類以上のヘテロ原子を含有するカルビル基を表す。
【００６４】
カルビル基またはヒドロカルビル基は、飽和または不飽和基であり得る。不飽和基は、例えば、アリール、アルケニルまたはアルキニル基である。３個より多いＣ原子を有するカルビル基またはヒドロカルビル基は、直鎖状、分岐状および／または環状であってよく、また、スピロ連結または縮合環を含有していてもよい。
【００６５】
好ましいカルビル基およびヒドロカルビル基は、任意で置換されていてもよい１〜４０個、好ましくは１〜２５個、特に好ましくは１〜１８個のＣ原子を有するアルキル、アルケニル、アルキニル、アルコキシ、アルキルカルボニル、アルコキシカルボニル、アルキルカルボニルオキシおよびアルコキシカルボニルオキシ、任意で置換されていてもよい６〜４０個、好ましくは６〜２５個のＣ原子を有するアリールまたはアリールオキシ、または、任意で置換されていてもよい６〜４０個、好ましくは６〜２５個のＣ原子を有するアルキルアリール、アリールアルキル、アルキルアリールオキシ、アリールアルキルオキシ、アリールカルボニル、アリールオキシカルボニル、アリールカルボニルオキシおよびアリールオキシカルボニルオキシである。
【００６６】
さらに好ましいカルビル基およびヒドロカルビル基は、Ｃ１−Ｃ４０アルキル、Ｃ２−Ｃ４０アルケニル、Ｃ２−Ｃ４０アルキニル、Ｃ３−Ｃ４０アリル、Ｃ４−Ｃ４０アルキルジエニル、Ｃ４−Ｃ４０ポリエニル、Ｃ６−Ｃ４０アリール、Ｃ６−Ｃ４０アルキルアリール、Ｃ６−Ｃ４０アリールアルキル、Ｃ６−Ｃ４０アルキルアリールオキシ、Ｃ６−Ｃ４０アリールアルキルオキシ、Ｃ２−Ｃ４０ヘテロアリール、Ｃ４−Ｃ４０シクロアルキル、Ｃ４−Ｃ４０シクロアルケニル等である。特に好ましいものはＣ１−Ｃ２２アルキル、Ｃ２−Ｃ２２アルケニル、Ｃ２−Ｃ２２アルキニル、Ｃ３−Ｃ２２アリル、Ｃ４−Ｃ２２アルキルジエニル、Ｃ６−Ｃ１２アリール、Ｃ６−Ｃ２０アリール、およびＣ２−Ｃ２０ヘテロアリールである。
【００６７】
更に好ましいカルビル基およびヒドロカルビル基は、１〜４０個、好ましくは１〜２５個、より好ましくは１〜１２個のＣ原子を有する直鎖状、分岐状または環状のアルキル基であり、該基は無置換であるか、Ｆ、Ｃｌ、Ｂｒ、ＩまたはＣＮで一置換または多置換されており、ただし、１個以上の隣接していないＣＨ２基は、それぞれ互いに独立に、−Ｃ（Ｒｘ）＝Ｃ（Ｒｘ）−、−Ｃ≡Ｃ−、−Ｎ（Ｒｘ）−、−Ｏ−、−Ｓ−、−ＣＯ−、−ＣＯ−Ｏ−、−Ｏ−ＣＯ−、−Ｏ−ＣＯ−Ｏ−で、Ｏおよび／またはＳ原子が互いに直接連結しないようにして置き換えられていてもよい。
【００６８】
上記Ｒｘは、好ましくは、Ｈ、ハロゲン、１〜２５個のＣ原子を有する直鎖状、分岐状または環状のアルキル鎖（ただし加えて、１つ以上の隣接していないＣ原子は、−Ｏ−、−Ｓ−、−ＣＯ−、−ＣＯ−Ｏ−、−Ｏ−ＣＯ−、−Ｏ−ＣＯ−Ｏ−によって置き換えられていてもよく、ただし、１つ以上のＨ原子はフッ素により置き換えられていてもよい。）、任意で置換されていてもよい６〜４０個のＣ原子を有するアリールまたはアリールオキシ基、または任意で置換されていてもよい２〜４０個のＣ原子を有するヘテロアリールまたはヘテロアリールオキシ基を表す。
【００６９】
好ましいアルキル基は、例えば、メチル、エチル、ｎ−プロピル、イソプロピル、ｎ−ブチル、イソブチル、ｓ−ブチル、ｔ−ブチル、２−メチルブチル、ｎ−ペンチル、ｓ−ペンチル、ｎ−ヘキシル、２−エチルヘキシル、ｎ−ヘプチル、ｎ−オクチル、ｎ−ノニル、ｎ−デシル、ｎ−ウンデシル、ｎ−ドデシル、ドデカニル、トリフルオロメチル、ペルフルオロ−ｎ−ブチル、２，２，２−トリフルオロエチル、ペルフルオロオクチル、ペルフルオロヘキシルなどである。
【００７０】
好ましいアルケニル基は、例えば、エテニル、プロペニル、ブテニル、ペンテニル、シクロペンテニル、ヘキセニル、シクロヘキセニル、ヘプテニル、シクロヘプテニル、オクテニル、シクロオクテニルなどである。
【００７１】
好ましいアルキニル基は、例えば、エチニル、プロピニル、ブチニル、ペンチニル、ヘキシニル、オクチニルなどである。
【００７２】
好ましいアルコキシ基は、例えば、メトキシ、エトキシ、２−メトキシエトキシ、ｎ−プロポキシ、ｉ−プロポキシ、ｎ−ブトキシ、ｉ−ブトキシ、ｓ−ブトキシ、ｔ−ブトキシ、２−メチルブトキシ、ｎ−ペントキシ、ｎ−ヘキソキシ、ｎ−ヘプチルオキシ、ｎ−オクチルオキシ、ｎ−ノニルオキシ、ｎ−デシルオキシ、ｎ−ウンデシルオキシ、ｎ−ドデシルオキシなどである。
【００７３】
好ましいアミノ基は、例えば、ジメチルアミノ、メチルアミノ、メチルフェニルアミノ、フェニルアミノなどである。
【００７４】
アリール基およびヘテロアリール基は単環でも多環でもよく、即ち、１個の環（例えば、フェニルなど）を有していても、または２個以上の環を有してもよく、ただし、これらは縮合されていてもよく（例えば、ナフチルなど）または共有結合によって連結されていてもよく（例えば、ビフェニルなど）、または、縮合環および連結環の組み合わせを含有していてもよい。ヘテロアリール基は、好ましくはＯ、Ｎ、ＳおよびＳｅより選択される１個以上のヘテロ原子を含有する。
【００７５】
６〜２５個のＣ原子を有する単環式、二環式または三環式アリール基および２〜２５個のＣ原子を有する単環式、二環式または三環式ヘテロアリール基が特に好ましく、これらは任意で縮合環を含有していてもよく、また任意で置換されていてもよい。更に、５員、６員または７員のアリールおよびヘテロアリール基が好ましく、ただし加えて、１個以上のＣＨ基は、Ｎ、ＳまたはＯにより、Ｏ原子および／またはＳ原子が互いに直接連結しないようにして置き換えられていてもよい。
【００７６】
好ましいアリール基は、例えば、フェニル、ビフェニル、ターフェニル、［１，１’：３’，１”］ターフェニル−２’−イル、ナフチル、アントラセン、ビナフチル、フェナントレン、ピレン、ジヒドロピレン、クリセン、ペリレン、テトラセン、ペンタセン、ベンゾピレン、フルオレン、インデン、インデノフルオレン、スピロビフルオレンなどである。
【００７７】
好ましいヘテロアリール基は、例えば、ピロール、ピラゾール、イミダゾール、１，２，３−トリアゾール、１，２，４−トリアゾール、テトラゾール、フラン、チオフェン、セレノフェン、オキサゾール、イソキサゾール、１，２−チアゾール、１，３−チアゾール、１，２，３−オキサジアゾール、１，２，４−オキサジアゾール、１，２，５−オキサジアゾール、１，３，４−オキサジアゾール、１，２，３−チアジアゾール、１，２，４−チアジアゾール、１，２，５−チアジアゾール、１，３，４−チアジアゾールなどの５員環；ピリジン、ピリダジン、ピリミジン、ピラジン、１，３，５−トリアジン、１，２，４−トリアジン、１，２，３−トリアジン、１，２，４，５−テトラジン、１，２，３，４−テトラジン、１，２，３，５−テトラジンなどの６員環；またはインドール、イソインドール、インドリジン、インダゾール、ベンゾイミダゾール、ベンゾトリアゾール、プリン、ナフタイミダゾール、フェナントロイミダゾール、ピリダイミダゾール、ピラジンイミダゾール、キノキサリンイミダゾール、ベンゾキサゾール、ナフトキサゾール、アントロキサゾール、フェナントロキサゾール、イソキサゾール、ベンゾチアゾール、ベンゾフラン、イソベンゾフラン、ジベンゾフラン、キノリン、イソキノリン、プテリジン、ベンゾ−５，６−キノリン、ベンゾ−６，７−キノリン、ベンゾ−７，８−キノリン、ベンゾイソキノリン、アクリジン、フェノチアジン、フェノキサジン、ベンゾピリダジン、ベンゾピリミジン、キノキサリン、フェナジン、ナフチリジン、アザカルバゾール、ベンゾカルボリン、フェナントリジン、フェナントロリン、チエノ［２，３ｂ］チオフェン、チエノ［３，２ｂ］チオフェン、ジチエノチオフェン、イソベンゾチオフェン、ジベンゾチオフェン、ベンゾチアジアゾチオフェンなどの縮合基；またはこれらの基の組み合わせである。ヘテロアリール基はまた、アルキル、アルコキシ、チオアルキル、フッ素、フルオロアルキル、またはさらなるアリールもしくはヘテロアリール基で置換されていてもよい。
【００７８】
（非芳香族）脂環式基およびヘテロ環式基は、飽和環、即ち、排他的に単結合を含有するものと、部分的に不飽和な環、即ち、多重結合も含有してよいものとの両者を包含する。ヘテロ環式環は、好ましくはＳｉ、Ｏ、Ｎ、ＳおよびＳｅより選択される１個以上のヘテロ原子を含有する。
【００７９】
（非芳香族）脂環式基およびヘテロ環式基は、単環式、即ち、１個のみの環を含有（例えば、シクロヘキサンなど）してもよく、または、多環式、即ち、複数の環を含有（例えば、デカヒドロナフタレンまたはビシクロオクタンなど）していてもよい。飽和基が、特に好ましい。更に、３〜２５個のＣ原子を有する単環式、二環式または三環式基が好ましく、該基は任意で縮合環を含有していてもよく、任意で置換されていてもよい。更に、５員、６員、７員または８員の炭素環式基が好ましく、ただし加えて、１個以上のＣ原子がＳｉで置き換えられていてもよく、かつ／または、１個以上のＣＨ基がＮで置き換えられていてもよく、かつ／または、１個以上の隣接していないＣＨ２基が−Ｏ−および／または−Ｓ−で置き換えられていてもよい。
【００８０】
好ましい脂環式基およびヘテロ環式基は、例えば、シクロペンタン、テトラヒドロフラン、テトラヒドロチオフラン、ピロリジンなどの５員基、シクロヘキサン、シリナン、シクロヘキセン、テトラヒドロピラン、テトラヒドロチオピラン、１，３−ジオキサン、１，３−ジチアン、ピペリジンなどの６員基、シクロヘプタンなどの７員基、および、テトラヒドロナフタレン、デカヒドロナフタレン、インダン、ビシクロ［１．１．１］ペンタン−１，３−ジイル、ビシクロ［２．２．２］オクタン−１，４−ジイル、スピロ［３．３］ヘプタン−２，６−ジイル、オクタヒドロ−４，７−メタノインダン−２，５−ジイルなどの縮合基である。
【００８１】
アリール、ヘテロアリール、（非芳香族）脂環式およびヘテロ環式基は、任意で、シリル、スルホ、スルホニル、ホルミル、アミン、イミン、ニトリル、メルカプト、ニトロ、ハロゲン、Ｃ１−１２アルキル、Ｃ６−１２アリール、Ｃ１−１２アルコキシ、ヒドロキシル、またはこれらの基の組み合わせを含む群から選択される１つ以上の置換基を有していてもよい。
【００８２】
好ましい置換基は、例えば、アルキルもしくはアルコキシなどの可溶性促進基、フッ素、ニトロもしくはニトリルなどの電子吸引基、または、ポリマーにおいてガラス転移温度（Ｔｇ）を上昇させるための置換基、特に、例えば、ｔ−ブチルもしくは任意で置換されていてもよいアリール基などの嵩高い基である。
【００８３】
好ましい置換基は、下記では「Ｌ」とも称されるが、例えば、Ｆ、Ｃｌ、Ｂｒ、Ｉ、−ＯＨ、−ＣＮ、−ＮＯ２、−ＮＣＯ、−ＮＣＳ、−ＯＣＮ、−ＳＣＮ、−Ｃ（＝Ｏ）Ｎ（Ｒｘ）２、−Ｃ（＝Ｏ）Ｙｘ、−Ｃ（＝Ｏ）Ｒｘ、−Ｃ（＝Ｏ）ＯＲｘ、−Ｎ（Ｒｘ）２であり、ただし、Ｒｘは、上述の意味を有し、上記Ｙｘは、ハロゲン、任意で置換されていてもよいシリル、任意で置換されていてもよい４〜４０個、好ましくは４〜２０個の環原子を有するアリールまたはヘテロアリール、および直鎖状または分岐状の１〜２５個のＣ原子を有するアルキル、アルケニル、アルキニル、アルコキシ、アルキルカルボニル、アルコキシカルボニル、アルキルカルボニルオキシおよびアルコキシカルボニルオキシを表し、ただし、１つ以上のＨ原子は、任意でＦまたはＣｌで置換されていてもよい。
【００８４】
「置換されたシリルまたはアリール」は、好ましくは、ハロゲン、−ＣＮ、Ｒｙ、−ＯＲｙ、−ＣＯ−Ｒｙ、−ＣＯ−Ｏ−Ｒｙ、−Ｏ−ＣＯ−Ｒｙまたは−Ｏ−ＣＯ−Ｏ−Ｒｙによる置換を意味し、ただし、ＲｙはＨまたは１〜１２個のＣ原子を有する直鎖状、分岐状もしくは環状のアルキル鎖を表す。
【００８５】
上および下に示される式において、置換フェニレン環：
【００８６】
【化９】
2020531615.tif 000010
式中、Ｌは、各出現において同一にまたは異なって、上または下に与えられる意味の１つを有し、好ましくは、Ｆ、Ｃｌ、ＣＮ、ＮＯ２、ＣＨ３、Ｃ２Ｈ５、Ｃ（ＣＨ３）３、ＣＨ（ＣＨ３）２、ＣＨ２ＣＨ（ＣＨ３）Ｃ２Ｈ５、ＯＣＨ３、ＯＣ２Ｈ５、ＣＯＣＨ３、ＣＯＣ２Ｈ５、ＣＯＯＣＨ３、ＣＯＯＣ２Ｈ５、ＣＦ３、ＯＣＦ３、ＯＣＨＦ２、ＯＣ２Ｆ５またはＰ−Ｓｐ−、非常に好ましくはＦ、Ｃｌ、ＣＮ、ＣＨ３、Ｃ２Ｈ５、ＯＣＨ３、ＣＯＣＨ３、ＯＣＦ３またはＰ−Ｓｐ−、最も好ましくはＦ、Ｃｌ、ＣＨ３、ＯＣＨ３、ＣＯＣＨ３またはＯＣＦ３である。
【００８７】
「ハロゲン」は、Ｆ、Ｃｌ、ＢｒまたはＩ、好ましくはＦまたはＣｌ、より好ましくはＦを表す。
【００８８】
「重合性基」（Ｐ）は、好ましくは、Ｃ＝Ｃ二重結合またはＣ≡Ｃ三重結合を含有する基、および、開環を伴う重合に好適な基、例えばオキセタンまたはエポキシド基などから選択される。
【００８９】
好ましくは、重合性基（Ｐ）は、ＣＨ２＝ＣＷ１−ＣＯＯ−、ＣＨ２＝ＣＷ１−ＣＯ−、
【００９０】
【化１０】
2020531615.tif 000011
【００９１】
ＣＨ２＝ＣＷ２−（Ｏ）ｋ３−、ＣＷ１＝ＣＨ−ＣＯ−（Ｏ）ｋ３−、ＣＷ１＝ＣＨ−ＣＯ−ＮＨ−、ＣＨ２＝ＣＷ１−ＣＯ−ＮＨ−、ＣＨ３−ＣＨ＝ＣＨ−Ｏ−、（ＣＨ２＝ＣＨ）２ＣＨ−ＯＣＯ−、（ＣＨ２＝ＣＨ−ＣＨ２）２ＣＨ−ＯＣＯ−、（ＣＨ２＝ＣＨ）２ＣＨ−Ｏ−、（ＣＨ２＝ＣＨ−ＣＨ２）２Ｎ−、（ＣＨ２＝ＣＨ−ＣＨ２）２Ｎ−ＣＯ−、ＣＨ２＝ＣＷ１−ＣＯ−ＮＨ−、ＣＨ２＝ＣＨ−（ＣＯＯ）ｋ１−Ｐｈｅ−（Ｏ）ｋ２−、ＣＨ２＝ＣＨ−（ＣＯ）ｋ１−Ｐｈｅ−（Ｏ）ｋ２−、Ｐｈｅ−ＣＨ＝ＣＨ−からなる群から選択され、
式中、
Ｗ１は、Ｈ、Ｆ、Ｃｌ、ＣＮ、ＣＦ３、フェニルまたは１〜５個のＣ原子を有するアルキル、特にＨ、Ｆ、ＣｌまたはＣＨ３を表し、
Ｗ２は、Ｈ、または１〜５個のＣ原子を有するアルキル、特にＨ、メチル、エチルまたはｎ−プロピルを表し、
Ｗ３およびＷ４は、それぞれ互いに独立して、Ｈ、Ｃｌ、または１〜５個のＣ原子を有するアルキルを表し、Ｐｈｅは１，４−フェニレンを表すが、該基は、任意で、上に定義されるとおりであるがＰ−Ｓｐとは異なる１つ以上の基Ｌによって置換さていてもよく、好ましくは、好ましい置換基Ｌは、Ｆ、Ｃｌ、ＣＮ、ＮＯ２、ＣＨ３、Ｃ２Ｈ５、ＯＣＨ３、ＯＣ２Ｈ５、ＣＯＣＨ３、ＣＯＣ２Ｈ５、ＣＯＯＣＨ３、ＣＯＯＣ２Ｈ５、ＣＦ３、ＯＣＦ３、ＯＣＨＦ２、ＯＣ２Ｆ５、さらにまたフェニルであり、
ｋ１、ｋ２およびｋ３は、それぞれ互いに独立して、０または１を表し、ｋ３は、好ましくは１を表し、ｋ４は１〜１０の整数である。
【００９２】
特に好ましい重合性基Ｐは、ＣＨ２＝ＣＨ−ＣＯＯ−、ＣＨ２＝Ｃ（ＣＨ３）−ＣＯＯ−、ＣＨ２＝ＣＦ−ＣＯＯ−、ＣＨ２＝ＣＨ−、ＣＨ２＝ＣＨ−Ｏ−、（ＣＨ２＝ＣＨ）２ＣＨ−ＯＣＯ−、（ＣＨ２＝ＣＨ）２ＣＨ−Ｏ−、
【００９３】
【化１１】
2020531615.tif 000012
であり、式中、Ｗ２は、Ｈ、または１〜５個のＣ原子を有するアルキル、特に、Ｈ、メチル、エチルまたはｎ−プロピルを表す。
【００９４】
さらに好ましい重合性基（Ｐ）は、ビニルオキシ、アクリレート、メタクリレート、フルオロアクリレート、クロロアクリレート、オキセタンおよびエポキシド、最も好ましくはアクリレートまたはメタクリレート、特にアクリレートである。
【００９５】
好ましくは、すべての多反応性の重合性化合物およびそれらのサブ式は、１つ以上の基Ｐ−Ｓｐ−の代わりに、２個以上の重合性基Ｐを含有する１つ以上の分枝状の基（多反応性重合性基）を含有する。
【００９６】
このタイプの好適な基、およびこれらを含有する重合性化合物は、例えばＵＳ  ７，０６０，２００  Ｂ１またはＵＳ  ２００６／０１７２０９０  Ａ１に記載されている。
【００９７】
特に好ましいのは、以下の式から選択される多反応性重合性基である：
【００９８】
【化１２】
2020531615.tif 000013
式中、
アルキルは、単結合、または１〜１２個のＣ原子を有する直鎖状または分枝状のアルキレンを表し、ただし、１つ以上の隣接してないＣＨ２基が、それぞれ互いに独立して、−Ｃ（Ｒｘ）＝Ｃ（Ｒｘ）−、−Ｃ≡Ｃ−、−Ｎ（Ｒｘ）−、−Ｏ−、−Ｓ−、−ＣＯ−、−ＣＯ−Ｏ−、−Ｏ−ＣＯ−、−Ｏ−ＣＯ−Ｏ−によって、Ｏおよび／またはＳ原子が互いに直接連結されないようにして置き換えられていてもよく、ただし加えて、１つ以上のＨ原子が、Ｆ、ＣｌまたはＣＮによって置き換えられていてもよく、ここでＲｘは、上述の意味の１つを有し、
ａａおよびｂｂは、それぞれ互いに独立して、０、１、２、３、４、５または６を表し、
Ｘは、Ｘ’について示される意味の１つを有し、
Ｐｖ〜Ｐｚは、それぞれ互いに独立して、Ｐについて上に示される意味の１つを有する。
【００９９】
好ましいスペーサー基Ｓｐは、基「Ｐ−Ｓｐ−」が式「Ｐ−Ｓｐ’−Ｘ’−」に適合するように、式Ｓｐ’−Ｘ’から選択されるが、ここで
Ｓｐ’は、１〜２０個、好ましくは１〜１２個のＣ原子を有するアルキレンを表し、該基は、任意でＦ、Ｃｌ、Ｂｒ、ＩまたはＣＮで一置換または多置換されていてもよく、ただし加えて、１個以上の隣接していないＣＨ２基は、それぞれ互いに独立に、Ｏ−、−Ｓ−、−ＮＨ−、−ＮＲｘｘ−、−ＳｉＲｘｘＲｙｙ−、−ＣＯ−、−ＣＯＯ−、−ＯＣＯ−、−ＯＣＯ−Ｏ−、−Ｓ−ＣＯ−、−ＣＯ−Ｓ−、−ＮＲｘｘ−ＣＯ−Ｏ−、−Ｏ−ＣＯ−ＮＲｘｘ−、−ＮＲｘｘ−ＣＯ−ＮＲｙｙ−、−ＣＨ＝ＣＨ−または−Ｃ≡Ｃ−によって、Ｏおよび／またはＳ原子が互いに直接連結しないようにして置き換えられていてもよく、
Ｘ’は、−Ｏ−、−Ｓ−、−ＣＯ−、−ＣＯＯ−、−ＯＣＯ−、−Ｏ−ＣＯＯ−、−ＣＯ−ＮＲｘｘ−、−ＮＲｘｘ−ＣＯ−、−ＮＲｘｘ−ＣＯ−ＮＲｙｙ−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−ＣＦ２ＣＨ２−、−ＣＨ２ＣＦ２−、−ＣＦ２ＣＦ２−、−ＣＨ＝Ｎ−、−Ｎ＝ＣＨ−、−Ｎ＝Ｎ−、−ＣＨ＝ＣＲｘｘ−、−ＣＹｘｘ＝ＣＹｘｘ−、−Ｃ≡Ｃ−、−ＣＨ＝ＣＨ−ＣＯＯ−、−ＯＣＯ−ＣＨ＝ＣＨ−または単結合を表し、
ＲｘｘおよびＲｙｙは、それぞれ互いに独立に、Ｈ、または１〜１２個のＣ原子を有するアルキルを表し、
ＹｘｘおよびＹｙｙは、それぞれ互いに独立に、Ｈ、Ｆ、ＣｌまたはＣＮを表す。
【０１００】
Ｘ’は、好ましくは、−Ｏ−、−Ｓ−、−ＣＯ−、−ＣＯＯ−、−ＯＣＯ−、−Ｏ−ＣＯＯ−、−ＣＯ−ＮＲｘｘ−、−ＮＲｘｘ−ＣＯ−、−ＮＲｘｘ−ＣＯ−ＮＲｙｙ−または単結合である。
【０１０１】
典型的なスペーサー基Ｓｐ’は、例えば、−（ＣＨ２）ｐ１−、−（ＣＨ２ＣＨ２Ｏ）ｑ１−ＣＨ２ＣＨ２−、−ＣＨ２ＣＨ２−Ｓ−ＣＨ２ＣＨ２−、−ＣＨ２ＣＨ２−ＮＨ−ＣＨ２ＣＨ２−または−（ＳｉＲｘｘＲｙｙ−Ｏ）ｐ１−であり、
ここでｐ１は、１〜１２の整数であり、ｑ１は、１〜３の整数であり、ＲｘｘおよびＲｙｙは、上述の意味を有する。
【０１０２】
特に好ましい基−Ｘ’−Ｓｐ’−は、−（ＣＨ２）ｐ１−、−Ｏ−（ＣＨ２）ｐ１−、−ＯＣＯ−（ＣＨ２）ｐ１−、−ＯＣＯＯ−（ＣＨ２）ｐ１−であり、ここでｐ１は、１〜１２の整数である。
【０１０３】
特に好ましい基Ｓｐ’は、例えば、それぞれの場合で直鎖状のメチレン、エチレン、プロピレン、ブチレン、ペンチレン、ヘキシレン、ヘプチレン、オクチレン、ノニレン、デシレン、ウンデシレン、ドデシレン、オクタデシレン、エチレンオキシエチレン、メチレンオキシブチレン、エチレンチオエチレン、エチレン−Ｎ−メチルイミノエチレン、１−メチルアルキレン、エテニレン、プロペニレンおよびブテニレンである。
【０１０４】
本発明において、
【０１０５】
【化１３】
2020531615.tif 000014
は、トランス−１，４−シクロヘキシレンを表し、
【０１０６】
【化１４】
2020531615.tif 000015
は、１，４−フェニレンを表す。
【０１０７】
本発明において、基−ＣＯＯ−、−Ｃ（＝Ｏ）Ｏ−または−ＣＯ２−は、式：
【０１０８】
【化１５】
2020531615.tif 000016
【０１０９】
のエステル基を示し、基−ＯＣＯ−、−ＯＣ（＝Ｏ）−、−Ｏ２Ｃ−、または−ＯＯＣ−は、式：
【０１１０】
【化１６】
2020531615.tif 000017
のエステル基を示す。
【０１１１】
分子レベルでは、液晶の複屈折は分極率の異方性に依存する（Δα＝α‖−α⊥）。「分極率」とは、原子または分子内の電子分布が歪められ得る容易さを意味する。分極率は、電子の数が増える程、および電子雲がより分散（ｄｉｆｆｕｓｅ）する程、増大する。分極率は、例えば、Ｊａｐ．Ｊ．Ａｐｐｌ．Ｐｈｙｓ．４２，（２００３）ｐ．３４６３に記載されている方法を使用して計算することができる。
【０１１２】
液晶または複屈折材料の層の所定の波長における「光学リタデーション」Ｒ（λ）（ｎｍ）は、その波長での複屈折Δｎ（λ）と層厚ｄ（ｎｍ）の積として以下の式に従って定義される：
【０１１３】
【化１７】
2020531615.tif 000018
【０１１４】
光学リターデーションＲは、複屈折材料を通過する間のＳ偏光による光路長とＰ偏光による光路長の差をナノメートルで表す。「軸上（ｏｎ−ａｘｉｓ）」リターデーションとは、試料表面への法線入射でのリタデーションを意味する。
【０１１５】
用語「負の（光学的）分散」は、逆複屈折分散を示す液晶材料または層の複屈折を指し、ここで、複屈折（Δｎ）の大きさは、波長（λ）の増大とともに増大する。すなわち、｜Δｎ（４５０）｜＜｜Δｎ（５５０）｜、またはΔｎ（４５０）／Δｎ（５５０）＜１であり、式中Δｎ（４５０）およびΔｎ（５５０）は、それぞれ、４５０ｎｍおよび５５０ｎｍの波長にて測定される材料の複屈折である。対照的に、「正の（光学的）分散」は、｜Δｎ（４５０）｜＞｜Δｎ（５５０）｜、またはΔｎ（４５０）／Δｎ（５５０）＞１を有する材料または層を意味する。例えば、Ａ．Ｕｃｈｉｙａｍａ，Ｔ．Ｙａｔａｂｅ“Ｃｏｎｔｒｏｌ  ｏｆ  Ｗａｖｅｌａｎｇｔｈ  ｄｉｓｐｅｒｓｉｏｎ  ｏｆ  Ｂｉｒｅｆｒｉｎｇｅｎｃｅ  ｆｏｒ  Ｏｒｉｅｎｔｅｄ  Ｃｏｐｏｌｙｃａｒｂｏｎａｔｅ  Ｆｉｌｍｓ  Ｃｏｎｔａｉｎｉｎｇ  Ｐｏｓｉｔｉｖｅ  ａｎｄ  Ｎｅｇａｔｉｖｅ  Ｂｉｒｅｆｒｉｎｇｅｎｔ  Ｕｎｉｔｓ”．Ｊ．Ａｐｐｌ．Ｐｈｙｓ．Ｖｏｌ．４２  ｐｐ６９４１−６９４５（２００３）も参照されたい。「フラット（光学的）分散」は、｜Δｎ（４５０）｜＞｜Δｎ（５５０）｜、またはΔｎ（４５０）／Δｎ（５５０）≒１を有する材料または層を意味する。
【０１１６】
所定の波長における光学リターデーションは、上の［Ｒ（λ）＝Δｎ（λ）ｄ］に記載されるとおり、複屈折と層厚の積として定義されるため、光学分散は、比率Δｎ（４５０）／Δｎ（５５０）による「複屈折分散」、または比率Ｒ（４５０）／Ｒ（５５０）による「リターデーション分散」のいずれかとして表すことができ、式中、Ｒ（４５０）およびＲ（５５０）は、それぞれ、４５０ｎｍおよび５５０ｎｍの波長において測定される材料のリターデーションである。層厚ｄは、波長とともに変化しないため、Ｒ（４５０）／Ｒ（５５０）は、Δｎ（４５０）／Δｎ（５５０）に等しい。それゆえ、負または逆分散を有する材料または層は、Ｒ（４５０）／Ｒ（５５０）＜１、または｜Ｒ（４５０）｜＜｜Ｒ（５５０）｜を有し、および正または常分散を有する材料または層は、Ｒ（４５０）／Ｒ（５５０）＞１、または｜Ｒ（４５０）｜＞｜Ｒ（５５０）｜を有し、フラット分散を有する材料または層は、Ｒ（４５０）／Ｒ（５５０）≒１、または｜Ｒ（４５０）｜≒｜Ｒ（５５０）｜を有する。
【０１１７】
本発明において、別段の言及がない限り、「光学分散」は、リターデーション分散、すなわち比率Ｒ（４５０）／Ｒ（５５０）を意味する。
【０１１８】
「高分散」という用語は、分散の絶対値が、１からの大きな逸脱を示すことを意味する一方、「低分散」という用語は、分散の絶対値が、１からの小さな逸脱を示すことを意味する。それゆえ、「高負分散」は、分散値が、１より著しく小さいことを意味し、「低負分散」は、分散値が、１よりほんのわずかに小さいことを意味する。
【０１１９】
材料のリターデーション（Ｒ（λ））は、分光エリプソメーター、例えばＪ．Ａ．Ｗｏｏｌｌａｍ  Ｃｏ．によって製造されるＭ２０００分光エリプソメーターを使用して測定することができる。この機器は、複屈折試料、例えば石英のナノメートル単位での光学的リターダンスを典型的には３７０ｎｍ〜２０００ｎｍの波長範囲にわたり測定することができる。このデータから、材料の分散（Ｒ（４５０）／Ｒ（５５０）またはΔｎ（４５０）／Δｎ（５５０））を計算することが可能である。
【０１２０】
これらの測定を実行するための方法は、Ｎａｔｉｏｎａｌ  Ｐｈｙｓｉｃｓ  Ｌａｂｏｒａｔｏｒｙ  （Ｌｏｎｄｏｎ、ＵＫ）にてＮ．  Ｓｉｎｇｈによって２００６年１０月に提示され、「Ｓｐｅｃｔｒｏｓｃｏｐｉｃ  Ｅｌｌｉｐｓｏｍｅｔｒｙ、Ｐａｒｔ  １−Ｔｈｅｏｒｙ  ａｎｄ  Ｆｕｎｄａｍｅｎｔａｌｓ、Ｐａｒｔ  ２−Ｐｒａｃｔｉｃａｌ  Ｅｘａｍｐｌｅｓ  ａｎｄ  Ｐａｒｔ  ３−ｍｅａｓｕｒｅｍｅｎｔｓ」と題されている。Ｊ．Ａ．Ｗｏｏｌｌａｍ  Ｃｏ．Ｉｎｃ（Ｌｉｎｃｏｌｎ、ＮＥ、ＵＳＡ）によって発行されたＲｅｔａｒｄａｔｉｏｎ  Ｍｅａｓｕｒｅｍｅｎｔ（ＲｅｔＭｅａｓ）Ｍａｎｕａｌ（２００２）およびＧｕｉｄｅ  ｔｏ  ＷＶＡＳＥ（２００２）（Ｗｏｏｌｌａｍ  Ｖａｒｉａｂｌｅ  Ａｎｇｌｅ  Ｓｐｅｃｔｒｏｓｃｏｐｉｃ  Ｅｌｌｉｐｓｏｍｅｔｅｒ）に記載された測定手順に従う。別段の言及がない限り、この方法が、本発明において記載される材料、フィルム、およびデバイスのリターデーションを決定するために使用される。
【０１２１】
用語「Ａプレート」は、その異常軸が層の平面に対して平行に配向している一軸性複屈折の材料の層を利用する光学的リターダーを指す。
【０１２２】
用語「Ｃプレート」は、その異常軸が層の平面に対して垂直に配向している一軸性複屈折材料の層を利用する光学的リターダーを指す。均一配向を有する光学的に一軸性の複屈折の液晶材料を含むＡ／Ｃ−プレートにおいて、フィルムの光学軸は、異常軸の方向によって与えられる。正の複屈折を有する光学的に一軸性の複屈折の液晶材料を含むＡ（またはＣ）プレートはまた、「正のＡ（またはＣ）プレート」または「＋Ａ（または＋Ｃ）プレート」とも称される。ディスコティック異方性材料などの、負の複屈折を有する光学的に一軸性の複屈折のフィルムを含むＡ（またはＣ）プレートはまた、ディスコティック材料の配向に依存して、「負のＡ（またはＣ）プレート」または「−Ａ（またはＣ）プレート」とも称される。スペクトルのＵＶ部分において反射バンドを有するコレステリックカラミティック材料から作られるフィルムもまた、負のＣプレートの光学性を有する。
【０１２３】
複屈折Δｎは、以下のとおりに定義される。
【０１２４】
【化１８】
2020531615.tif 000019
式中ｎｅは、異常光屈折率であり、およびｎｏは、常光屈折率であり、有効平均屈折率ｎａｖ．は、以下の式によって与えられる。
【０１２５】
【化１９】
2020531615.tif 000020
【０１２６】
平均屈折率ｎａｖ．および常光屈折率ｎｏは、Ａｂｂｅ屈折計を使用して測定することができる。Δｎは、次いで、上の等式から計算することができる。
【０１２７】
文脈上明確な別段の記載がない限り、本明細書において使用される場合、本明細書における用語の複数形は、単数形を包含するものと解釈されるべきであり、またその逆も同様である。
【０１２８】
本明細書の記載および特許請求の範囲を通して、単語「含む（ｃｏｍｐｒｉｓｅ）」および「含有する（ｃｏｎｔａｉｎ）」および該語の変形、例えば「ｃｏｍｐｒｉｓｉｎｇ」および「ｃｏｍｐｒｉｓｅｓ」は、「包含するが、これらには限定されない（ｉｎｃｌｕｄｉｎｇ  ｂｕｔ  ｎｏｔ  ｌｉｍｉｔｅｄ  ｔｏ）」ことを意味し、他の構成要素を除外することを意図しない（またそれらを除外しない）。他方、単語「含む（ｃｏｍｐｒｉｓｅ）」はまた、用語「からなる（ｃｏｎｓｉｓｔｉｎｇ  ｏｆ）」も包含するが、それには限定されない。
【０１２９】
本明細書の記載および特許請求の範囲を通して、単語「得ることができる（ｏｂｔａｉｎａｂｌｅ）」および「得られた（ｏｂｔａｉｎｅｄ）」およびそれらの単語の変形は、「包含するが、これらには限定されない」ことを意味し、他の構成要素を除外することを意図しない（またそれらを除外しない）。他方、単語「得ることができる」はまた、用語「得られた」をも包含するが、それには限定されない。
【０１３０】
すべての濃度は、重量パーセントで記載され、かつそれぞれの混合物全体に関し、すべての温度は、セルシウス度で記載され、すべての温度差は、示差度で記載される。
【０１３１】
発明の詳細な説明
好ましくは、重合性ＬＣ媒体は、１、２種またはそれ以上の式Ｔの化合物、より好ましくは１種の式Ｔの化合物を含む。
【０１３２】
好ましくは、式Ｔの化合物は、ＲＴ１およびＲＴ２のうちの少なくとも一方がＰ−Ｓｐ−を表し、他方のＲＴ１またはＲＴ２が、好ましくは水素原子、Ｆ、Ｃｌ、Ｂｒ、Ｉ、ペンタフルオロスルフラニル基、シアノ基、ニトロ基、イソシアノ基、チオイソシアノ基、または１〜２０の炭素原子を有する直鎖状もしくは分岐状のアルキル基（ただし、該基中の水素原子はＦで置換されていてもよく、１つの−ＣＨ２−または２つ以上の隣接していない−ＣＨ２−は、それぞれ独立して、−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、または−Ｃ≡Ｃ−で置換されていてもよい。）、
より好ましくは、水素原子、Ｆ、Ｃｌ、または１〜１２個の炭素原子を有する直鎖状もしくは分岐状のアルキル基（ただし、１つの−ＣＨ２−または２つ以上の隣接していない−ＣＨ２−は、それぞれ独立して−Ｏ−、−ＣＯＯ−、−ＯＣＯ−、または−Ｏ−ＣＯ−Ｏ−で置換されていてもよい。）、
さらにより好ましくは、水素原子、Ｆ、Ｃｌ、または１〜８個の炭素原子を有する直鎖状のアルキル基または直鎖状のアルコキシ基、特に好ましくは炭素数１〜８の直鎖状のアルキル基または直鎖状のアルコキシ基を表す。
【０１３３】
別の好ましい実施形態では、ＲＴ１およびＲＴ２が両方ともＰ−Ｓｐ−を表す。
【０１３４】
さらに好ましい実施形態では、式ＴにおけるＡＴ１およびＡＴ２は、それぞれ独立して、各出現において、好ましくは１，４−フェニレン基、１，４−シクロヘキシレン基、またはナフタレン−２，６−ジイル基を表し、ただし、該基は、非置換であってもよく、それぞれ独立して、各出現において、置換基Ｌの１つ以上で置換されていてもよい。
【０１３５】
【化２０】
2020531615.tif 000021
式中、ｒは０〜４の整数を表し、ｐおよびｑはそれぞれ独立して０〜３の整数を表す。
【０１３６】
さらに好ましい実施形態では、式ＴにおけるＡＴ１およびＡＴ２は、それぞれ独立して、各出現において、下記式Ａ−１〜Ａ−１１から選択される基：
【０１３７】
【化２１】
2020531615.tif 000022
さらに好ましくは式（Ａ−１）〜（Ａ−８）から選択される基、特に好ましくは式（Ａ−１）〜（Ａ−４）から選択される基を表す。
【０１３８】
好ましい実施形態では、基ＧＴ１に隣接する基ＺＴ１に接続された基ＡＴ１、および基ＧＴ１に隣接する基ＺＴ２に接続された基ＡＴ２で表される基、ＡＴ１およびＡＴ２は、それぞれ独立に、好ましくは１，４−シクロヘキシレン基を表し、該基は、非置換であってもよく、あるいは置換基Ｌの１つ以上で置換されていてもよく（Ａ−ＩＩＩ）、より好ましくは式Ａ−２で表される基を表す。
【０１３９】
別の好ましい実施形態において、複数の基ＡＴ１およびＡＴ２が存在する場合、ＡＴ１およびＡＴ２によって表される基は、ＧＴ１に隣接するＡＴ１およびＡＴ２から独立して選択され、ＧＴ１に隣接しないか隣接する基ＡＴ１およびＡＴ２は同一であっても異なっていてもよく、それぞれ独立して、好ましくは、非置換であっても、置換基Ｌの１つ以上で置換されていてもよい１，４−フェニレン基またはナフタレン−２，６−ジイル基、
より好ましくは式（Ａ−１）および（Ａ−３）〜（Ａ−１１）から選択される基、さらに好ましくは式（Ａ−１）および（Ａ−３）〜（Ａ−８）から選択される基、
特に好ましくは、式（Ａ−１）、（Ａ−３）、および（Ａ−４）から選択される基を表す。
【０１４０】
ＺＴ１およびＺＴ２は、それぞれ独立に、各出現において、−Ｏ−、−Ｓ−、−ＯＣＨ２−、−ＣＨ２Ｏ−、−ＣＨ２ＣＨ２−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＯＣＯ−ＮＨ−、−ＮＨ−ＣＯＯ−、−ＮＨ−ＣＯ−ＮＨ−、−ＮＨ−Ｏ−、−Ｏ−ＮＨ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−、−Ｎ＝ＣＨ−、−ＣＨ＝Ｎ−Ｎ＝ＣＨ−、−ＣＦ＝ＣＦ−、−Ｃ≡Ｃ−、単結合、または−ＣＲ０１Ｒ０２Ｏ−または−ＯＣＲ０１Ｒ０２−で表される基を表し、ただし、Ｒ０１およびＲ０２は、それぞれ独立して、式ＴにおけるＲ０１およびＲ０２と同じ意味を有する。
【０１４１】
複数のＺＴ１が存在する場合、それらは、互いに異なっていても、互いに同一であってもよく、複数のＺＴ２が存在する場合、それらは、互いに異なっていても、互いに同一であってもよい。
【０１４２】
別の好ましい実施形態では、複数のＺＴ１およびＺＴ２が存在する場合、好ましくは、式Ｔに含まれるＧＴ１基に直接接続されたＺＴ１およびＺＴ２のうちの少なくとも１つは単結合を示し、ＺＴ１およびＺＴ２のうちの他方は、−ＣＯＯ−、−ＯＣＯ−、−ＣＲ０１Ｒ０２Ｏ−または−ＯＣＲ０−１Ｒ０２で表され、ただし、Ｒ０１およびＲ０２は、それぞれ独立して、式ＴにおけるＲ０１およびＲ０２と同じ意味を有する。
【０１４３】
別の好ましい実施形態では、式Ｔに含まれるＧＴ１基に直接接続されたＺＴ１およびＺＴ２は、−ＣＯＯ−、−ＯＣＯ−、−ＣＲ０１Ｒ０２Ｏ−または−ＯＣＲ０１Ｒ０２で表される基を表し、ただし、Ｒ０１およびＲ０２は、それぞれ独立して、式ＴにおけるＲ０１およびＲ０２と同じ意味を有する。
【０１４４】
さらに、複数のＺＴ１およびＺＴ２が存在する場合、−ＣＲ０１Ｒ０２Ｏ−または−ＯＣＲ０１Ｒ０２−で表される基以外の好ましい基は、それぞれ独立して、好ましくは、−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＨ＝ＣＨ−、−ＣＦ＝ＣＦ−、−Ｃ≡Ｃ−、−Ｃ≡Ｃ−、または単結合、
【０１４５】
より好ましくは−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＨ＝ＣＨ−、−Ｃ≡Ｃ−、または単結合、
【０１４６】
さらに好ましくは−ＯＣＨ２−、−ＣＨ２Ｏ−、−ＣＯＯ−、−ＯＣＯ−、−ＣＦ２Ｏ−、−ＯＣＦ２−、または単結合、
より好ましくは−ＯＣＨ２−、−ＣＨ２Ｏ−、−ＣＯＯ−、−ＯＣＯ−、または単結合、
特に好ましくは−ＯＣＨ２−、−ＣＨ２Ｏ−、−ＣＯＯ−、または−ＯＣＯ−を表す。
【０１４７】
式Ｔにおいて、ｍ１およびｍ２はそれぞれ独立して１〜６の整数を表し、好ましくは、ｍ１＋ｍ２が１〜６の整数を表す。
【０１４８】
より好ましくは、ｍ１およびｍ２はそれぞれ独立して１〜３の整数、特に好ましくは１または２の整数を表す。好ましくは、ｍ１およびｍ２は互いに同一であるが、ｍ１とｍ２が異なることも同様に好ましい。
【０１４９】
上記の式（Ｍ−１）〜（Ｍ−８）で表される基の各々は、好ましくは、以下に示す式（Ｍ−１−１）〜（Ｍ−９−１）の群から選択される。
【０１５０】
【化２２】
2020531615.tif 000023
式中、Ｔ１は上記と同じ意味を有し、より好ましくは式（Ｍ−１−１）〜（Ｍ−９−１）から選択される基、特に好ましくは式（Ｍ−１−１）、（Ｍ−２−１）または（Ｍ−９−１）で表される基、特に式（Ｍ−１−１）または（Ｍ−２−１）で表される基である。
【０１５１】
式（Ｔ１−１）または（Ｔ１−２）において、好ましくは、Ｙは、Ｆ、Ｃｌ、ニトロ基、シアノ基、１〜２０個の炭素原子を有する直鎖状もしくは分岐状のアルキル基（ただし、該基における任意の水素原子は、Ｆで置換されていてもよく、１つの−ＣＨ２−または隣接していない２個以上の−ＣＨ２−は、それぞれ独立して、−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−、または−Ｃ≡Ｃ−で置換されていてもよい）、またはＰ−Ｓｐ−で表される基を表し、
より好ましくは、Ｙは、水素原子、または１〜１５個の炭素原子を有する直鎖または分岐状のアルキル基を表し、ただし該基における任意の水素原子は、Ｆで置換されていてもよく、１つの−ＣＨ２−または２個以上の隣接していない−ＣＨ２−は、それぞれ独立して、−Ｏ−、−ＣＯＯ−、または−ＯＣＯ−で置換されていてもよく、さらに好ましくは、Ｙは、水素原子または１〜１０個の炭素原子を有する直鎖状または分岐状のアルキル基を表し、ただし該基における任意の水素原子は、Ｆで置換されていてもよく、特に好ましくは、Ｙは、水素原子または１〜８個の炭素原子を有する直鎖状のアルキル基を表す。
【０１５２】
ＷＴ１に含まれる芳香族基は、好ましくは以下の式（Ｗ−１）から（Ｗ−１８）から選択される基を表し、その各々は、非置換であっても、置換基Ｌの１つ以上で置換されていてもよい。
【０１５３】
【化２３】
2020531615.tif 000024
式中、環構造は、その任意の位置でＴ１−１またはＴ１−２への結合を有していてよく、これらの基から選択される２つの以上の芳香族基が単結合により連結された基が形成されてもよく、任意の−ＣＨ＝はそれぞれ独立して−Ｎ＝で置換されていてもよく、−ＣＨ２−はそれぞれ独立して−Ｏ−、−Ｓ−、−ＮＲＴで置換されていてもよく、ただし、
ＲＴは、水素原子、または１〜２０個の炭素原子を有するアルキル基、−ＣＳ−、または−ＣＯ−を表すが、ただしこれらの基は−Ｏ−Ｏ−結合を含まない。さらに、これらの基は非置換であってもよく、または前述の置換基Ｌの１つ以上で置換されていてもよい。
【０１５４】
式（Ｗ−１）で表される基は、好ましくは下記式（Ｗ−１−１）〜（Ｗ−１−８）から選択される基を表し、これらは各々は、非置換であっても、上述の置換基Ｌの１つ以上で置換されていてもよい。
【０１５５】
【化２４】
2020531615.tif 000025
式中、これらの基は、任意の可能な位置でＴ１−１またはＴ１−２への結合を有していてよく、ＲＴは、水素原子または１〜８個の炭素原子を有するアルキル基を表す。
【０１５６】
式（Ｗ−２）で表される基は、好ましくは、下記式（Ｗ−２−１）〜（Ｗ−２−８）から選択される基を表し、その各々は、非置換であっても、上述の置換基Ｌの１つ以上で置換されていてもよい。
【０１５７】
【化２５】
2020531615.tif 000026
式中、これらの基は、任意の可能な位置でＴ１−１またはＴ１−２への結合を有する。
【０１５８】
式（Ｗ−３）で表される基は、好ましくは、下記式（Ｗ−３−１）〜（Ｗ−３−６）から選択される基を表し、その各々は、非置換であっても、上述の置換基Ｌの１つ以上で置換されていてもよい。
【０１５９】
【化２６】
2020531615.tif 000027
式中、これらの基は、任意の可能な位置でＴ１−１またはＴ１−２への結合を有していてよく、ＲＴは、水素原子または１〜８個の炭素原子を有するアルキル基を表す。
【０１６０】
式（Ｗ−４）で表される基は、好ましくは、下記式（Ｗ−４−１）〜（Ｗ−４−９）から選択される基を表し、その各々は、非置換であっても、上述の置換基Ｌの１つ以上で置換されていてもよい。
【０１６１】
【化２７】
2020531615.tif 000028
式中、これらの基は、任意の可能な位置でＴ１−１またはＴ１−２への結合を有していてもよく、ＲＴは、水素原子または１〜８個の炭素原子を有するアルキル基を表す。
【０１６２】
式（Ｗ−５）で表される基は、好ましくは、下記式（Ｗ−５−１）〜（Ｗ−５−１３）から選択される基を表し、その各々は非置換であっても、上述の置換基Ｌの１つ以上で置換されていてもよい。
【０１６３】
【化２８】
2020531615.tif 000029
式中、これらの基は、任意の可能な位置でＴ１−１またはＴ１−２への結合を有していてもよく、ＲＴは、水素原子または１〜８個の炭素原子を有するアルキル基を表す。
【０１６４】
式（Ｗ−６）で表される基は、好ましくは、下記式（Ｗ−６−１）〜（Ｗ−６−１２）から選択される基を表し、その各々は、非置換であっても、上述の置換基Ｌの１つ以上で置換されていてもよい。
【０１６５】
【化２９】
2020531615.tif 000030
式中、これらの基は、Ｔ１−１またはＴ１−２への結合を任意の可能な位置で有していてもよく、ＲＴは、水素原子または１〜８個の炭素原子を有するアルキル基を表す。
【０１６６】
式（Ｗ−７）で表される基は、好ましくは、下記式（Ｗ−７−１）〜（Ｗ−７−８）から選択される基を表し、その各々は非置換であっても、上述の置換基Ｌの１つ以上で置換されていてもよい。
【０１６７】
【化３０】
2020531615.tif 000031
式中、これらの基は、Ｔ１−１またはＴ１−２への結合を任意の可能な位置で有していてもよく、ＲＴは、水素原子または１〜８個の炭素原子を有するアルキル基を表す。
【０１６８】
式（Ｗ−８）で表される基は、好ましくは、下記式（Ｗ−８−１）〜（Ｗ−８−１９）から選択される基を表し、その各々は非置換であっても、上述の置換基Ｌの１つ以上で置換されていてもよい。
【０１６９】
【化３１】
2020531615.tif 000032
式中、これらの基は、Ｔ１−１またはＴ１−２への結合を任意の可能な位置で有していてもよく、ＲＴは、水素原子または１〜８個の炭素原子を有するアルキル基を表す。
【０１７０】
式（Ｗ−９）で表される基は、好ましくは、下記式（Ｗ−１−１）〜（Ｗ−９−７）から選択される基を表し、その各々は非置換であっても、上述の置換基Ｌの１つ以上で置換されていてもよい。
【０１７１】
【化３２】
2020531615.tif 000033
式中、これらの基は、任意の可能な位置でＴ１−１またはＴ１−２への結合を有していてよい。
【０１７２】
式（Ｗ−１０）で表される基は、好ましくは、下記式（Ｗ−１０−１）〜（Ｗ−１０−１６）から選択される基を表し、その各々は非置換であっても、上述の置換基Ｌの１つ以上で置換されていてもよい。
【０１７３】
【化３３】
2020531615.tif 000034
式中、これらの基は、Ｔ１−１またはＴ１−２への結合を任意の可能な位置で有していてもよく、ＲＴは、水素原子または１〜８個の炭素原子を有するアルキル基を表す。
【０１７４】
式（Ｗ−１１）で表される基は、好ましくは、下記式（Ｗ−１１−１）〜（Ｗ−１１−１０）から選択される基を表し、その各々は非置換であっても、上述の置換基Ｌの１つ以上で置換されていてもよい。
【０１７５】
【化３４】
2020531615.tif 000035
式中、これらの基は、Ｔ１−１またはＴ１−２への結合を任意の可能な位置で有していてもよく、ＲＴは、水素原子または１〜８個の炭素原子を有するアルキル基を表す。
【０１７６】
式（Ｗ−１２）で表される基は、好ましくは、下記式（Ｗ−１２−１）〜（Ｗ−１２−４）から選択される基を表し、その各々は、非置換であっても、上述の置換基Ｌの１つ以上で置換されていてもよい。
【０１７７】
【化３５】
2020531615.tif 000036
式中、これらの基は、Ｔ１−１またはＴ１−２への結合を任意の可能な位置で有していてもよく、ＲＴは、水素原子または１〜８個の炭素原子を有するアルキル基を表す。
【０１７８】
式（Ｗ−１３）で表される基は、好ましくは、下記式（Ｗ−１３−１）〜（Ｗ−１３−１０）から選択される基を表し、その各々は、非置換であっても、上述の置換基Ｌの１つ以上で置換されていてもよい。
【０１７９】
【化３６】
2020531615.tif 000037
式中、これらの基は、Ｔ１−１またはＴ１−２への結合を任意の可能な位置で有していてもよく、ＲＴは、水素原子または１〜８個の炭素原子を有するアルキル基を表す。
【０１８０】
式（Ｗ−１８）で表される基は、好ましくは、下記式（Ｗ−１８−１）〜（Ｗ−１８−７）から選択される基を表し、その各々は、非置換であっても、１つ以上の上述の置換基Ｌで置換されていてもよい。
【０１８１】
【化３７】
2020531615.tif 000038
式中、これらの基は、Ｔ１−１またはＴ１−２への結合を任意の可能な位置で有していてもよく、ＲＴは、水素原子または１〜８個の炭素原子を有するアルキル基を表す。
【０１８２】
ＷＴ１に含まれる炭素環またはヘテロ環式環を含む基は、
【０１８３】
−  好ましくは、式（Ｗ−１−１）、（Ｗ−１−２）、（Ｗ−１−３）、（Ｗ−１−４）、（Ｗ−１−５）、（Ｗ−１−６）、（Ｗ−２−１）、（Ｗ−６−９）、（Ｗ−６−１１）、（Ｗ−６−１２）、（Ｗ−７−２）、（Ｗ−７−３）、（Ｗ−７−４）、（Ｗ−７−６）、（Ｗ−７−７）、（Ｗ−７−８）、（Ｗ−９−１）、（Ｗ−１２−１）、（Ｗ−１２−２）、（Ｗ−１２−３）、（Ｗ−１２−４）、（Ｗ−１３−７）、（Ｗ−１３−９）、（Ｗ−１３−１０）、（Ｗ−１４）および（Ｗ−１８−６）から選択される基を表し、その各々は、非置換であっても、上述の置換基Ｌの１つ以上で置換されていてもよく、
【０１８４】
−  より好ましくは、式（Ｗ−２−１）、（Ｗ−７−３）、（Ｗ−７−７）、（Ｗ−１４）および（Ｗ−１８−６）から選択される基を表し、その各々は、非置換であっても、上述の置換基Ｌの１つ以上で置換されていてもよく、
【０１８５】
−  さらに好ましくは、式（Ｗ−７−３）、（Ｗ−７−７）、（Ｗ−１４）および（Ｗ−１８−６）から選択される基を表し、その各々は、非置換であっても、上述の置換基Ｌの１つ以上で置換されていてもよく、
【０１８６】
−  よりさらに好ましくは、式（Ｗ−７−７）から選択される基を表し、該基は、非置換であっても、上述の置換基Ｌの１つ以上で置換されていてもよく、
【０１８７】
−  特に好ましくは、式（Ｗ−７−７−１）で表される基を表し、該基は、非置換であっても、上述の置換基Ｌの１つ以上で置換されていてもよい。
【０１８８】
【化３８】
2020531615.tif 000039
【０１８９】
式（Ｔ１−１）または（Ｔ１−２）において、パラメーターＷＴ２は、以下を表す。
【０１９０】
−  好ましくは、水素原子、１〜２０個の炭素原子を有する直鎖状もしくは分岐状のアルキル基（ただし、該基における任意の水素原子はＦで置換されていてもよく、１つの−ＣＨ２−または隣接していない２個以上の−ＣＨ２−は、それぞれ独立して、−Ｏ−、−ＣＯ−、−ＣＯＯ−、−ＯＣＯ−、−Ｏ−ＣＯ−Ｏ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−、または−Ｃ≡Ｃ−で置換されていてもよい）、またはＰ−Ｓｐ−で表される基を表し、
【０１９１】
−  より好ましくは、水素原子、または１〜２０個の炭素原子を有する直鎖状もしくは分岐状のアルキル基（ただし、該基における任意の水素原子はＦで置換されていてもよく、１つの−ＣＨ２−または隣接していない２個以上の−ＣＨ２−は、それぞれ独立して、−Ｏ−、−ＣＯ−、−ＣＯＯ−、または−ＯＣＯ−で置換されていてもよい）、またはＰ−Ｓｐ−で表される基を表し、
【０１９２】
−  さらにより好ましくは、水素原子、または１〜１２個の炭素原子を有する直鎖状のアルキル基（ただし、１つの−ＣＨ２−または隣接していない２個以上の−ＣＨ２−は、それぞれ独立して、−Ｏ−で置換されていてもよい。）、またはＰ−Ｓｐ−で表される基を表す。さらに、ＷＴ２は、２〜３０個の炭素原子を有し、非置換であっても、前述の置換基Ｌの１つ以上で置換されていてもよい少なくとも１つの芳香族基を有する基を表し、
【０１９３】
−  特に、式（Ｗ−１）〜（Ｗ−１８）から選択される基を表し、その各々は、非置換であっても、前述の置換基Ｌの１つ以上で置換されていてもよい。この場合、そのより好ましい構造は上記と同じである。
【０１９４】
ＧＴ１、Ｔ１−１またはＴ１−２、およびＷＴ１の好ましい組み合わせを下記（Ｇ−１１）〜（Ｇ−２２）に示す。
【０１９５】
【化３９】
2020531615.tif 000040
式中、ＬＧ、ＬＷは、それぞれ独立して、各出現において、Ｌについて上記に示した意味の１つを有し、ＹおよびＷＴ２は、上記のものと同じ意味を表し、ｒは０〜５の整数を表し、ｓは０〜４の整数を表し、ｔは０〜３の整数を表し、ｕは０〜２の整数を表し、ｖは０または１を表す。さらに、これらの基はその左右が逆になるように構成されていてもよい。
【０１９６】
さらに、式（Ｇ−１１）〜（Ｇ−２２）において、Ｙはより好ましくは水素原子を表し、ｓ、ｔ、ｕ、ｖのそれぞれは、さらに好ましくは０であり、下記式（Ｇ−１１−１）〜（Ｇ−２０−１）から選択される基が特に好ましい。
【０１９７】
【化４０】
2020531615.tif 000041
【０１９８】
【化４１】
2020531615.tif 000042
【０１９９】
式Ｔで表される好ましい化合物は、好ましくは、式（ＴＡ−１）〜（ＴＡ−３）の化合物の群から選択される。
【０２００】
【化４２】
2020531615.tif 000043
式中、
ＲＴ１、ＲＴ２、およびＧＴ１は、式Ｔにおけるものと同じ意味を有し、
ＡＴ１１〜ＡＴ２２は、式ＴにおけるＡＴ１およびＡＴ２と同じ意味を有し、
ＺＴ１１〜ＺＴ２２は、式ＴにおけるＺＴ１およびＺＴ２と同じ意味を有する。
【０２０１】
式（ＴＡ−１）〜（ＴＡ−３）における基ＲＴ１、ＲＴ２、ＧＴ１、ＡＴ１１〜ＡＴ２２およびＺＴ１１〜ＺＴ２２のそれぞれの好ましい形態は、式Ｔにおけるものと同じである。
【０２０２】
式Ｔの特定の例および特に好ましい化合物は、例えばＵＳ  ２０１５１７５５６４、ＷＯ  １７０７９８６７  Ａ１、ＷＯ  １６１０４３１７  Ａ、ＵＳ  ２０１５２７７００７  Ａ１、またはＷＯ  １６１７１０４１  Ａ１に開示されており、特には、以下の化合物が挙げられる：ＵＳ  ２０１５１７５５６４  Ａ１の式１〜５で表される化合物、ＷＯ  １７／０７９８６７  Ａ１の式（Ｉ−１）〜（Ｉ−５）、（Ｉ−８）、（Ｉ−１４）、（Ｉ−１６）〜（Ｉ−３６）、（Ｉ−４１）、（Ｉ−５４）〜（Ｉ−６５）、（Ｉ−７５）〜（Ｉ−８０）、（Ｉ−８２）、（Ｉ−８３）、（Ｉ−８６）〜（Ｉ−９７）および（Ｉ−１２１）〜（Ｉ−１２５）で表される化合物；ＷＯ  １６１０４３１７  Ａ１の式（Ａ１２−１６）〜（Ａ１２−１８）、（Ａ１４−１）〜（Ａ１４−３）および（Ａ１４１−１）〜（Ａ１４３−２）で表される化合物；ＵＳ  ２０１５／０２７７００７  Ａ１の式（２−Ａ）〜（２−Ｄ）、（３−Ａ）〜（３−Ｄ）、（４−Ａ）〜（４−Ｄ）、（５−Ａ）〜（５−Ｄ）、（７−Ａ）〜（７−Ｄ）、（８−Ａ）〜（８−Ｄ）、（９−Ａ）〜（９−Ｄ）、（１１−Ｂ）〜（１１−Ｄ）、（１２−ｂ）〜（１２−Ｄ）、（１３−Ｂ）〜（１３−Ｄ）、（２２−Ｂ）〜（２２−Ｄ）、（２５−Ｂ）〜（２５−Ｄ）、（４０−Ａ）〜（４０−Ｄ）、（４１−Ａ）〜（４１−Ｄ）、（４２−Ａ）〜（４２−Ｄ）、（４３−Ａ）〜（４３−Ｄ）、（４４−Ａ）〜（４４−Ｄ）、（５０−Ａ）〜（５０−Ｄ）、（５２−Ａ）〜（５２−Ｄ）、（５４−Ａ）〜（５４−Ｄ）、（５５−Ａ）〜（５５−Ｄ）、または（５６−Ａ）〜（５６−Ｄ）で表される化合物；ＷＯ  １６１７１０４１  Ａ１の式（Ａ）〜（Ｅ）で表される化合物；または以下の式Ｔ−１の化合物：
【０２０３】
【化４３】
2020531615.tif 000044
式中、ｍ、ｎ、およびｉは、それぞれ独立して、１〜８の整数を表す。
【０２０４】
式（Ｔ）、（ＴＡ−１）〜（ＴＡ−３）およびそれらのサブ式の化合物は、当業者に既知で、例えば、Ｈｏｕｂｅｎ−Ｗｅｙｌ、Ｍｅｔｈｏｄｅｎ  ｄｅｒ  ｏｒｇａｎｉｓｃｈｅｎ  Ｃｈｅｍｉｅ  ［Ｍｅｔｈｏｄｓ  ｏｆ  Ｏｒｇａｎｉｃ  Ｃｈｅｍｉｓｔｒｙ］、Ｔｈｉｅｍｅ−Ｖｅｒｌａｇ、Ｓｔｕｔｔｇａｒｔなどの有機化学の標準的な著作に記載される方法に類似して調製できる。好ましくは、それらは、ＷＯ  １７／０７９８６７  Ａ１に与えられる開示に類似してまたは従って調製される。
【０２０５】
本発明による重合性液晶材料全体における式Ｔの化合物の割合は、好ましくは１０〜９９．９重量％の範囲、より好ましくは２０〜８０重量％の範囲、さらにより好ましくは３０〜６０重量％の範囲である。
【０２０６】
典型的には、本発明による重合性液晶材料全体における式Ｔの化合物の割合は、好ましくは１０〜９９．９重量％の範囲、より好ましくは２０〜８０重量％の範囲、より好ましくは３０〜６０重量％の範囲である。
【０２０７】
別の好ましい実施形態では、式Ｉにおいて架橋基（ｂｒｉｄｇｉｎｇ  ｇｒｏｕｐ）Ｂを形成するサブ基は、好ましくは、１２０°以上、より好ましくは１８０°の範囲の結合角を有する基から選択される。非常に好ましいものは、−Ｃ≡Ｃ−基、またはその隣接基にパラ位で連結された二価芳香族基、例えば、１，４−フェニレン、ナフタレン−２，６−ジイル、インダンー２，６−ジイル、またはチエノ［３，２−ｂ］チオフェン−２，５−ジイルである。
【０２０８】
さらなるサブ基の候補としては、−ＣＨ＝ＣＨ−、−ＣＹ１＝ＣＹ２−、−ＣＨ＝Ｎ−、−Ｎ＝ＣＨ−、−Ｎ＝Ｎ−および−ＣＨ＝ＣＲ０−が挙げられ、ここでＹ１、Ｙ２、Ｒ０は、上に与えたのと同じ意味を有する。
【０２０９】
好ましくは、式Ｉにおける架橋基、または−（Ｂ）ｑ−は、−Ｃ≡Ｃ−、任意で置換されていてもよい１，４−フェニレン、および任意で置換されていてもよい９Ｈ−フルオレンー２，７−ジイルからなる群から選択される１つ以上の基を含む。式Ｉにおけるサブ基、またはＢは、好ましくは、−Ｃ≡Ｃ−、任意で置換されていてもよい１，４−フェニレン、および任意で置換されていてもよい９Ｈ−フルオレンー２，７−ジイルからなる群から選択される１つ以上の基であり、ただし、フルオレン基において、９位のＨ原子は、任意で、カルビルまたはヒドロカルビル基で置き換えられていてもよい。
【０２１０】
非常に好ましくは、式Ｉにおける架橋基、または−（Ｂ）ｑ−は、−Ｃ≡Ｃ−、−Ｃ≡Ｃ−Ｃ≡Ｃ−、−Ｃ≡Ｃ−Ｃ≡Ｃ−Ｃ≡Ｃ−、−Ｃ≡Ｃ−Ｃ≡Ｃ−Ｃ≡Ｃ−Ｃ≡Ｃ−、
【０２１１】
【化４４】
2020531615.tif 000045
（式中、ｒは０、１、２、３、または４であり、Ｌは下記の意味を有する。）
から選択される
【０２１２】
本発明のゲスト化合物において、式ＩにおけるＵ１およびＵ２のように架橋基が結合したメソゲン基の非芳香族環は、好ましくは、以下から選択される。
【０２１３】
【化４５】
2020531615.tif 000046
式中、Ｒ５は、式Ｉにおいて定義されるとおりである。
【０２１４】
好ましくは、式Ｉにおける芳香族基Ａ１〜Ａ４は、単核、すなわち、１つのみの芳香環を有する（例えば、フェニルまたはフェニレンのように）ものであってもよく、あるいは、多核、すなわち、２個以上の縮合環を有する（例えば、ナフチルまたはナフタレンのように）ものであってもよい。特に好ましくは、最大２５個のＣ原子を有する単環、二環、または三環式芳香族またはヘテロ芳香族基であり、該基はまた、縮合環を含んでいてもよく、かつ、任意に置換されていてもよい。
【０２１５】
ｍおよびｐが１であり、ｎおよびｏが１または２である式Ｉの化合物が非常に好ましい。さらに、ｍおよびｐが１または２であり、ｎおよびｏが０である式Ｉの化合物がさらに好ましい。ｍ、ｎ、ｏおよびｐが２である化合物がさらに好ましい。
【０２１６】
式Ｉの化合物において、メソゲン基において芳香環および非芳香環基を連結している連結基、またはＺ１〜Ｚ４は、好ましくは、−Ｏ−、−Ｓ−、−ＣＯ−、−ＣＯＯ−、−ＯＣＯ−、−Ｏ−ＣＯＯ−、−ＣＯ−ＮＲ０−、−ＮＲ０−ＣＯ−、−ＮＲ０−ＣＯ−ＮＲ０−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ２ＣＨ２−、−（ＣＨ２）３−、−（ＣＨ２）４−、−ＣＦ２ＣＨ２−、−ＣＨ２ＣＦ２−、−ＣＦ２ＣＦ２−、−ＣＨ＝ＣＨ−、−ＣＹ１＝ＣＹ２−、−ＣＨ＝Ｎ−、−Ｎ＝ＣＨ−、−Ｎ＝Ｎ−、−ＣＨ＝ＣＲ０−、−Ｃ≡Ｃ−、−ＣＨ＝ＣＨ−ＣＯＯ−、−ＯＣＯ−ＣＨ＝ＣＨ−、ＣＲ０Ｒ００または単結合、非常に好ましくは−ＣＯＯ−、−ＯＣＯ−および単結合から選択される。
【０２１７】
Ｒ０およびＲ００は、好ましくは、Ｈ、直鎖状または分岐状の１〜１２個のＣ原子を有するアルキルから選択される。
【０２１８】
−ＣＹ１＝ＣＹ２−は、好ましくは、−ＣＨ＝ＣＨ−、−ＣＦ＝ＣＦ−または−ＣＨ＝Ｃ（ＣＮ）−である。
【０２１９】
Ｒ１〜Ｒ５は、アキラルまたはキラル基であり得る。特に好ましいキラル基は、例えば、２−ブチル（＝１−メチルプロピル）、２−メチルブチル、２−メチルペンチル、３−メチルペンチル、２−エチルヘキシル、２−プロピルペンチル、特に２−メチルブチル、２−メチルブトキシ、２−メチルペントキシ、３−メチルペントキシ、２−エチルヘキソキシ、１−メチルヘキソキシ、２−オクチルオキシ、２−オキサ−３−メチルブチル、３−オキサ−４−メチルペンチル、４−メチルヘキシル、２−ヘキシル、２−オクチル、２−ノニル、２−デシル、２−ドデシル、６−メトキシオクトキシ、６−メチルオクトキシ、６−メチルオクタノイルオキシ、５−メチルヘプチルオキシカルボニル、２−メチルブチリルオキシ、３−メチルバレロイルオキシ、４−メチルヘキサノイルオキシ、２−クロルプロピオニルオキシ、２−クロロ−３−メチルブチリルオキシ、２−クロロ−４−メチルバレリルオキシ、２−クロロ−３−メチルバレリルオキシ、２−メチル−３−オキサペンチル、２−メチル−３−オキサヘキシル、１−メトキシプロピル−２−オキシ、１−エトキシプロピル−２−オキシ、１−プロポキシプロピル−２−オキシ、１−ブトキシプロピル−２−オキシ、２−フルオロオクチルオキシ、２−フルオロデシルオキシ、１，１，１−トリフルオロ−２−オクチルオキシ、１，１，１−トリフルオロ−２−オクチル、２−フルオロメチルオクチルオキシである。２−ヘキシル、２−オクチル、２−オクチルオキシ、１，１，１−トリフルオロ−２−ヘキシル、１，１，１−トリフルオロ−２−オクチルおよび１，１，１−トリフルオロ−２−オクチルオキシが非常に好ましい。
【０２２０】
好ましいアキラル分岐基は、イソプロピル、イソブチル（＝メチルプロピル）、イソペンチル（＝３−メチルブチル）、イソプロポキシ、２−メチル−プロポキシ、および３−メチルブトキシである。
【０２２１】
好ましい実施形態において、式Ｉの化合物は、２個以上の重合性基ＰまたはＰ−Ｓｐ−（多官能性重合性基）で置換されている１個以上の、Ｒ１〜Ｒ４のような末端基、またはＲ５のような置換基を含む。
【０２２２】
非常に好ましい式Ｉの化合物は、以下のサブ式の化合物である。
【０２２３】
【化４６】
2020531615.tif 000047
【０２２４】
【化４７】
2020531615.tif 000048
【０２２５】
【化４８】
2020531615.tif 000049
【０２２６】
【化４９】
2020531615.tif 000050
【０２２７】
【化５０】
2020531615.tif 000051
式中、Ｒ１−５、Ａ１−４、Ｚ１−４、Ｂ、ｍ、ｎ、ｏ、ｐおよびｑは、上に与えられる意味の１つを有する。
【０２２８】
以下のサブ式の化合物が特に好ましい。
【０２２９】
【化５１】
2020531615.tif 000052
【０２３０】
【化５２】
2020531615.tif 000053
【０２３１】
【化５３】
2020531615.tif 000054
【０２３２】
【化５４】
2020531615.tif 000055
【０２３３】
【化５５】
2020531615.tif 000056
【０２３４】
【化５６】
2020531615.tif 000057
【０２３５】
【化５７】
2020531615.tif 000058
【０２３６】
【化５８】
2020531615.tif 000059
【０２３７】
【化５９】
2020531615.tif 000060
【０２３８】
【化６０】
2020531615.tif 000061
【０２３９】
式中、Ｚは、上に与えられるＺ１の意味の１つを有し、Ｒは、Ｐ−Ｓｐ−とは異なる上に与えられるＲ１の意味の１つを有し、かつＰ、Ｓｐ、Ｌおよびｒは上に定義されるとおりであり、かつメソゲン基中のベンゼン環は、任意で上に定義される１個以上の基Ｌで置換されていてもよい。
【０２４０】
さらには、式Ｉの化合物が、式Ｉ２５またはＩ２６、特には、Ｚが−ＣＯＯ−を表し、ｒが、各出現において０であり、かつＰ、Ｓｐが上に定義されるとおりである化合物の群から選択される、重合性液晶媒体が好ましい。
【０２４１】
これらの好ましい化合物におけるＰ−Ｓｐ−は、好ましくは、Ｐ−Ｓｐ’−Ｘ’であり、ただし、Ｘ’は好ましくは−Ｏ−、−ＣＯＯ−または−ＯＣＯＯ−である。
【０２４２】
式Ｉの化合物、およびそれらの好適な合成方法は、ＷＯ  ２００８／１１９４２７  Ａ１に開示されている。
【０２４３】
典型的には、本発明による重合性液晶材料全体における式Ｉの化合物の割合は、好ましくは１０〜９９．９重量％の範囲、より好ましくは２０〜８０重量％の範囲、さらにより好ましくは、３０〜６０重量％の範囲である。
【０２４４】
加えて、本発明に従って、さらなる重合性化合物を重合性ＬＣ材料に加えることができる。これらの化合物は、好ましくはメソゲン性または液晶である。より好ましくは、ＬＣ材料は、反応性メソゲン（ＲＭ）から選択され、最も好ましくは、単反応性およびニ反応性ＲＭから選択される１種以上の追加の化合物を含む。
【０２４５】
好ましくは、重合性ＬＣ媒体は、式ＤＲＭの化合物の群から選択される１種以上の二反応性または多反応性のメソゲン化合物を含む。
【０２４６】
【化６１】
2020531615.tif 000062
式中、
Ｐ１および２は、互いに独立して、重合性基（Ｐ）を表し、
Ｓｐ１およびＳｐ２は、互いに独立して、スペーサー基（Ｓｐ）または単結合を表し、
ＭＧは、棒状のメソゲン基であり、該基は、好ましくは以下の式ＭＧから選択され、
【０２４７】
【化６２】
2020531615.tif 000063
式中、
Ａ１ＤおよびＡ２Ｄは、複数回出現する場合は互いに独立して、芳香族基または脂環式基を表し、該基は、任意でＮ、ＯおよびＳから選択される１つ以上のヘテロ原子を含有していてもよく、かつ任意でＬ１で一置換または多置換されていてよく、
Ｌは、それぞれ互いに独立に、式Ｔにおいて上に与えられる意味の１つを有し、
Ｒ００およびＲ０００は、それぞれ互いに独立に、Ｈ、または、１〜１２個のＣ原子を有するアルキルを表し、
Ｚ１Ｄは、複数回出現する場合は互いに独立に、−Ｏ−、−Ｓ−、−ＣＯ−、−ＣＯＯ−、−ＯＣＯ−、−Ｓ−ＣＯ−、−ＣＯ−Ｓ−、−Ｏ−ＣＯＯ−、−ＣＯ−ＮＲ００−、−ＮＲ００−ＣＯ−、−ＮＲ００−ＣＯ−ＮＲ０００、−ＮＲ００−ＣＯ−Ｏ−、−Ｏ−ＣＯ−ＮＲ００−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ２ＣＨ２−、−（ＣＨ２）ｎ１、−ＣＦ２ＣＨ２−、−ＣＨ２ＣＦ２−、−ＣＦ２ＣＦ２−、−ＣＨ＝Ｎ−、−Ｎ＝ＣＨ−、−Ｎ＝Ｎ−、−ＣＨ＝ＣＲ００−、−ＣＹ１＝ＣＹ２−、−Ｃ≡Ｃ−、−ＣＨ＝ＣＨ−ＣＯＯ−、−ＯＣＯ−ＣＨ＝ＣＨ−または単結合を表し、
Ｙ１およびＹ２は、それぞれ互いに独立に、Ｈ、Ｆ、ＣｌまたはＣＮを表し、
ｎは、１、２、３または４、好ましくは１または２、最も好ましくは２であり、
ｎ１は、１〜１０の整数、好ましくは１、２、３または４であり、
それにより、式Ｔの化合物は除外される。
【０２４８】
好ましい基Ａ１Ｄおよび２Ｄとしては、限定することなく、フラン、ピロール、チオフェン、オキサゾール、チアゾール、チアジアゾール、イミダゾール、フェニレン、シクロヘキシレン、ビシクロオクチレン、シクロヘキセニレン、ピリジン、ピリミジン、ピラジン、アズレン、インダン、フルオレン、ナフタレン、テトラヒドロナフタレン、アントラセン、フェナントレンおよびジチエノチオフェンが挙げられ、これらのすべては、非置換であるか、または上に定義されるとおりの１、２、３、または４個の基Ｌによって置換されている。
【０２４９】
特に好ましい基Ａ１Ｄおよび２Ｄは、１，４−フェニレン、ピリジン−２，５−ジイル、ピリミジン−２，５−ジイル、チオフェン−２，５−ジイル、ナフタレン−２，６−ジイル、１，２，３，４−テトラヒドロナフタレン−２，６−ジイル、インダン−２，５−ジイル、ビシクロオクチレンまたは１，４−シクロヘキシレンから選択され、ここで１または２個の隣接していないＣＨ２基は、任意でＯおよび／またはＳによって置き換えられていてもよく、ここでこれらの基は、非置換であるか、または上に定義されるとおりの１、２、３、または４個の基Ｌによって置換されている。
【０２５０】
特に好ましい基Ｚ１Ｄは、各出現において互いに独立して、好ましくは−ＣＯＯ−、−ＯＣＯ−、−ＣＨ２ＣＨ２−、−ＣＦ２Ｏ−、−ＯＣＦ２−、−Ｃ≡Ｃ−、−ＣＨ＝ＣＨ−，−ＯＣＯ−ＣＨ＝ＣＨ−、−ＣＨ＝ＣＨ−ＣＯＯ−または単結合から選択される。
【０２５１】
非常に好ましい式ＤＲＭの多反応性または二反応性メソゲン化合物は、以下の式から選択される。
【０２５２】
【化６３】
2020531615.tif 000064
【０２５３】
【化６４】
2020531615.tif 000065
式中、
Ｐ０は、複数回出現する場合、互いに独立して、重合性基（Ｐ）、好ましくはアクリル、メタアクリル、オキセタン、エポキシ、ビニル、ヘプタジエン、ビニルオキシ、プロペニルエーテルまたはスチレン基であり、
Ｌは、各出現において同一にまたは異なって、式ＤＲＭにおいてＬ１に与えられる意味の１つを有し、好ましくは、複数回出現する場合、互いに独立して、Ｆ、Ｃｌ、ＣＮ、または任意にハロゲン化されていてもよい１〜５個のＣ原子を有するアルキル、アルコキシ、アルキルカルボニル、アルコキシカルボニル、アルキルカルボニルオキシまたはアルコキシカルボニルオキシであり、
ｒは、０、１、２、３または４を表し、
ｘおよびｙは、互いに独立して、０であるか、または１〜１２の同一のまたは異なる整数であり、
ｚはそれぞれ独立して、０または１であるが、隣接するｘまたはｙが０のとき、ｚは０である。
【０２５４】
式ＤＲＭａ１、ＤＲＭａ２、ＤＲＭａ３、ＤＲＭａ７、およびＤＲＭｆの化合物、特にＤＲＭａ１、ＤＲＭａ７およびＤＲＭｆの化合物が特に好ましい。
【０２５５】
好ましくは、重合性ＬＣ材料は、加えて、少なくとも１種の単反応性メソゲン化合物を含み、該化合物は、好ましくは、式ＭＲＭから選択される。
【０２５６】
【化６５】
2020531615.tif 000066
式中、Ｐ１、Ｓｐ１およびＭＧは式ＤＲＭにおいて上に与えられるとおりの意味の１つを有し、
Ｒは、Ｆ、Ｃｌ、Ｂｒ、Ｉ、−ＣＮ、−ＮＯ２、−ＮＣＯ、−ＮＣＳ、−ＯＣＮ、−ＳＣＮ、−Ｃ（＝Ｏ）ＮＲｘＲｙ、−Ｃ（＝Ｏ）Ｘ、−Ｃ（＝Ｏ）ＯＲｘ、−Ｃ（＝Ｏ）Ｒｙ、−ＮＲｘＲｙ、−ＯＨ、−ＳＦ５、任意に置換されていてもよいシリル、１〜１２個、好ましくは１〜６個のＣ原子を有する直鎖状または分枝状のアルキル、アルコキシ、アルキルカルボニル、アルコキシカルボニル、アルキルカルボニルオキシまたはアルコキシカルボニルオキシであり、ここで１つ以上のＨ原子は、任意でＦまたはＣｌによって置き換えられていてもよく、
Ｘは、ハロゲン、好ましくはＦまたはＣｌであり、
ＲｘおよびＲｙは、互いに独立して、Ｈ、または１〜１２個のＣ原子を有するアルキルである。
【０２５７】
好ましくは、式ＭＲＭの単反応性メソゲン化合物は、以下の式から選択される。
【０２５８】
【化６６】
2020531615.tif 000067
【０２５９】
【化６７】
2020531615.tif 000068
【０２６０】
【化６８】
2020531615.tif 000069
【０２６１】
【化６９】
2020531615.tif 000070
式中、Ｐ０、Ｌ、ｒ、ｘ、ｙおよびｚは、式ＤＲＭａ−１〜式ＤＲＭｅにおいて定義されるとおりであり、
Ｒ０は、１個以上、好ましくは１〜１５個のＣ原子を有するアルキル、アルコキシ、チオアルキル、アルキルカルボニル、アルコキシカルボニル、アルキルカルボニルオキシまたはアルコキシカルボニルオキシであるか、またはＹ０を表し、
Ｙ０は、Ｆ、Ｃｌ、ＣＮ、ＮＯ２、ＯＣＨ３、ＯＣＮ、ＳＣＮ、ＳＦ５、または１〜４個のＣ原子を有するモノ−、オリゴ−またはポリフッ素化アルキルまたはアルコキシであり、
Ｚ０は、−ＣＯＯ−、−ＯＣＯ−、−ＣＨ２ＣＨ２−、−ＣＦ２Ｏ−、−ＯＣＦ２−、−ＣＨ＝ＣＨ−、−ＯＣＯ−ＣＨ＝ＣＨ−、−ＣＨ＝ＣＨ−ＣＯＯ−、または単結合であり、
Ａ０は、複数回出現する場合、互いに独立して、非置換であるかもしくは１、２、３または４個の基Ｌで置換された１，４−フェニレン、またはトランス−１，４−シクロヘキシレンであり、
ｕおよびｖは、互いに独立して、０、１または２であり、
ｗは、０または１であり、
ここで、ベンゼン環およびナフタレン環は、加えて、１つ以上の同一のまたは異なる基Ｌで置換されていてもよい。
【０２６２】
さらに好ましくは、式ＭＲＭ１、ＭＲＭ２、ＭＲＭ３、ＭＲＭ４、ＭＲＭ５、ＭＲＭ６、ＭＲＭ７、ＭＲＭ９およびＭＲＭ１０の化合物、特には、ＭＲＭ１、ＭＲＭ４、ＭＲＭ６およびＭＲＭ７の化合物、特には式ＭＲＭ１およびＭＲＭ７の化合物である。
【０２６３】
式ＤＲＭ、ＭＲＭおよびそれらのサブ式の化合物は、当業者に既知で、例えば、Ｈｏｕｂｅｎ−Ｗｅｙｌ、Ｍｅｔｈｏｄｅｎ  ｄｅｒ  ｏｒｇａｎｉｓｃｈｅｎ  Ｃｈｅｍｉｅ［Ｍｅｔｈｏｄｓ  ｏｆ  Ｏｒｇａｎｉｃ  Ｃｈｅｍｉｓｔｒｙ］、Ｔｈｉｅｍｅ−Ｖｅｒｌａｇ、Ｓｔｕｔｔｇａｒｔなどの有機化学の標準的な著作に記載される方法に類似して調製できる。
【０２６４】
本発明による重合性液晶材料全体における、前記単反応性、二反応性、または多反応性液晶化合物の割合は、好ましくは３０〜９９重量％の範囲、より好ましくは４０〜９９重量％の範囲、なおより好ましくは５０〜９９重量％の範囲にある。
【０２６５】
好ましい実施形態において、本発明による重合性液晶材料全体における、二反応性または多反応性の重合性メソゲン化合物の割合は、好ましくは５〜９９重量％の範囲、より好ましくは１０〜９７重量％の範囲、なおより好ましくは１５〜９５重量％の範囲にある。
【０２６６】
別の好ましい実施形態において、本発明による重合性液晶材料全体における、単反応性重合性メソゲン化合物の割合は、存在する場合、好ましくは５〜８０重量％の範囲、より好ましくは１０〜７５重量％の範囲、なおより好ましくは１５〜７０重量％の範囲にある。
【０２６７】
別の好ましい実施形態において、本発明による重合性液晶材料全体における、多反応性の重合性メソゲン化合物の割合は、存在する場合、好ましくは１〜３０重量％の範囲、より好ましくは２〜２０重量％の範囲、なおより好ましくは３〜１０重量％の範囲である。
【０２６８】
別の好ましい実施形態において、重合性ＬＣ材料は、２個より多い重合性基を有する重合性メソゲン化合物を含有しない。
【０２６９】
別の好ましい実施形態において、重合性ＬＣ材料は、２個より少ない重合性基を有する重合性メソゲン化合物を含有しない。
【０２７０】
別の好ましい実施形態において、重合性ＬＣ材料は、アキラル材料であり、すなわち、いずれのキラル重合性メソゲン化合物も、他のキラル化合物をも含有しない。
【０２７１】
さらに好ましい実施形態において、重合性ＬＣ材料は、少なくとも１種の単反応性メソゲン化合物（好ましくは、式ＭＲＭ−１から選択される）、少なくとも１種の二反応性メソゲン化合物（好ましくは、式ＤＲＭａ−１から選択される）、および少なくとも１種の式ＩおよびＴの化合物をそれぞれ含む。
【０２７２】
さらに好ましい実施形態において、重合性ＬＣ材料は、少なくとも１種の単反応性メソゲン化合物（好ましくは、式ＭＲＭ−７から選択される）、少なくとも１種の二反応性メソゲン化合物（好ましくは、式ＤＲＭａ−７および／またはＤＲＭｆから選択される）、および少なくとも１種の式ＩまたはＴの化合物をそれぞれ含む。
【０２７３】
さらに好ましい実施形態において、重合性ＬＣ材料は、少なくとも２種の単反応性メソゲン化合物（好ましくは、ＭＲＭ−１および／または式ＭＲＭ−７から選択される）、少なくとも１種の二反応性メソゲン化合物（好ましくは、式ＤＲＭａ−７およびＤＲＭｆから選択される）、および少なくとも１種の式ＩまたはＴの化合物をそれぞれ含む。
【０２７４】
さらに好ましい実施形態において、重合性ＬＣ材料は、少なくとも２種の単反応性メソゲン化合物（好ましくは、式ＭＲＭ−１および／またはＭＲＭ−７から選択される）、少なくとも２種の二反応性メソゲン化合物（好ましくは、式ＤＲＭａ−７および／またはＤＲＭｆから選択される）、および少なくとも１種の式ＩまたはＴの化合物をそれぞれ含む。
【０２７５】
さらに好ましい実施形態において、重合性ＬＣ材料は、少なくとも２種の二反応性メソゲン化合物（好ましくは、式ＤＲＭａ−７および／またはＤＲＭｆから選択される）、および少なくとも１種の式ＩまたはＴの化合物をそれぞれ含む。
【０２７６】
さらに好ましい実施形態において、重合性ＬＣ材料は、任意で、さらなる重合開始剤、抗酸化剤、界面活性剤、安定剤、触媒、増感剤、阻害剤、連鎖移動剤、共反応性モノマー、反応性シンナー、界面活性化合物、潤滑剤、湿滑剤、分散剤、疎水化剤、接着剤、流動性改善剤、脱泡剤または消泡剤、脱気剤、希釈剤、反応性希釈剤、助剤、着色料、染料、顔料およびナノ粒子からなる群から選択される１種以上の添加剤を含む。
【０２７７】
別の好ましい実施形態において、重合性ＬＣ材料は、任意で、重合性非メソゲン化合物（反応性シンナー）から選択される１種以上の添加剤を含む。重合性ＬＣ材料中のこれらの添加剤の量は、好ましくは０〜３０％、非常に好ましくは０〜２５％である。
【０２７８】
使用される反応性シンナーは、実際の意味において反応性シンナーと称される物質だけでなく、上ですでに述べた助剤化合物でもあり、該化合物は、１種以上の補完的な（ｃｏｍｐｌｅｍｅｎｔａｒｙ）反応性単位または重合性基Ｐ、例えば、ヒドロキシル基、チオール基、またはアミノ基を含有し、該基を介して、液晶化合物の重合性単位との反応が起こり得る。
【０２７９】
通常光重合することができる物質としては、例えば、少なくとも１個のオレフィン性二重結合を含有する単官能性、二官能性、および多官能性の化合物が挙げられる。それらの例としては、カルボン酸、例えばラウリン酸、ミリスチン酸、パルミチン酸およびステアリン酸のビニルエステル、およびジカルボン酸、例えばスクシン酸、アジピン酸のビニルエステル、単官能性アルコール、例えばラウリルアルコール、ミリスチルアルコール、パルミチルアルコール、およびステアリルアルコールのアリルおよびビニルエーテルならびにメタアクリル酸およびアクリル酸エステル、ならびに二官能性アルコール、例えばエチレングリコールおよび１、４−ブタンジオールのジアリルおよびジビニルエーテルである。
【０２８０】
また、例えば、多官能性アルコールのメタクリル酸およびアクリル酸エステル、特にはヒドロキシル基の他に、さらなる官能基を含有しないか、またはせいぜいエーテル基しか含有しないものも好適である。そのようなアルコールの例は、エチレングリコール、プロピレングリコールおよびそれらのより高度に縮合された代表物、例えば、ジエチレングリコール、トリエチレングリコール、ジプロピレングリコール、トリプロピレングリコール等、ブタンジオール、ペンタンジオール、ヘキサンジオール、ネオペンチルグリコール、アルコキシル化フェノール性化合物、例えば、エトキシル化およびプロポキシル化ビスフェノールなど、シクロヘキサンジメタノールなどの二官能性アルコール；グリセロール、トリメチロールプロパン、ブタントリオール、トリメチロールエタン、ペンタエリトリトール、ジトリメチロプロパン、ジペンタンエリトリトール、ソルビトール、マンニトール、および対応するアルコキシル化、特にはエトキシル化およびプロポキシル化アルコールなどの三官能性および多官能性アルコールである。
【０２８１】
他の好適な反応性シンナーは、ポリエステロールの（メタ）アクリル酸エステルである、ポリエステル（メタ）アクリレートである。
【０２８２】
好適なポリエステルの例は、ポリオール、好ましくはジオールを使用して、ポリカルボン酸、好ましくはジカルボン酸のエステル化によって調製することができるポリエステルである。そのようなヒドロキシル含有ポリエステルのための出発材料は、当業者に知られている。用いられ得るジカルボン酸は、スクシン酸、グルタル酸、アジピン酸、セバシン酸、ｏ−フタル酸、ならびにそれらの異性体および水素化生成物、ならびに該酸のエステル化可能な（ｅｓｔｅｒｉｆｉａｂｌｅ）およびエステル交換可能な（ｔｒａｎｓｅｓｔｅｒｉｆｉａｂｌｅ）誘導体、例えば無水物およびジアルキルエステルである。好適なポリオールは、上述のアルコール、好ましくは、エチレングリコール、１，２−および１，３−プロピレングリコール、１，４−ブタンジオール、１，６−ヘキサンジオール、ネオペンチルグリコール、シクロヘキサンジメタノール、ならびにエチレングリコールおよびプロピレングリコールタイプのポリグリコールである。
【０２８３】
好適な反応性シンナーは、さらにまた、１，４−ジビニルベンゼン、トリアリルシアヌレート、以下の式のトリシクロデセニルアルコールのアクリル酸エステル：
【０２８４】
【化７０】
2020531615.tif 000071
（これはまた、ジヒドロジシクロペンタンジエニルアクリレートという名称でも知られている）、およびアクリル酸、メタアクリル酸およびシアノアクリル酸のアリルエステルである。
【０２８５】
例として述べられた反応性シンナーのうち、光重合性基を含有するものが、特に、そして上述の好ましい組成物の観点から、使用される。
【０２８６】
この群は、例えば、二価および多価アルコール、例えば、エチレングリコール、プロピレングリコールおよびそれらのより高度に縮合した代表物、例えばジエチレングリコール、トリエチレングリコール、ジプロピレングリコール、トリプロピレングリコール等、ブタンジオール、ペンタンジオール、ヘキサンジオール、ネオペンチルグリコール、シクロヘキサンジメタノール、グリセロール、トリメチロールプロパン、ブタントリオール、トリメチロールエタン、ペンタエリトリトール、ジトリメチロプロパン、ジペンタンエリトリトール、ソルビトール、マンニトール、および対応するアルコキシル化、特にはエトキシル化およびプロポキシル化されたアルコールを包含する。
【０２８７】
該群は、さらにまた、例えば、アルコキシル化フェノール性化合物、例えば、エトキシル化およびプロポキシル化されたビスフェノールも包含する。
【０２８８】
これらの反応性シンナーはさらにまた、例えば、エポキシドまたはウレタン（メタ）アクリレートであってもよい。
【０２８９】
エポキシド（メタ）アクリレートは、例えば、エポキシ化オレフィンまたはポリまたはジグリシジルエーテル（ビスフェノールＡジグリシジルエーテルなど）と、（メタ）アクリル酸との、当業者に知られている反応によって得ることができるものである。
【０２９０】
ウレタン（メタ）アクリレートは、特に、ヒドロキシルアルキル（メタ）アクリレートと、ポリまたはジイソシアネートとの、同様に当業者に知られている反応の生成物である。
【０２９１】
そのようなエポキシドおよびウレタン（メタ）アクリレートは、上に列挙される化合物の中に「混合形態」として包含される。
【０２９２】
反応性シンナーが使用される場合、それらの量および特性は、一方で、満足できる所望の効果、例えば本発明による組成物の所望の色が達成され、他方で、液晶組成物の相挙動が過剰に損なわれないように、それぞれの条件に合致すべきである。例えば、１分子あたりの反応性単位数が比較的少ない（多い）対応する反応性シンナーを使用して、低架橋の（高架橋の）液晶組成物を調製することができる。
【０２９３】
希釈剤の群としては、例えば、
Ｃ１〜Ｃ４−アルコール、例えばメタノール、エタノール、ｎ−プロパノール、イソプロパノール、ブタノール、イソブタノール、ｓｅｃ−ブタノール、および、特に、Ｃ５〜Ｃ１２−アルコールのｎ−ペンタノール、ｎ−ヘキサノール、ｎ−ヘプタノール、ｎ−オクタノール、ｎ−ノナノール、ｎ−デカノール、ｎ−ウンデカノールおよびｎ−ドデカノール、およびそれらの異性体、グリコール、例えば、１，２−エチレングリコール、１，２−および１，３−プロピレングリコール、１，２−、２，３−および１，４−ブチレングリコール、ジ−およびトリエチレングリコールならびにジ−およびトリプロピレングリコール、エ−テル、例えば、メチルｔｅｒｔ−ブチルエーテル、１，２−エチレングリコールモノ−およびジメチルエーテル、１，２−エチレングリコールモノ−およびジエチルエ−テル、３−メトキシプロパノール、３−イソプロポキシプロパノール、テトラヒドロフランおよびジオキサン、ケトン、例えばアセトン、メチルエチルケトン、メチルイソブチルケトンおよびジアセトンアルコール（４−ヒドロキシ−４−メチル−２−ペンタノン）、Ｃ１〜Ｃ５アルキルエステル、例えば酢酸メチル、酢酸エチル、酢酸プロピル、酢酸ブチルおよび酢酸アミル、脂肪族炭化水素および芳香族炭化水素、例えばペンタン、ヘキサン、ヘプタン、オクタン、イソオクタン、石油エーテル、トルエン、キシレン、エチルベンゼン、テトラリン、デカリン、ジメチルナフタレン、揮発油、Ｓｈｅｌｌｓｏｌ（登録商標）およびＳｏｌｖｅｓｓｏ（登録商標）鉱油、例えばガソリン、ケロシン、ディーゼル油および加熱油のみならず、天然油、例えばオリーブ油、大豆油、菜種油、亜麻仁油およびひまわり油もまた挙げられる。
【０２９４】
本発明による組成物においてこれらの希釈剤の混合物を使用することもまた、当然可能である。
【０２９５】
少なくともある程度混和性があれば、これらの希釈剤はまた、水と混合することもできる。ここで好適な希釈剤の例は、Ｃ１〜Ｃ４−アルコール、例えばメタノール、エタノール、ｎ−プロパノール、イソプロパノール、ブタノール、イソブタノールおよびｓｅｃ−ブタノール、グリコール、例えば１，２−エチレングリコール、１，２−および１，３−プロピレングリコール、１，２−、２，３−および１，４−ブチレングリコール、ジ−およびトリエチレングリコール、ならびにジ−およびトリプロピレングリコール、エーテル、例えばテトラヒドロフランおよびジオキサン、ケトン、例えばアセトン、メチルエチルケトンおよびジアセトンアルコール（４−ヒドロキシ−４−メチル−２−ペンタノン）、ならびにＣ１〜Ｃ４−アルキルエステル、例えば酢酸メチル、エチル、プロピルおよびブチルである。
【０２９６】
希釈剤は、任意に、重合性ＬＣ材料の総重量に基づいて、約０〜１０．０重量％、好ましくは約０〜５．０重量％の割合で用いられる。
【０２９７】
消泡剤および脱気剤（ｃ１））、潤滑剤および流動助剤（ｃ２））、熱硬化または放射線硬化助剤（ｃ３））、基体湿潤助剤（ｃ４））、湿潤および分散助剤（ｃ５））、疎水化剤（ｃ６））、接着促進剤（ｃ７））および傷耐性を促進するための助剤（ｃ８））は、それらの作用の点で互いに厳密には区別され得ない。
【０２９８】
例えば、潤滑剤および流動助剤はまた、しばしば、消泡剤および／または脱気剤として、および／または傷耐性を改善するための助剤としても作用する。放射線硬化助剤はまた、潤滑剤および流動助剤ならびに／または脱気剤として、ならびに／または基体湿潤助剤としても作用し得る。個々の場合に、これらの助剤のいくつかはまた、接着促進剤（ｃ８））の機能も果たし得る。
【０２９９】
したがって、上の記載に対応して、特定の添加剤は下記の群ｃ１）〜ｃ８）のいくつかに分類することができる。
【０３００】
群ｃ１）における消泡剤としては、シリコンフリーのおよびシリコン含有のポリマーが挙げられる。シリコン含有ポリマーは、例えば、非変性もしくは変性ポリジアルキルシロキサン、またはポリジアルキルシロキサン単位およびポリエーテル単位を含む分枝コポリマー、櫛型もしくはブロックコポリマーであり、後者は、エチレンオキシドまたはプロピレンオキシドから得ることができる。
【０３０１】
群ｃ１）における脱気剤としては、例えば、有機ポリマー、例えばポリエーテルおよびポリアクリレート、ジアルキルポリシロキサン、特にジメチルポリシロキサン、有機変性ポリシロキサン、例えばアリールアルキル変性ポリシロキサン、およびフルオロシリコーンが挙げられる。
【０３０２】
消泡剤の作用は、泡の形成を妨げること、またはすでに形成された泡を破壊することに本質的に基づく。消泡剤は、脱気しようとする媒体、例えば本発明による組成物において、細かく分割された気体または空気の泡の合体を促進して、より大きな気泡を与えることによって、本質的に働くものであって、それにより気体の（空気の）脱出を加速させる。消泡剤はまた、しばしば脱気剤としても用いることができるため（逆の場合も同じ）、これらの添加剤は、あわせて、群ｃ１）に包含されている。
【０３０３】
そのような助剤は、例えば、ＴＥＧＯ（登録商標）Ｆｏａｍｅｘ  ８００、ＴＥＧＯ（登録商標）Ｆｏａｍｅｘ  ８０５、ＴＥＧＯ（登録商標）Ｆｏａｍｅｘ  ８１０、ＴＥＧＯ（登録商標）Ｆｏａｍｅｘ  ８１５、ＴＥＧＯ（登録商標）Ｆｏａｍｅｘ  ８２５、ＴＥＧＯ（登録商標）Ｆｏａｍｅｘ  ８３５、ＴＥＧＯ（登録商標）Ｆｏａｍｅｘ  ８４０、ＴＥＧＯ（登録商標）Ｆｏａｍｅｘ  ８４２、ＴＥＧＯ（登録商標）Ｆｏａｍｅｘ  １４３５、ＴＥＧＯ（登録商標）Ｆｏａｍｅｘ  １４８８、ＴＥＧＯ（登録商標）Ｆｏａｍｅｘ  １４９５、ＴＥＧＯ（登録商標）Ｆｏａｍｅｘ  ３０６２、ＴＥＧＯ（登録商標）Ｆｏａｍｅｘ  ７４４７、ＴＥＧＯ（登録商標）Ｆｏａｍｅｘ  ８０２０、Ｔｅｇｏ（登録商標）Ｆｏａｍｅｘ  Ｎ、ＴＥＧＯ（登録商標）Ｆｏａｍｅｘ  Ｋ  ３、ＴＥＧＯ（登録商標）Ａｎｔｉｆｏｒｍ  ２−１８，ＴＥＧＯ（登録商標）Ａｎｔｉｆｏｒｍ  ２−１８、ＴＥＧＯ（登録商標）Ａｎｔｉｆｏｒｍ  ２−５７、ＴＥＧＯ（登録商標）Ａｎｔｉｆｏｒｍ  ２−８０、ＴＥＧＯ（登録商標）Ａｎｔｉｆｏｒｍ  ２−８２、ＴＥＧＯ（登録商標）Ａｎｔｉｆｏｒｍ  ２−８９、ＴＥＧＯ（登録商標）Ａｎｔｉｆｏｒｍ  ２−９２、ＴＥＧＯ（登録商標）Ａｎｔｉｆｏｒｍ  １４、ＴＥＧＯ（登録商標）Ａｎｔｉｆｏｒｍ  ２８、ＴＥＧＯ（登録商標）Ａｎｔｉｆｏｒｍ  ８１、ＴＥＧＯ（登録商標）Ａｎｔｉｆｏｒｍ  Ｄ  ９０、ＴＥＧＯ（登録商標）Ａｎｔｉｆｏｒｍ  ９３、ＴＥＧＯ（登録商標）Ａｎｔｉｆｏｒｍ  ２００、ＴＥＧＯ（登録商標）Ａｎｔｉｆｏｒｍ  ２０１、ＴＥＧＯ（登録商標）Ａｎｔｉｆｏｒｍ  ２０２、ＴＥＧＯ（登録商標）Ａｎｔｉｆｏｒｍ  ７９３、ＴＥＧＯ（登録商標）Ａｎｔｉｆｏｒｍ  １４８８、ＴＥＧＯ（登録商標）Ａｎｔｉｆｏｒｍ  ３０６２、ＴＥＧＯＰＲＥＮ（登録商標）５８０３、ＴＥＧＯＰＲＥＮ（登録商標）５８５２、ＴＥＧＯＰＲＥＮ（登録商標）５８６３、ＴＥＧＯＰＲＥＮ（登録商標）７００８、ＴＥＧＯ（登録商標）Ａｎｔｉｆｏｒｍ  １−６０、ＴＥＧＯ（登録商標）Ａｎｔｉｆｏｒｍ  １−６２、ＴＥＧＯ（登録商標）Ａｎｔｉｆｏｒｍ  １−８５、ＴＥＧＯ（登録商標）Ａｎｔｉｆｏｒｍ  ２−６７、ＴＥＧＯ（登録商標）Ａｎｔｉｆｏｒｍ  ＷＭ  ２０、ＴＥＧＯ（登録商標）Ａｎｔｉｆｏｒｍ  ５０、ＴＥＧＯ（登録商標）Ａｎｔｉｆｏｒｍ  １０５、ＴＥＧＯ（登録商標）Ａｎｔｉｆｏｒｍ  ７３０、ＴＥＧＯ（登録商標）Ａｎｔｉｆｏｒｍ  ＭＲ  １０１５、ＴＥＧＯ（登録商標）Ａｎｔｉｆｏｒｍ  ＭＲ  １０１６、ＴＥＧＯ（登録商標）Ａｎｔｉｆｏｒｍ  １４３５、ＴＥＧＯ（登録商標）Ａｎｔｉｆｏｒｍ  Ｎ、ＴＥＧＯ（登録商標）Ａｎｔｉｆｏｒｍ  ＫＳ  ６、ＴＥＧＯ（登録商標）Ａｎｔｉｆｏｒｍ  ＫＳ  １０、ＴＥＧＯ（登録商標）Ａｎｔｉｆｏｒｍ  ＫＳ  ５３、ＴＥＧＯ（登録商標）Ａｎｔｉｆｏｒｍ  ＫＳ  ９５、ＴＥＧＯ（登録商標）Ａｎｔｉｆｏｒｍ  ＫＳ  １００、ＴＥＧＯ（登録商標）Ａｎｔｉｆｏｒｍ  ＫＥ  ６００、ＴＥＧＯ（登録商標）Ａｎｔｉｆｏｒｍ  ＫＳ  ９１１、ＴＥＧＯ（登録商標）Ａｎｔｉｆｏｒｍ  ＭＲ  １０００、ＴＥＧＯ（登録商標）Ａｎｔｉｆｏｒｍ  ＫＳ  １１００、Ｔｅｇｏ（登録商標）Ａｉｒｅｘ  ９００、���ｅｇｏ（登録商標）Ａｉｒｅｘ  ９１０、Ｔｅｇｏ（登録商標）  Ａｉｒｅｘ  ９３１、Ｔｅｇｏ（登録商標）Ａｉｒｅｘ  ９３５、Ｔｅｇｏ（登録商標）Ａｉｒｅｘ  ９３６、Ｔｅｇｏ（登録商標）Ａｉｒｅｘ  ９６０、Ｔｅｇｏ（登録商標）Ａｉｒｅｘ  ９７０、Ｔｅｇｏ（登録商標）Ａｉｒｅｘ  ９８０およびＴｅｇｏ（登録商標）Ａｉｒｅｘ  ９８５としてＴｅｇｏから、およびＢＹＫ（登録商標）−０１１、ＢＹＫ（登録商標）−０１９、ＢＹＫ（登録商標）−０２０、ＢＹＫ（登録商標）−０２１、ＢＹＫ（登録商標）−０２２、ＢＹＫ（登録商標）−０２３、ＢＹＫ（登録商標）−０２４、ＢＹＫ（登録商標）−０２５、ＢＹＫ（登録商標）−０２７、ＢＹＫ（登録商標）−０３１、ＢＹＫ（登録商標）−０３２、ＢＹＫ（登録商標）−０３３、ＢＹＫ（登録商標）−０３４、ＢＹＫ（登録商標）−０３５、ＢＹＫ（登録商標）−０３６、ＢＹＫ（登録商標）−０３７、ＢＹＫ（登録商標）−０４５、ＢＹＫ（登録商標）−０５１、ＢＹＫ（登録商標）−０５２、ＢＹＫ（登録商標）−０５３、ＢＹＫ（登録商標）−０５５、ＢＹＫ（登録商標）−０５７、ＢＹＫ（登録商標）−０６５、ＢＹＫ（登録商標）−０６６、ＢＹＫ（登録商標）−０７０、ＢＹＫ（登録商標）−０８０、ＢＹＫ（登録商標）−０８８、ＢＹＫ（登録商標）−１４１およびＢＹＫ（登録商標）−Ａ  ５３０としてＢＹＫから市販されている。
【０３０４】
群ｃ１）における助剤は、任意で、重合性ＬＣ材料の総重量に基づいて、約０〜３．０重量％、好ましくは約０〜２．０重量％の割合で用いられる。
【０３０５】
群ｃ２）において、潤滑剤および流動助剤としては、典型的にはシリコンフリーのポリマーが挙げられるが、シリコン含有ポリマーも挙げられ、例えばポリアクリレートまたは変性剤、低分子量ポリジアルキルシロキサンが挙げられる。変性は、幅広い様々な有機ラジカルによって置き換えられたアルキル基のいくつかに存在する。これらの有機基は、例えば、ポリエーテル、ポリエステル、またはより長鎖の（フッ素化）アルキル基であり、前者が最も頻繁に使用される。
【０３０６】
対応して変性されたポリシロキサンのポリエーテル基は、通常、エチレンオキシド単位および／またはプロピレンオキシド単位から構成される。一般に、変性ポリシロキサン中のこれらのアルキレンオキシド単位の割合が高いほど、結果として生じる生成物がより親水性となる。
【０３０７】
そのような助剤は、例えば、ＴＥＧＯ（登録商標）Ｇｌｉｄｅ  １００、ＴＥＧＯ（登録商標）Ｇｌｉｄｅ  ＺＧ  ４００、ＴＥＧＯ（登録商標）Ｇｌｉｄｅ  ４０６、ＴＥＧＯ（登録商標）Ｇｌｉｄｅ  ４１０、ＴＥＧＯ（登録商標）Ｇｌｉｄｅ  ４１１、ＴＥＧＯ（登録商標）Ｇｌｉｄｅ  ４１５、ＴＥＧＯ（登録商標）Ｇｌｉｄｅ  ４２０、ＴＥＧＯ（登録商標）Ｇｌｉｄｅ  ４３５、ＴＥＧＯ（登録商標）Ｇｌｉｄｅ  ４４０、ＴＥＧＯ（登録商標）Ｇｌｉｄｅ  ４５０、ＴＥＧＯ（登録商標）Ｇｌｉｄｅ  Ａ  １１５、ＴＥＧＯ（登録商標）Ｇｌｉｄｅ  Ｂ  １４８４（消泡剤および脱気剤としても使用され得る）、ＴＥＧＯ（登録商標）Ｆｌｏｗ  ＡＴＦ、ＴＥＧＯ（登録商標）Ｆｌｏｗ  ３００、ＴＥＧＯ（登録商標）Ｆｌｏｗ  ４６０、ＴＥＧＯ（登録商標）Ｆｌｏｗ  ４２５およびＴＥＧＯ（登録商標）Ｆｌｏｗ  ＺＦＳ  ４６０としてＴｅｇｏから市販されている。好適な放射線硬化性の潤滑剤および流動助剤は、これらはまた傷耐性を改善させるためにも使用することができるが、ＴＥＧＯ（登録商標）Ｒａｄ  ２１００、ＴＥＧＯ（登録商標）Ｒａｄ  ２２００、ＴＥＧＯ（登録商標）Ｒａｄ  ２５００、ＴＥＧＯ（登録商標）Ｒａｄ  ２６００およびＴＥＧＯ（登録商標）Ｒａｄ  ２７００という製品であり、これらも同様にＴＥＧＯから入手することができる。
【０３０８】
そのような助剤はまた、例えば、ＢＹＫ（登録商標）−３００、ＢＹＫ（登録商標）−３０６、ＢＹＫ（登録商標）−３０７、ＢＹＫ（登録商標）−３１０、ＢＹＫ（登録商標）−３２０、ＢＹＫ（登録商標）−３３３、ＢＹＫ（登録商標）−３４１、Ｂｙｋ（登録商標）３５４、Ｂｙｋ（登録商標）３６１、Ｂｙｋ（登録商標）３６１Ｎ、ＢＹＫ（登録商標）３８８として、ＢＹＫからも入手可能である。
【０３０９】
そのような助剤はまた、例えば、３ＭからＦＣ４４３０（登録商標）として入手可能である。
【０３１０】
そのような助剤はまた、例えば、ＣｙｔｏｎｉｘからＦｌｕｏｒＮ（登録商標）５６１またはＦｌｕｏｒＮ（登録商標）５６２として入手可能である。
【０３１１】
そのような助剤はまた、例えば、Ｍｅｒｃｋ  ＫＧａＡからＴｉｖｉｄａ（登録商標）ＦＬ２３００およびＴｉｖｉｄａ（登録商標）ＦＬ２５００として入手可能である。
【０３１２】
群ｃ２）における助剤は、任意で、重合性ＬＣ材料の総重量に基づいて、約０〜３．０重量％、好ましくは約０〜２．０重量％の割合で用いられる。
【０３１３】
群ｃ３）において、放射線硬化助剤としては、特に、例えばアクリレート基の構成要素である末端二重結合を有するポリシロキサンが挙げられる。そのような助剤は、化学線または例えば電子放射線によって架橋することができる。これらの助剤は一般に、様々な特性を併せ持つ。架橋されていない状態では、これらは、消泡剤、脱気剤、潤滑剤および流動助剤および／または基体湿潤助剤として作用し得る一方、架橋状態では、特に傷耐性、例えば本発明による組成物を使用して生産することができるコーティングまたはフィルムの傷耐性を増大させる。光沢特性の改善、例えば正確にはそれらのコーティングまたはフィルムの光沢特性の改善は、本質的には、（架橋されていない状態における）消泡剤、脱気剤、ならびに／または、潤滑剤および流動助剤としてのこれら助剤の作用の結果と見なされる。
【０３１４】
好適な放射線硬化助剤の例は、ＴＥＧＯから入手可能なＴＥＧＯ（登録商標）Ｒａｄ  ２１００、ＴＥＧＯ（登録商標）Ｒａｄ  ２２００、ＴＥＧＯ（登録商標）Ｒａｄ  ２５００、ＴＥＧＯ（登録商標）Ｒａｄ  ２６００およびＴＥＧＯ（登録商標）Ｒａｄ  ２７００という製品、およびＢＹＫから入手可能なＢＹＫ（登録商標）−３７１という製品である。
【０３１５】
群ｃ３）における熱硬化助剤は、例えば、一級ＯＨ基を含有するが、これらは、例えばバインダーのイソシアネート基と反応することができる。
【０３１６】
使用され得る熱硬化助剤の例は、ＢＹＫから入手可能なＢＹＫ（登録商標）−３７０、ＢＹＫ（登録商標）−３７３およびＢＹＫ（登録商標）−３７５という製品である。
【０３１７】
群ｃ３）における助剤は、任意で、重合性ＬＣ材料の総重量に基づいて、約０〜５．０重量％、好ましくは約０〜３．０重量％の割合で用いられる。
【０３１８】
群ｃ４）における基体湿潤助剤は、特に、例えば、プリントインクまたはコーティング組成物、例えば本発明による組成物によって、プリントまたはコーティングしようとする基体の湿潤度を増大させるのに役立つ。そのようなプリントインクまたはコーティング組成物の潤滑および流動挙動における、一般に付随する改善は、完成した（例えば架橋された）プリントまたはコーティングの外観に影響を及ぼす。
【０３１９】
そのような幅広い助剤は、例えば、ＴＥＧＯ（登録商標）Ｗｅｔ  ＫＬ  ２４５、ＴＥＧＯ（登録商標）Ｗｅｔ  ２５０、ＴＥＧＯ（登録商標）Ｗｅｔ  ２６０およびＴＥＧＯ（登録商標）Ｗｅｔ  ＺＦＳ  ４５３としてＴＥＧＯから、およびＢＹＫ（登録商標）−３０６、ＢＹＫ（登録商標）−３０７、ＢＹＫ（登録商標）−３１０、ＢＹＫ（登録商標）−３３３、ＢＹＫ（登録商標）−３４４、ＢＹＫ（登録商標）−３４５、ＢＹＫ（登録商標）−３４６およびＢｙｋ（登録商標）−３４８としてＢＹＫから、市販されている。
【０３２０】
群ｃ４）における助剤は、任意に、液晶組成物の総重量に基づいて、約０〜３．０重量％、好ましくは約０〜１．５重量％の割合で用いられる。
【０３２１】
群ｃ５）における湿潤助剤および分散助剤は、例えば、ＴＥＧＯから、ＴＥＧＯ（登録商標）Ｄｉｓｐｅｒｓ  ６１０、ＴＥＧＯ（登録商標）Ｄｉｓｐｅｒｓ  ６１０  Ｓ、ＴＥＧＯ（登録商標）Ｄｉｓｐｅｒｓ  ６３０、ＴＥＧＯ（登録商標）Ｄｉｓｐｅｒｓ  ７００、ＴＥＧＯ（登録商標）Ｄｉｓｐｅｒｓ  ７０５、ＴＥＧＯ（登録商標）Ｄｉｓｐｅｒｓ  ７１０、ＴＥＧＯ（登録商標）Ｄｉｓｐｅｒｓ  ７２０  Ｗ、ＴＥＧＯ（登録商標）Ｄｉｓｐｅｒｓ  ７２５  Ｗ、ＴＥＧＯ（登録商標）Ｄｉｓｐｅｒｓ  ７３０  Ｗ、ＴＥＧＯ（登録商標）Ｄｉｓｐｅｒｓ  ７３５  ＷおよびＴＥＧＯ（登録商標）Ｄｉｓｐｅｒｓ  ７４０  Ｗとして、およびＢＹＫから、Ｄｉｓｐｅｒｂｙｋ（登録商標）、Ｄｉｓｐｅｒｂｙｋ（登録商標）−１０７、Ｄｉｓｐｅｒｂｙｋ（登録商標）−１０８、Ｄｉｓｐｅｒｂｙｋ（登録商標）−１１０、Ｄｉｓｐｅｒｂｙｋ（登録商標）−１１１、Ｄｉｓｐｅｒｂｙｋ（登録商標）−１１５、Ｄｉｓｐｅｒｂｙｋ（登録商標）−１３０、Ｄｉｓｐｅｒｂｙｋ（登録商標）−１６０、Ｄｉｓｐｅｒｂｙｋ（登録商標）−１６１、Ｄｉｓｐｅｒｂｙｋ（登録商標）−１６２、Ｄｉｓｐｅｒｂｙｋ（登録商標）−１６３、Ｄｉｓｐｅｒｂｙｋ（登録商標）−１６４、Ｄｉｓｐｅｒｂｙｋ（登録商標）−１６５、Ｄｉｓｐｅｒｂｙｋ（登録商標）−１６６、Ｄｉｓｐｅｒｂｙｋ（登録商標）−１６７、Ｄｉｓｐｅｒｂｙｋ（登録商標）−１７０、Ｄｉｓｐｅｒｂｙｋ（登録商標）−１７４、Ｄｉｓｐｅｒｂｙｋ（登録商標）−１８０、Ｄｉｓｐｅｒｂｙｋ（登録商標）−１８１、Ｄｉｓｐｅｒｂｙｋ（登録商標）−１８２、Ｄｉｓｐｅｒｂｙｋ（登録商標）−１８３、Ｄｉｓｐｅｒｂｙｋ（登録商標）−１８４、Ｄｉｓｐｅｒｂｙｋ（登録商標）−１８５、Ｄｉｓｐｅｒｂｙｋ（登録商標）−１９０、Ａｎｔｉ−Ｔｅｒｒａ（登録商標）−Ｕ、Ａｎｔｉ−Ｔｅｒｒａ（登録商標）−Ｕ  ８０、Ａｎｔｉ−Ｔｅｒｒａ（登録商標）−Ｐ、Ａｎｔｉ−Ｔｅｒｒａ（登録商標）−２０３、Ａｎｔｉ−Ｔｅｒｒａ（登録商標）−２０４、Ａｎｔｉ−Ｔｅｒｒａ（登録商標）−２０６、ＢＹＫ（登録商標）−１５１、ＢＹＫ（登録商標）−１５４、ＢＹＫ（登録商標）−１５５、ＢＹＫ（登録商標）−Ｐ  １０４  Ｓ、ＢＹＫ（登録商標）−Ｐ  １０５、Ｌａｃｔｉｍｏｎ（登録商標）、Ｌａｃｔｉｍｏｎ（登録商標）−ＷＳおよびＢｙｋｕｍｅｎ（登録商標）として市販されている。
【０３２２】
群ｃ５）における助剤の量は、助剤の平均分子量に基づき使用される。したがって、いずれの場合も、予備実験を行うのが賢明であるが、これは当業者が簡便に行うことができる。
【０３２３】
群ｃ６）における疎水化剤は、例えば本発明による組成物を使用して生産されるプリントまたはコーティングに対し撥水特性を与えるために使用することができる。これは、水の吸収による膨張、ひいては、例えばかかるプリントまたはコーティングの光学特性における変化を妨げるか、または少なくとも大きく抑圧する。加えて、組成物が、例えば、オフセットプリンティングにおけるプリントインクとして使用されるとき、それにより、水の吸収を妨げるか、または少なくとも大きく低減することができる。
【０３２４】
そのような疎水化剤は、例えば、Ｔｅｇｏから、Ｔｅｇｏ（登録商標）Ｐｈｏｂｅ  ＷＦ、Ｔｅｇｏ（登録商標）  Ｐｈｏｂｅ  １０００、Ｔｅｇｏ（登録商標）Ｐｈｏｂｅ  １０００  Ｓ、Ｔｅｇｏ（登録商標）Ｐｈｏｂｅ  １０１０、Ｔｅｇｏ（登録商標）Ｐｈｏｂｅ  １０３０、Ｔｅｇｏ（登録商標）Ｐｈｏｂｅ  １０１０、Ｔｅｇｏ（登録商標）Ｐｈｏｂｅ  １０１０、Ｔｅｇｏ（登録商標）Ｐｈｏｂｅ  １０３０、Ｔｅｇｏ（登録商標）Ｐｈｏｂｅ  １０４０、Ｔｅｇｏ（登録商標）Ｐｈｏｂｅ  １０５０、Ｔｅｇｏ（登録商標）Ｐｈｏｂｅ  １２００、Ｔｅｇｏ（登録商標）Ｐｈｏｂｅ  １３００、Ｔｅｇｏ（登録商標）Ｐｈｏｂｅ  １３１０およびＴｅｇｏ（登録商標）Ｐｈｏｂｅ  １４００として市販されている。
【０３２５】
群ｃ６）における助剤は、任意に、重合性ＬＣ材料の総重量に基づいて、約０〜５．０重量％、好ましくは約０〜３．０重量％の割合で用いられる。
【０３２６】
さらに、群ｃ７）からの接着促進剤は、接触した２つの境界面の接着を改善するのに役立つ。このことから直接的に明白であるのは、本質的に、効果のあるわずかな接着促進剤のみが、一方もしくは他方のまたは両方の境界面に配置されていることである。例えば、液状またはペースト状のプリントインク、コーティング組成物またはペイントを固体基体へ適用すること望ましい場合、このことは一般に、接着促進剤が、後者へ直接加えらなければならないか、または基体が、接着促進剤で予め処置されなければないこと（またプライミングとしても知られている）を意味し、すなわち、この基体には、改変された化学的および／または物理的表面特性が与えられる。
【０３２７】
基体が先にプライマーで前処理されている場合、これは、接触している境界面は、一方の上のプライマーの境界面と、他方の上のプリントインクまたはコーティング組成物またはペイントの境界面であることを意味する。この場合、基体とプライマーとの間の接着特性のみならず、基体とプリントインクまたはコーティング組成物またはペイントとの間の接着特性もまた、基体上の多層構造全体の接着に役立っている。
【０３２８】
述べられ得るより広範な意味における接着促進剤はまた、群ｃ４）にすでに列挙されている基体湿潤助剤でもあるが、これらは一般には、同じ接着促進能を有さない。
【０３２９】
例えばそのプリントおよびコーティングのために意図される基材、ならびにプリントインク、コーティング組成物、およびペイントの物理的および化学的性質がかなり幅広いことを考慮すると、接着促進剤系の多様性は驚くべきことではない。
【０３３０】
シランをベースとした接着促進剤は、例えば、３−アミノプロピルトリメトキシシラン、３−アミノプロピルトリエトキシシラン、３−アミノプロピルメチルジエトキシシラン、Ｎ−アミノエチル−３−アミノプロピルトリメトキシシラン、Ｎ−アミノエチル−３−アミノプロピルメチルジメトキシシラン、Ｎ−メチル−３−アミノプロピルトリメトキシシラン、３−ウレイドプロピルトリエトキシシラン、３−メタアクリロイルオキシプロピルトリメトキシシラン、３−グリシジロキシプロピルトリメトキシシラン、３−メルカプトプロピルトリメトキシシラン、３−クロロプロピルトリメトキシシラン、およびビニルトリメトキシシランである。これらのおよび他のシランは、Ｈｕｌｓから、例えばＤＹＮＡＳＩＬＡＮ（登録商標）の商品名で市販されている。
【０３３１】
そのような添加剤の製造者からの対応する技術情報が一般に使用されるべきであり、あるいは、当業者は、対応する予備実験を通して簡便な方法でこの情報を得ることができる。
【０３３２】
しかしながら、これらの添加剤を群ｃ７）からの助剤として本発明による重合性ＬＣ材料に添加しようとする場合、それらの割合は、任意に、重合性ＬＣ材料の総重量に基づいて、約０〜５．０重量％に対応する。これらの濃度データは、単にガイダンスとしての役割を有するものであり、添加剤の量および種類は、基体およびプリント／コーティング組成物の性質によって各個々の場合に決定される。対応する技術情報は通常、この場合、かかる添加剤の製造者から入手可能であるか、または対応する予備実験により当業者が簡便な方法で決定することができる。
【０３３３】
群ｃ８）における傷耐性を改善させるための助剤としては、例えば、上述の製品ＴＥＧＯ（登録商標）Ｒａｄ  ２１００、ＴＥＧＯ（登録商標）Ｒａｄ  ２２００、ＴＥＧＯ（登録商標）Ｒａｄ  ２５００、ＴＥＧＯ（登録商標）Ｒａｄ  ２６００およびＴＥＧＯ（登録商標）Ｒａｄ  ２７００が挙げられ、これらはＴｅｇｏから入手可能である。
【０３３４】
これらの助剤について、群ｃ３）について示される量のデータも同様に好適であり、すなわち、これらの添加剤は、任意に、液晶組成物の総重量に基づいて、約０〜５．０重量％、好ましくは約０〜３．０重量％の割合で用いられる。
【０３３５】
光、熱および／または酸化に対する安定剤の述べられ得る例は、以下である。
【０３３６】
アルキル化モノフェノール、例えば、２，６−ジ−ｔｅｒｔ−ブチル−４−メチルフェノール、２−ｔｅｒｔ−ブチル−４，６−ジメチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノール、２−（α−メチルシクロヘキシル）−４，６−ジメチルフェノール、２，６−ジオクタデシル４−メチルフェノール、２，４，６−トリシクロヘキシルフェノール、２，６−ジ−ｔｅｒｔ−ブチル−４−メトキシメチルフェノール、線状または分枝の側鎖を有するノニルフェノール、例えば２，６−ジノニル−４−メチルフェノール、２，４−ジメチル−６−（１’−メチルウンデク−１’−イル）フェノール、２，４−ジメチル−６−（１’−メチルヘプタデク−１’−イル）フェノール、２，４−ジメチル−６−（１’−メチルトリデク−１’−イル）フェノール、およびこれら化合物の混合物、アルキルチオメチルフェノール、例えば、２，４−ジオクチルチオメチル−６−ｔｅｒｔ−ブチルフェノール、２，４−ジオクチルチオメチル−６−メチルフェノール、２，４−ジオクチルチオメチル−６−エチルフェノールおよび２，６−ジドデシルチオメチル−４−ノニルフェノールなど、
【０３３７】
ヒドロキノンおよびアルキル化ヒドロキノン、例えば、２，６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロキノン、２，６−ジフェニル−４−オクタデシルオキシフェノール、２，６−ジ−ｔｅｒｔ−ブチルヒドロキノン、２，５−ジ−ｔｅｒｔ−ブチル−４−ヒドロキシアニソ−ル、３，５−ジ−ｔｅｒｔ−ブチル−４−ヒドロキシアニソ−ル、３，５−ジ−ｔｅｒｔ−ブチル−４−ヒドロキシフェニルステアレート、およびビス（３，５−ジ−ｔｅｒｔ−ブチル−４−ヒドロキシフェニル）アジぺ−トなど、
【０３３８】
トコフェロール、例えば、α−トコフェロール、β−トコフェロール、γ−トコフェロール、δ−トコフェロールおよびこれら化合物の混合物、ならびにトコフェロール誘導体、例えば、トコフェリルアセテート、スクシネート、ニコチネートおよびポリオキシエチレンスクシネート（「トコフェルソレート」）など、
【０３３９】
ヒドロキシル化ジフェニルチオエ−テル、例えば、２，２’−チオビス（６−ｔｅｒｔ−ブチル−４−メチルフェノール）、２，２’−チオビス（４−オクチルフェノール）、４，４’−チオビス（６−ｔｅｒｔ−ブチル−３−メチルフェノール）、４，４’−チオビス（６−ｔｅｒｔ−ブチル−２−メチルフェノール）、４，４’−チオビス（３，６−ジ−ｓｅｃ−アミルフェノール）、および４，４’−ビス（２，６−ジメチル−４−ヒドロキシフェニル）ジスルフィドなど、
【０３４０】
アルキリデンビスフェノール、例えば、２，２’−メチレンビス（６−ｔｅｒｔ−ブチル−４−メチルフェノール）、２，２’−メチレンビス（６−ｔｅｒｔ−ブチル−４−エチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−ｔｅｒｔ−ブチルフェノール）、２，２−エチリデンビス（４，６−ジ−ｔｅｒｔ−ブチルフェノール）、２，２’−エチリデンビス（６−ｔｅｒｔ−ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−ｔｅｒｔ−ブチルフェノール）、４，４’−メチレンビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチルフェニル）−３−ｎ−ドデシル−メルカプトブタン、エチレングリコール−ビス［３，３−ビス（３’−ｔｅｒｔ−ブチル−４’−ヒドロキシフェニル）ブチレート］、ビス（３−ｔｅｒｔ−ブチル−４−ヒドロキシ−５−メチルフェニル）ジシクロペンタジエン、ビス［２−（３’−ｔｅｒｔ−ブチル−２’−ヒドロキシ−５’−メチルベンジル）−６−ｔｅｒｔ−ブチル−４−メチルフェニル］テレフタレート、１，１−ビス（３，５−ジメチル−２−ヒドロキシフェニル）ブタン、２，２−ビス（３，５−ジ−ｔｅｒｔ−ブチル−４−ヒドロキシフェニル）プロパン、２，２−ビス（５−ｔｅｒｔ−ブチル−４−ヒドロキシ−２−メチルフェニル）−４−ｎ−ドデシル−メルカプトブタン、および１，１，５，５−テトラキス（５−ｔｅｒｔ−ブチル−４−ヒドロキシ−２−メチルフェニル）ペンタンなど、
【０３４１】
Ｏ−、Ｎ−およびＳ−ベンジル化合物、例えば、３，５，３’，５’−テトラ−ｔｅｒｔ−ブチル−４，４’−ジヒドロキシジベンジルエ−テル、オクタデシル４−ヒドロキシ−３，５−ジメチルベンジルメルカプトアセテート、トリデシル４−ヒドロキシ−３，５−ジ−ｔｅｒｔ−ブチルベンジルメルカプトアセテート、トリス（３，５−ジ−ｔｅｒｔ−ブチル−４−ヒドロキシベンジル）アミン、ビス（４−ｔｅｒｔ−ブチル−３−ヒドロキシ−２，６−ジメチルベンジル）ジチオテレフタレート、ビス（３，５−ジ−ｔｅｒｔ−ブチル−４−ヒドロキシベンジル）スルフィド、およびイソオクチル−３，５−ジ−ｔｅｒｔ−ブチル−４−ヒドロキシベンジルメルカプトアセテートなど、
【０３４２】
芳香族ヒドロキシベンジル化合物、例えば、１，３，５−トリス（３，５−ジ−ｔｅｒｔ−ブチル−４−ヒドロキシベンジル）−２，４，６−トリメチルベンゼン、１，４−ビス（３，５−ジ−ｔｅｒｔ−ブチル−４−ヒドロキシベンジル）−２，３，５，６−テトラメチルベンゼンおよび２，４，６−トリス（３，５−ジ−ｔｅｒｔ−ブチル−４−ヒドロキシベンジル）フェノールなど、
【０３４３】
トリアジン化合物、例えば、２，４−ビス（オクチルメルカプト）−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス（３，５−ジ−ｔｅｒｔ−ブチル−４−ヒドロキシフェノキシ）−１，２，３−トリアジン、１，３，５−トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、２，４，６−トリス（３，５−ジ−ｔｅｒｔ−ブチル−４−ヒドロキシフェニルエチル）−１，３，５−トリアジン、１，３，５−トリス−（３，５−ジ−ｔｅｒｔ−ブチル−４−ヒドロキシフェニルプロピオニル）ヘキサヒドロ−１，３，５−トリアジン、１，３，５−トリス（３，５−ジシクロヘキシル−４−ヒドロキシベンジル）イソシアヌレートおよび１，３，５−トリス（２−ヒドロキシエチル）イソシアヌレートなど、
【０３４４】
ベンジルホスホネート、例えば、ジメチル２，５−ジ−ｔｅｒｔ−ブチル−４−ヒドロキシベンジルホスホネート、ジエチル３，５−ジ−ｔｅｒｔ−ブチル−４−ヒドロキシベンジルホスホネート、ジオクタデシル３，５−ジ−ｔｅｒｔ−ブチル−４−ヒドロキシベンジルホスホネートおよびジオクタデシル５−ｔｅｒｔ−ブチル−４−ヒドロキシ−３−メチルベンジルホスホネートなど、
【０３４５】
アシルアミノフェロール、例えば、４−ヒドロキシラウロイルアニリド、４−ヒドロキシステアロイルアニリドおよびオクチルＮ−（３，５−ジ−ｔｅｒｔ−ブチル−４−ヒドロキシフェニル）カルバメートなど、
【０３４６】
例えば一価または多価アルコール、例えば、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサラミド、３−チアウンデカノール、３−チアペンタデカノール、トリメチルヘキサンジオール、トリメチロールプロパン、および４−ヒドロキシメチル−１−ホスファ−２，６，７−トリオキサビシクロ［２．２．２］−オクタンなどの、プロピオン酸および酢酸エステル、
【０３４７】
アミン誘導体に基づくプロピオンアミド、例えば、Ｎ，Ｎ’−ビス（３，５−ジ−ｔｅｒｔ−ブチル−４−ヒドロキシフェニルプロピオニル）ヘキサメチレンジアミン、Ｎ，Ｎ’−ビス（３，５−ジ−ｔｅｒｔ−ブチル−４−ヒドロキシフェニルプロピオニル）トリメチレンジアミン、およびＮ，Ｎ’−ビス（３，５−ジ−ｔｅｒｔ−ブチル−４−ヒドロキシフェニルプロピオニル）ヒドラジンなど、
【０３４８】
アスコルビン酸（ビタミンＣ）およびアスコルビン酸誘導体、例えば、アスコルビルパルミテート、ラウレートおよびステアレート、ならびにアスコルビルスルフェートおよびホスフェートなど、
【０３４９】
アミン化合物に基づく抗酸化剤、例えば、Ｎ，Ｎ’−ジイソプロピル−ｐ−フェニレンジアミン、Ｎ，Ｎ’−ジ−ｓｅｃ−ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−ｓｅｃ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、オクチル置換ジフェニルアミン、例えばｐ，ｐ’−ジ−ｔｅｒｔ−オクチルジフェニルアミンなど、４−ｎ−ブチルアミノフェノール、４−ブチリルアミノフェノール、４−ノナノイルアミノフェノール、４−ドデカノイルアミノフェノール、４−オクタデカノイルアミノフェノール、ビス［４−メトキシフェニル）アミン、２，６−ジ−ｔｅｒｔ−ブチル−４−ジメチルアミノメチルフェノール、２，４−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、ｔｅｒｔ−オクチル−置換Ｎ−フェニル−１−ナフチルアミン、モノ−およびジアルキル化ｔｅｒｔ−ブチル／ｔｅｒｔ−オクチルジフェニルアミンの混合物、モノ−およびジアルキル化ノニルジフェニルアミンの混合物、モノ−およびジアルキル化ドデシルジフェニルアミンの混合物、モノ−およびジアルキル化イソプロピル／イソヘキシルジフェニルアミンの混合物、モノ−およびジアルキル化ｔｅｒｔ−ブチルジフェニルアミンの混合物、２，３−ジヒドロ−３，３−ジメチル−４Ｈ−１，４−ベンゾチアジン、フェノチアジン、モノ−およびジアルキル化ｔｅｒｔ−ブチル／ｔｅｒｔ−オクチルフェノチアジンの混合物、モノ−およびジアルキル化ｔｅｒｔ−オクチルフェノチアジンの混合物、Ｎ−アリルフェノチアジン、Ｎ，Ｎ，Ｎ’，Ｎ’−テトラフェニル−１，４−ジアミノブタ−２−エン、Ｎ，Ｎ−ビス（２，２，６，６−テトラメチルピペリジン−４−イル）ヘキサメチレンジアミン、ビス（２，２，６，６−テトラメチルピペリジン−４−イル）セバケート、２，２，６，６−テトラメチルピペリジン−４−オンおよび２，２，６，６−テトラメチルピペリジン−４−オールなど、
【０３５０】
ホスフィン、ホスファイトおよびホスホナイト、例えば、トリフェニルホスフィン、トリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリトリトールジホスファイト、トリス（２，４−ジ−ｔｅｒｔ−ブチルフェニル）ホスファイト、ジイソデシルペンタエリトリトールジホスファイト、ビス（２，４−ジ−ｔｅｒｔ−ブチルフェニル）ペンタエリトリトールジホスファイト、ビス（２，６−ジ−ｔｅｒｔ−ブチル−４−メチルフェニル）ペンタエリトリトールジホスファイト、ジイソデシロキシペンタエリトリトールジホスファイト、ビス（２，４−ジ−ｔｅｒｔ−ブチル−６−メチルフェニル）ペンタエリトリトールジホスファイト、ビス（２，４，６−トリス（ｔｅｒｔ−ブチルフェニル））ペンタエリトリトールジホスファイト、トリステアリルソルビトールトリホスファイト、テトラキス（２，４−ジ−ｔｅｒｔ−ブチルフェニル）４，４’−ビフェニレンジホスホナイト、６−イソオクチルオキシ−２，４，８，１０−テトラ−ｔｅｒｔ−ブチル−１２Ｈ−ジベンズ［ｄ，ｇ］−１，３，２−ジオキサホスフォシン、６−フルオロ−２，４，８，１０−テトラ−ｔｅｒｔ−ブチル−１２−メチル−ジベンズ［ｄ，ｇ］−１，３，２−ジオキサホスフォシン、ビス（２，４−ジ−ｔｅｒｔ−ブチル−６−メチルフェニル）メチルホスファイト、およびビス（２，４−ジ−ｔｅｒｔ−ブチル−６−メチルフェニル）エチルホスファイトなど、
【０３５１】
２−（２’−ヒドロキシフェニル）ベンゾトリアゾール、例えば、２−（２’−ヒドロキシ−５’−メチルフェニル）ベンゾトリアゾール、２−（３’，５’−ジ−ｔｅｒｔ−ブチル−２’−ヒドロキシフェニル）ベンゾトリアゾール、２−（５’−ｔｅｒｔ−ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−ｔｅｒｔ−ブチル−２’−ヒドロキシフェニル）−５−クロロベンゾトリアゾール、２−（３’−ｔｅｒｔ−ブチル−２’−ヒドロキシ−５’−メチルフェニル）−５−クロロベンゾトリアゾール、２−（３’−ｓｅｃ−ブチル−５’−ｔｅｒｔ−ブチル−２’−ヒドロキシフェニル）ベンゾトリアゾール、２−（２’−ヒドロキシ−４’−オクチルオキシフェニル）ベンゾトリアゾール、２−（３’，５’−ジ−ｔｅｒｔ−アミル−２’−ヒドロキシフェニル）ベンゾトリアゾール、２−（３，５’−ビス−（α，α−ジメチルベンジル）−２’−ヒドロキシフェニル）ベンゾトリアゾール、２−（３’−ｔｅｒｔ−ブチル−２’−ヒドロキシ−５’−（２−オクチルオキシカルボニルエチル）フェニル）−５−クロロベンゾトリアゾールと、２−（３’−ｔｅｒｔ−ブチル−５’−［２−（２−エチルヘキシルオキシ）カルボニルエチル］−２’−ヒドロキシフェニル）−５−クロロベンゾトリアゾールと、２−（３’−ｔｅｒｔ−ブチル−２’−ヒドロキシ−５’−（２−メトキシカルボニルエチル）フェニル）−５−クロロベンゾトリアゾールと、２−（３’−ｔｅｒｔ−ブチル−２’−ヒドロキシ−５’−（２−メトキシカルボニルエチル）フェニル）ベンゾトリアゾールと、２−（３’−ｔｅｒｔ−ブチル−２’−ヒドロキシ−５’−（２−オクチルオキシカルボニルエチル）フェニル）ベンゾトリアゾールと、２−（３’−ｔｅｒｔ−ブチル−５’−［２−（２−エチルヘキシルオキシ）カルボニルエチル］−２’−ヒドロキシフェニル）ベンゾトリアゾールと、２−（３’−ドデシル−２’−ヒドロキシ−５’−メチルフェニル）ベンゾトリアゾールと、２−（３’−ｔｅｒｔ−ブチル−２’−ヒドロキシ−５’−（２−イソオクチルオキシカルボニルエチル）フェニルベンゾトリアゾールとの混合物、２，２’−メチレンビス［４−（１，１，３，３−テトラメチルブチル）−６−ベンゾトリアゾール−２−イルフェノール］；２−［３’−ｔｅｒｔ−ブチル−５’−（２−メトキシカルボニルエチル）−２’−ヒドロキシフェニル］−２Ｈ−ベンゾトリアゾールのポリエチレングリコール３００との完全エステル化生成物など；
【０３５２】
硫黄含有ペルオキシド捕捉剤および硫黄含有抗酸化剤、例えば、３，３’−チオジプロピオン酸のエステル、例えば、ラウリルエステル、ステアリルエステル、ミリスチルエステルおよびトリデシルエステル、メルカプトベンズイミダゾール、および２−メルカプトベンズイミダゾールの亜鉛塩、ジブチル亜鉛ジチオカルバメート、ジオクタデシルジスルフィド、およびペンタエリトリトールテトラキス（β−ドデシルメルカプト）プロピオネートなど、
【０３５３】
２−ヒドロキシベンゾフェノン、例えば、４−ヒドロキシ、４−メトキシ、４−オクチルオキシ、４−デシクロキシ、４−ドデシルオキシ、４−ベンジルオキシ、４，２’，４’−トリヒドロキシおよび２’−ヒドロキシ−４，４’−ジメトキシ誘導体など、
【０３５４】
非置換および置換安息香酸のエステル、例えば、４−ｔｅｒｔ−ブチルフェニルサリチレート、フェニルサリチレート、オクチルフェニルサリチレート、ジベンゾイルレゾルシノール、ビス（４−ｔｅｒｔ−ブチルベンゾイル）レゾルシノール、ベンゾイルレゾルシノール、２，４−ジ−ｔｅｒｔ−ブチルフェニル３，５−ジ−ｔｅｒｔ−ブチル−４−ヒドロキシベンゾエート、ヘキサデシル−３，５−ジ−ｔｅｒｔ−ブチル−４−ヒドロキシベンゾエート、オクタデシル−３，５−ジ−ｔｅｒｔ−ブチル−４−ヒドロキシベンゾエートおよび２−メチル−４，６−ジ−ｔｅｒｔ−ブチルフェニル−３，５−ジ−ｔｅｒｔ−ブチル−４−ヒドロキシベンゾエートなど、
【０３５５】
アクリレート、例えば、エチルα−シアノ−β，β−ジフェニルアクリレート、イソオクチルα−シアノ−β，β−ジフェニルアクリレート、メチルα−メトキシカルボニルシンナメート、メチルα−シアノ−β−メチル−ｐ−メトキシシンナメート、ブチル−α−シアノ−β−メチル−ｐ−メトキシシンナメートおよびメチル−α−メトキシカルボニル−ｐ−メトキシシンナメートなど、立体障害性アミン、例えば、ビス（２，２，６，６−テトラメチルピペリジン−４−イル）セバケート、ビス（２，２，６，６−テトラメチルピペリジン−４−イル）スクシネート、ビス（１，２，２，６，６−ペンタメチルピペリジン−４−イル）セバケート、ビス（１−オクチルオキシ−２，２，６，６−テトラメチルピペリジン−４−イル）セバケート、ビス（１，２，２，６，６−ペンタメチルピペリジン−４−イル）−ｎ−ブチル−３，５−ジ−ｔｅｒｔ−ブチル−４−ヒドロキシベンジルマロネート、１−（２−ヒドロキシエチル）−２，２，６，６−テトラメチル−４−ヒドロキシピペリジンとスクシン酸との縮合生成物、Ｎ，Ｎ’−ビス（２，２，６，６−テトラメチルピペリジン−４−イル）ヘキサメチレンジアミンと４−ｔｅｒｔ−オクチルアミノ−２，６−ジクロロ−１，３，５−トリアジンとの縮合生成物、トリス（２，２，６，６−テトラメチルピペリジン−４−イル）ニトリロトリアセテート、テトラキス（２，２，６，６−テトラメチルピペリジン−４−イル）１，２，３，４−ブタンテトラカルボキシレート、１，１’−（１，２−エチレン）ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジン−４−イル）２−ｎ−ブチル−２−（２−ヒドロキシ−３，５−ジ−ｔｅｒｔ−ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジン−４−イル）セバケート、ビス（１−オクチルオキシ−２，２，６，６−テトラメチルピペリジン−４−イル）スクシネート、Ｎ，Ｎ’−ビス（２，２，６，６−テトラメチルピペリジン−４−イル）ヘキサメチレンジアミンと４−モルフォリノ−２，６−ジクロロ１，３，５−トリアジンとの縮合生成物、２−クロロ−４，６−ビス（４−ｎ−ブチルアミノ−２，２，６，６−テトラメチルピペリジン−４−イル）−１，３，５−トリアジンと１，２−ビス（３−アミノプロピルアミノ）エタンとの縮合生成物、２−クロロ−４，６−ジ（４−ｎ−ブチルアミノ−１，２，２，６，６−ペンタメチルピペリジン−４−イル）−１，３，５−トリアジンと１，２−ビス（３−アミノプロピルアミノ）エタンとの縮合生成物、８−アセチル−３−ドデシル−７，７，９，９−テトラメチル−１，３，８−トリアザスピロ［４．５］−デカン−２，４−ジオン、３−ドデシル−１−（２，２，６，６−テトラメチルピペリジン−４−イル）ピロリジン−２，５−ジオン、３−ドデシル−１−（１，２，２，６，６−ペンタメチルピペリジン−４−イル）ピロリジン−２，５−ジオン、４−ヘキサデシルオキシ−と４−ステアリルオキシ−２，２，６，６−テトラメチルピペリジンの混合物、Ｎ，Ｎ’−ビス（２，２，６，６−テトラメチルピペリジン−４−イル）ヘキサメチレンジアミンと４−シクロヘキシルアミノ−２，６−ジクロロ−１，３，５−トリアジンとの縮合生成物、１，２−ビス（３−アミノプロピルアミノ）エタンと２，４，６−トリクロロ１，３，５−トリアジンとの縮合生成物、４−ブチルアミノ−２，２，６，６−テトラメチルピペリジン、Ｎ−（２，２，６，６−テトラメチルピペリジン−４−イル）−ｎ−ドデシルスクシンイミド、Ｎ−（１，２，２，６，６−ペンタメチルピペリジン−４−イル）−ｎ−ドデシルスクシンイミド、２−ウンデシル−７，７，９，９−テトラメチル−１−オキサ−３，８−ジアザ−４−オキソ−スピロ［４．５］−デカン、７，７，９，９−テトラメチル−２−シクロウンデシル−１−オキサ−３，８−ジアザ−４−オキソスピロ−［４．５］デカンとエピクロロヒドリンの縮合生成物、４−アミノ−２，２，６，６−テトラメチルピペリジンとテトラメチロ−ルアセチレンジウレアとの縮合生成物、およびポリ（メトキシプロピル−３−オキシ）−［４（２，２，６，６−テトラメチル）ピペリジンイル］−シロキサンなど、
【０３５６】
オキサラミド、例えば、４，４’−ジオクチルオキシオキサニリド、２，２’−ジエトキシオキサニリド、２，２’−ジオクチルオキシ−５，５’−ジ−ｔｅｒｔ−ブトキサニリド、２，２’−ジドデシルオキシ−５，５’−ジ−ｔｅｒｔ−ブトキサニリド、２−エトキシ−２’−エチルオキサニリド、Ｎ，Ｎ’−ビス（３−ジメチルアミノプロピル）オキサラミド、２−エトキシ−５−ｔｅｒｔ−ブチル−２’−エトキサニリドおよび２−エトキシ−２’−エチル−５，４’−ジ−ｔｅｒｔ−ブトキサニリドとのその混合物、ならびにオルト、パラメトキシ−二置換オキサニリドの混合物、ならびにオルトおよびパラエトキシ−二置換オキサニリドなど、ならびに
【０３５７】
２−（２−ヒドロキシフェニル）−１，３，５−トリアジン、例えば、２，４，６−トリス−（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロポキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス−（２，４−ジメチルフェニル）−１，３，５−トリアジン、２−（２−ヒドロキシ−４−ヘキシルオキシフェニル）−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、および２−（２−ヒドロキシフェニル）−４−（４−メトキシフェニル）−６−フェニル−１，３，５−トリアジンなど。
【０３５８】
別の好ましい実施形態において、重合性ＬＣ材料は、１種以上の特定の抗酸化剤添加剤を含み、これは好ましくは、Ｃｉｂａ、ＳｗｉｔｚｅｒｌａｎｄからのＩｒｇａｎｏｘ（登録商標）シリーズ、例えば、市販の抗酸化剤Ｉｒｇａｎｏｘ（登録商標）１０７６およびＩｒｇａｎｏｘ（登録商標）１０１０から選択される。
【０３５９】
別の好ましい実施形態において、重合性ＬＣ材料は、１種以上の、より好ましくは２種以上の光開始剤を含む。典型的には、利用することができるラジカル光開始剤は、例えば、市販のＩｒｇａｃｕｒｅ（登録商標）またはＤａｒｏｃｕｒｅ（登録商標）（Ｃｉｂａ  ＡＧ）のシリーズ、特に、Ｉｒｇａｃｕｒｅ  １２７、Ｉｒｇａｃｕｒｅ  １８４、Ｉｒｇａｃｕｒｅ  ３６９、Ｉｒｇａｃｕｒｅ  ６５１、Ｉｒｇａｃｕｒｅ  ８１７、Ｉｒｇａｃｕｒｅ  ９０７、Ｉｒｇａｃｕｒｅ  １３００、Ｉｒｇａｃｕｒｅ、Ｉｒｇａｃｕｒｅ  ２０２２、Ｉｒｇａｃｕｒｅ  ２１００、Ｉｒｇａｃｕｒｅ  ２９５９、Ｄａｒｃｕｒｅ  ＴＰＯから選択される。さらなる好適な光開始剤は、好ましくは、市販のオキシムエステル光開始剤、例えばＯｘｅ０２（Ｃｉｂａ）、Ｎ−１９１９  Ｔ（Ａｄｅｋａ）またはＳＰＩ−０２〜ＳＰＩ−０４（Ｓａｍｙａｎｇ）などから選択される。
【０３６０】
重合性ＬＣ材料における重合開始剤（単数または複数）全体の濃度は、好ましくは０．１〜１０％、非常に好ましくは０．５〜８％、より好ましくは２〜６％である。
【０３６１】
好ましくは、重合性ＬＣ材料は、式Ｔおよび式Ｉの１種以上の化合物の他に、
ａ）  １種以上の二反応性または多反応性の重合性メソゲン化合物、
ｂ）  １種以上の光開始剤、
ｃ）  任意に１種以上の単反応性重合性メソゲン化合物、
ｄ）  任意に１種以上の抗酸化剤添加剤、
ｅ）  任意に１種以上の接着促進剤、
ｆ）  任意に１種以上の界面活性剤、
ｇ）  任意に１種以上の安定剤、
ｈ）  任意に１種以上の単反応性、二反応性または多反応性の重合性非メソゲン化合物、
ｉ）  光重合を開始するために使用される波長で最大吸収を示す１種以上の染料、
ｊ）  任意に１種以上の連鎖移動剤、
ｋ）  任意に１種以上の安定剤、
ｌ）  任意に１種以上の潤滑剤および流動助剤、ならびに
ｍ）  任意に１種以上の希釈剤
を含む。
【０３６２】
より好ましくは、重合性ＬＣ材料は、
ａ）１種以上の式Ｔの化合物（好ましくは、式Ｔ−１Ａ〜Ｔ−３Ａの化合物から選択される）、
ｂ）１種以上の式Ｉの化合物（好ましくは、式Ｉ−２５またはＩ−２６の化合物から選択される）、
ｃ）  １種以上の光開始剤
ｄ）  １種以上の、好ましくは２種以上の二反応性重合性メソゲン化合物（好ましくは式ＤＲＭａ−１および／もしくはＤＲＭａ−７、ならびに／またはＤＲＭｆの化合物から選択される）を、存在する場合、好ましくは１０〜９０重量％、非常に好ましくは１５〜７５重量％の量で、
ｅ）  任意に、１種以上、好ましくは２種以上の単反応性重合性メソゲン化合物（好ましくは式ＭＲＭ−１および／または式ＭＲＭ−７の化合物から選択される）を、好ましくは１０〜９５重量％、非常に好ましくは２５〜８５重量％の量で、
ｆ）  任意に、１種以上の抗酸化添加剤（好ましくは非置換および置換安息香酸のエステル、特にＩｒｇａｎｏｘ（登録商標）１０７６から選択される）を、存在する場合、好ましくは０．０１〜２重量％、非常に好ましくは０．０５〜１重量％の量で、
ｇ）  任意に、１種以上の潤滑剤および流動助剤（好ましくはＢＹＫ（登録商標）３８８、ＦＣ  ４４３０、Ｆｌｕｏｒ  Ｎ  ５６１および／またはＦｌｕｏｒ  Ｎ  ５６２から選択される）を、存在する場合、好ましくは０．１〜５重量％、非常に好ましくは、０．２〜３重量％の量で、
含む。
【０３６３】
本発明は、さらに、上記および下記の重合性ＬＣ材料の調製のためのプロセスに関し、該プロセスは、１種以上の式Ｔの化合物を１種以上の式Ｉの化合物を混合するステップを含む。
【０３６４】
本発明はさらに、
−  上記および下記の重合性ＬＣ材料の層を基体上に提供すること、
−  重合性ＬＣ材料を光重合によって重合させること、および
−  任意に、重合したＬＣ材料を基体から取り除くこと、および／または、任意に、別の基体上にそれを提供すること
により、ポリマーフィルムを調製する方法に関する。
【０３６５】
好ましい実施形態において、重合性ＬＣ材料の層は、先ず、好ましくは有機溶媒から選択される１種以上の溶媒に重合性ＬＣ材料を溶解することによって、基体上に提供される。溶媒は、好ましくは、ケトン、例えばアセトン、メチルエチルケトン、メチルプロピルケトン、メチルイソブチルケトンまたはシクロヘキサノンなど；アセテート、例えばメチル、エチルまたはブチルアセテートまたはメチルアセトアセテートなど；アルコール、例えばメタノール、エタノールまたはイソプロピルアルコールなど；芳香族溶媒、例えばトルエンまたはキシレンなど；脂環式炭化水素、例えばシクロペンタンまたはシクロヘキサンなど；ハロゲン化炭化水素、例えばジ−またはトリクロロメタンなど；グリコールまたはそれらのエステル、例えばＰＧＭＥＡ（プロピルグリコールモノメチルエーテルアセテート）、γ−ブチロラクトンなどから選択される。上の溶媒の二成分、三成分、またはより多成分の混合物を使用することもまた可能である。
【０３６６】
重合性ＬＣ材料が１種以上の溶媒に溶解される場合、溶媒（単数または複数）中のＲＭを包含するすべての固体の総濃度は、好ましくは１０〜６０％である。
【０３６７】
次いで、この溶液を、例えばスピンコーティング、プリンティング、または他の知られている技術によって、基体上にコーティングまたはプリントし、そして溶媒を、重合前に溶媒中は留去する。ほとんどの場合、溶媒の蒸発を容易にするために、混合物を加熱することが好適である。
【０３６８】
重合性ＬＣ材料は、スピンコーティング、バーコーティングまたはブレードコーティングなどの従来のコーティング技術によって、基体上に適用することができる。これはまた、専門家に知られている従来の印刷技術、例えばスクリーン印刷、オフセット印刷、リールトゥリール印刷、レタープレス印刷、グラビア印刷、ロトグラビア印刷、フレキソグラフィック印刷、凹版印刷、パッド印刷、ヒートシール印刷、インクジェット印刷、またはスタンプまたはプリント版を用いる印刷などによってもまた、基体上に適用することができる。
【０３６９】
好適な基体材料および基体は、例えばガラスまたはプラスチックなどの光学フィルム産業で使用されている従来の基体のように、専門家に知られており、また文献に記載されている。重合に特に好適かつ好ましい基体は、ポリエステル、例えばポリエチレンテレフタレート（ＰＥＴ）またはポリエチレンナフタレート（ＰＥＮ）など、ポリビニルアルコール（ＰＶＡ）、ポリカーボネート（ＰＣ）、トリアセチルセルロース（ＴＡＣ）またはシクロオレフィンポリマー（ＣＯＰ）、または一般に知られているカラーフィルター材料、特に、トリアセチルセルロース（ＴＡＣ）、シクロオレフィンコポリマー（ＣＯＰ）、または一般に知られているカラーフィルター材料である。
【０３７０】
重合性ＬＣ材料は、好ましくは、層全体にわたり均一配向を呈する。好ましくは、重合性ＬＣ材料は、均一プラナーまたはホメオトロピック配向を呈する。
【０３７１】
ホメオトロピック配向を支持するために使用される好適な方法は、プラスチック基体へコロナ放電処置を適用し、基体表面上にアルコールまたはケトン官能基を発生させることである。これらの極性基は、ＲＭまたは界面活性剤に存在する極性基と相互作用することで、ホメオトロピック配向を促進することができる。
【０３７２】
本発明によるポリマーフィルムの製造のために、重合性ＬＣ材料中の重合性化合物を、ｉｎ−ｓｉｔｕ光重合によって重合するかまたは架橋（１つの化合物が２つ以上の重合性基を含有する場合）する。
【０３７３】
光重合は、１ステップで行うことができる。第１ステップで反応しなかった化合物を、第２ステップで光重合または架橋させることも可能である（「最終硬化」）。
【０３７４】
ＬＣ材料の光重合は、好ましくは、これを化学線に曝露することによって達成される。化学線は、ＵＶ光、ＩＲ光または可視光などの光での照射、Ｘ線またはガンマ線での照射、またはイオンまたは電子などの高エネルギー粒子での照射を意味する。好ましくは、重合は、光照射、特にＵＶ光により行われる。化学線照射の線源としては、例えば、単一ＵＶランプまたはＵＶランプ一式を使用することができる。高ランプパワーを使用すると、硬化時間を短縮することができる。光照射のための他の可能な線源は、レーザー、例えばＵＶレーザー、ＩＲレーザー、または可視光レーザーなどである。
【０３７５】
硬化時間は、中でも、重合性ＬＣ材料の反応性、コーティング層の厚さ、重合開始剤の種類およびＵＶランプのパワーに依存する。
【０３７６】
典型的には、硬化時間は、好ましくは≦５分、非常に好ましくは≦３分、最も好ましくは≦１分である。大量生産には、≦３０秒の短い硬化時間が好ましい。
【０３７７】
好適なＵＶ照射パワーは、好ましくは５〜２００ｍＷｃｍ−２の範囲、より好ましくは５０〜１７５ｍＷｃｍ−２範囲、最も好ましくは１００〜１５０ｍＷｃｍ−２の範囲にある。
【０３７８】
印加されるＵＶ照射に関して、および時間の関数として、好適なＵＶ量は、好ましくは２５〜７２００ｍＪｃｍ−２の範囲、より好ましくは５００〜７２００ｍＪｃｍ−２の範囲、最も好ましくは３０００〜７２００ｍＪｃｍ−２の範囲にある。
【０３７９】
光重合は、好ましくは、不活性ガス雰囲気下で、好ましくは加熱窒素雰囲気下で行われるが、空気中での重合も可能である。
【０３８０】
光重合は、好ましくは１〜７０℃、より好ましくは５〜５０℃、なおより好ましくは１５〜３０℃の温度で行われる。
【０３８１】
本発明による重合されたＬＣフィルムは、プラスチック基体へ、特にＴＡＣ、ＣＯＰ、およびカラーフィルターへの良好な接着性を有する。その結果、該ＬＣフィルムは、接着剤、または、それを使用しなければ基体に良好に接着しないであろうその後のＬＣ層のためのベースコーティングとして使用することができる。
【０３８２】
本発明による重合されたＬＣフィルムの好ましい厚さは、フィルムまたは最終製品から所望される光学特性によって決定される。
【０３８３】
例えば、重合されたＬＣフィルムが、光学層としては主に作用しないが、しかし例えば、接着、配向または保護の層として作用する場合、その厚さは、好ましくは１μｍ以下、特に０．５μｍ以下、非常に好ましくは０．２μｍ以下である。
【０３８４】
例えば、均一ホメオトロピックまたはプラナー配向の本発明のポリマーフィルムを、例えばＬＣＤにおいてリターデーションまたは補償フィルムとして使用して、広い視野角でコントラストおよび明るさを改善し、色度を低減することができる。これらは、ＬＣＤにおいてスイッチ可能な液晶セルの外側で、あるいは、スイッチ可能な液晶セルを形成し、スイッチ可能な液晶媒体を含有している基体（通常ガラス基体）の間で（インセル適用）使用することができる。
【０３８５】
ポリマーフィルムの光学的用途のためには、該フィルムは、好ましくは０．５〜１０μｍ、非常に好ましくは０．５〜５μｍ、特には０．５〜３μｍの厚さを有する。
【０３８６】
入射ビームの波長（λ）の関数としてのポリマーフィルムの光学リターデーション（δ（λ））は、以下の式（７）により与えられる。
【０３８７】
【化７１】
2020531615.tif 000072
式中、（Δｎ）は、フィルムの複屈折であり、（ｄ）は、フィルムの厚さであり、λは、入射ビームの波長である。
【０３８８】
スネルの法則（Ｓｎｅｌｌｉｕｓ  ｌａｗ）によれば、入射ビームの方向の関数としての複屈折は、以下のとおりに定義される。
【０３８９】
【化７２】
2020531615.tif 000073
式中ｓｉｎθは、フィルムにおける入射角または光学軸のティルト角であり、ｓｉｎΨは、対応する反射角である。
【０３９０】
これらの法則に基づき、複屈折、およびしたがって光学リターデーションは、フィルム厚およびフィルムにおける光学軸のティルト角に依存する（ｃｆ．Ｂｅｒｅｋ’ｓ補償子）。したがって、熟達した専門家であれば、ポリマーフィルム中の液晶分子の配向を調節することによって、異なる光学リターデーションまたは異なる複屈折を誘導することができることが分かる。
【０３９１】
式ＴおよびＩの化合物の利用量に応じて、本発明によるポリマーフィルムは、Ｒ（４５０）／Ｒ（５５０）＜１または｜Ｒ（４５０）｜＜｜Ｒ（５５０）｜の負分散または逆分散を示す。別の好ましい実施形態では、式ＴおよびＩの化合物の利用量に応じて、本発明によるポリマーフィルムは、Ｒ（４５０）／Ｒ（５５０）＞１または｜Ｒ（４５０）｜＞｜Ｒ（５５０）｜の正分散または正常分散を示す。しかしながら、本発明によるポリマーフィルムがＲ（４５０）／Ｒ（５５０）≒１またはＲ（４５０）≒Ｒ（５５０）のフラット分散を示すことも同様に好ましい。フラット、正、または負分散を示すポリマーフィルムを得るために、本発明による重合性ＬＣ材料において用いられる式ＴおよびＩの適切な量を決定することは当業者が通常行うことである。
【０３９２】
本発明の好ましい光学フィルムは、０．０７より高い、より好ましくは０．０８〜０．１５０の範囲の複屈折を示す。
【０３９３】
本発明によるポリマーフィルムの厚さの関数としての光学リターデーションは、２００ｎｍ未満、好ましくは１８０ｎｍ未満、なおより好ましくは１５０ｎｍ未満である。
【０３９４】
特にインセル適用に関し、本発明によるポリマーフィルムは、高温安定性を呈する。それゆえ、ポリマーフィルムは、最大３００℃、好ましくは最大２５０℃、より好ましくは最大２３０℃の温度安定性を呈する。
【０３９５】
要約すると、本発明による重合したＬＣフィルムおよび重合性ＬＣ材料は、液晶ディスプレイまたは投射システムにおける偏光板、補償板、配向層、円偏光板またはカラーフィルター、装飾的画像などの光学素子において、液晶またはエフェクト顔料の調製のために、特には、空間的に変化する反射色を有する反射フィルムにおいて、例えば、装飾のための多色画像、身分証明書またはクレジットカードなどの偽造不可能な文書または紙幣等の情報保管または保安用途として有用である。
【０３９６】
本発明による重合したＬＣフィルムは、透過型または反射型のディスプレイにおいて使用することができる。これらは、従来のＯＬＥＤディスプレイまたはＬＣＤ、特にＤＡＰ（配向相の変形）たはＶＡ（垂直配向）モードのＬＣＤ、例えば、ＥＣＢ（電界制御複屈折）、ＣＳＨ（カラースーパーホメオトロピック）、ＶＡＮまたはＶＡＣ（垂直配向ネマティックまたはコレステリック）ディスプレイ、ＭＶＡ（マルチドメイン垂直配向）またはＰＶＡ（パターン化垂直配向）ディスプレイにおいて、ベンドモードディスプレイのディスプレイまたはハイブリッド型ディスプレイ、例えば、ＯＣＢ（光学補償ベンドセルまたは光学補償複屈折）、Ｒ−ＯＣＢ（反射ＯＣＢ）、ＨＡＮ（ハイブリッド配向ネマティック）またはパイセル（πセル）ディスプレイにおいて、さらにまた、ＴＮ（ツイストネマティック）、ＨＴＮ（高ツイストネマティック）またはＳＴＮ（スーパーツイストネマティック）モードのディスプレイにおいて、またはＡＭＤ−ＴＮ（アクティブマトリクス駆動ＴＮ）ディスプレイにおいて、またはＩＰＳ（面内スイッチ）モードのディスプレイ（これはまた、「スーパーＴＦＴ」ディスプレイとしても知られている）において、使用することができる。特に好ましいのは、ＶＡ、ＭＶＡ、ＰＶＡ、ＯＣＢ、およびパイセルディスプレイである。
【０３９７】
本発明による重合性ＬＣ材料およびポリマーフィルムは、ＥＰ  ０  ８２９  ７４４、ＥＰ  ０  ８８７  ６６６  Ａ２、ＥＰ  ０  ８８７  ６９２、ＵＳ  ６，０４６，８４９、ＵＳ  ６，４３７，９１５において、および「Ｐｒｏｃｅｅｄｉｎｇｓ  ｏ  ｔｈｅ  ＳＩＤ  ２０ｔｈ  Ｉｎｔｅｒｎａｔｉｏｎａｌ  Ｄｉｓｐｌａｙ  Ｒｅｓｅａｒｃｈ  Ｃｏｎｆｅｒｅｎｃｅ、２０００」、２８０頁に記載されるとおり、３Ｄディスプレイに特に有用である。本発明によるポリマーフィルムを含むこのタイプの３Ｄディスプレイは、本発明の別の目的である。
【０３９８】
本発明は、上記および下記において、好ましい実施形態を具体的に参照して記載される。様々な変更および改変が、本発明の精神および範囲から逸脱することなくなされてもよいものと理解されるべきである。
【０３９９】
以上以下に述べられる化合物またはそれらの混合物の多くは、市販されている。これらの化合物はすべて、既知であるか、あるいは文献（例えば、Ｈｏｕｂｅｎ−Ｗｅｙｌ、Ｍｅｔｈｏｄｅｎ  ｄｅｒ  Ｏｒｇａｎｉｓｃｈｅｎ  Ｃｈｅｍｉｅ  ［Ｍｅｔｈｏｄｓ  ｏｆ  Ｏｒｇａｎｉｃ  Ｃｈｅｍｉｓｔｒｙ］、Ｇｅｏｒｇ−Ｔｈｉｅｍｅ−Ｖｅｒｌａｇ、Ｓｔｕｔｔｇａｒｔなどの標準的な著作物）に記載されるとおり、それ自体知られている方法によって、正確には、既知かつ該反応に好適な反応条件下で、調製することができる。ここで、それ自体知られているが、ここには述べられていない変形も使用してよい。
【０４００】
本発明の前述の実施形態に対する変形が可能であるが、依然として本発明の範囲内にあることが理解されるであろう。別段の言及がない限り、同一の、均等の、または類似の目的に役立つ代替の特徴で本明細書に開示される各特徴を置き換えてもよい。したがって、別段の言及がない限り、開示される各特徴は、包括的な一連の、均等な、または類似する特徴の一例にすぎない。
【０４０１】
本明細書に開示される特徴はすべて、そのような特徴および／またはステップの少なくともいくつかが互いに排他的である組み合わせを除き、任意の組み合わせで組み合わされてもよい。特に、本発明の好ましい特徴は、本発明のすべての態様に適用可能であり、任意の組み合わせで使用してよい。同様に、本質的でない組み合わせで記載されている特徴は、別々に（組み合わせずに）使用してもよい。
【０４０２】
上に記載される特徴の多く、特に好ましい実施形態の多くは、それら自体で進歩性を有し、本発明のある実施形態の単なる一部ではないことが理解されるであろう。本発明において特許請求されている任意の発明に加えて、またはその代わりに、これらの特徴に対する独立した保護が求められ得る。
【実施例】
【０４０３】
本発明を、以下の実施例を参照してより詳細に以下に記載するが、これらは、例示に過ぎず、本発明の範囲を限定するものではない。
【０４０４】
下記の例は、本発明を限定しない例示として役立つ。
【０４０５】
比較例１
以下の混合物（ＣＭ−１）を調製する。
【０４０６】
【表１】
2020531615.tif 000074
【０４０７】
Ｉｒｇａｎｏｘ  １０７６は安定剤であり、市販されている（Ｃｉｂａ  ＡＧ，Ｂａｓｅｌ，Ｓｗｉｔｚｅｒｌａｎｄ）。Ｄａｒｏｃｕｒｅ  ＴＰＯは光開始剤であり、市販されている（Ｃｉｂａ  ＡＧ，Ｂａｓｅｌ，Ｓｗｉｔｚｅｒｌａｎｄ）。ＦｌｕｏｒＮ  ５６１は界面活性剤であり、市販されている（Ｃｙｔｏｎｉｘ，ＵＳＡ）。
【０４０８】
まず、ＣＭ−１の３５．００％ｗ／ｗ溶液（トルエン／シクロヘキサン溶液（７：３）中）を調製し、リターデーションＲ４５０およびＲ５５０を２０℃で４５０ｎｍおよび５５０ｎｍの波長でそれぞれ測定する。測定した係数Ｒ４５０／Ｒ５５０を０．８５４と決定する。溶液の一部を２０℃で２４時間保管して、それにより試料を結晶化させる。
【０４０９】
例１
以下の混合物（Ｍ−１）を調製する。
【０４１０】
【表２】
2020531615.tif 000075
【０４１１】
Ｉｒｇａｎｏｘ  １０７６（登録商標）は安定剤であり、市販されている（Ｃｉｂａ  ＡＧ，Ｂａｓｅｌ，Ｓｗｉｔｚｅｒｌａｎｄ）。Ｄａｒｏｃｕｒｅ  ＴＰＯは光開始剤であり、市販されている（Ｃｉｂａ  ＡＧ，Ｂａｓｅｌ，Ｓｗｉｔｚｅｒｌａｎｄ）。ＦｌｕｏｒＮ  ５６１は界面活性剤であり、市販されている（Ｃｙｔｏｎｉｘ，ＵＳＡ）。
【０４１２】
まず、Ｍ−１の３５．００％ｗ／ｗ溶液（トルエン／シクロヘキサン溶液（７：３）中）を調製し、リターデーションＲ４５０およびＲ５５０を２０℃で４５０ｎｍおよび５５０ｎｍの波長でそれぞれ測定する。測定した係数Ｒ４５０／Ｒ５５０を０．８４４と決定する。溶液の一部を２０℃で２４時間保管して、それにより、試料は、外観および測定された係数Ｒ４５０／Ｒ５５０について、初期状態と比較して何ら変化を示さない。
【０４１３】
溶液を、ラビングしたポリイミドでコーティングしたガラススライドに、４４００ｒｐｍｄで３０秒間スピンコートすると、ホメオトロピック配向する。試料を温度制御したホットプレート上で６８℃で６０秒間アニーリングする。試料を窒素雰囲気下で２０℃まで冷却し、ついで、対応するポリマーフィルムを得るために、２０℃で６０秒間ＵＶ硬化させる（３６５ｎｍフィルター、８０ｍＷ／ｃｍ２）。
【国際調査報告】
2020531615.tif 000107
2020531615.tif 000108
2020531615.tif 000109